(57)【要約】【課題】本発明は、無加圧下の状況で断続的に複数回（特に、３回以上）の液の導入があって液の導入量が多くなっても、戻り量を有意に低減することができる、新規な吸水性シートを提供することを目的とする。【解決手段】第１の基材と、第２の基材と、前記第１の基材と、前記第２の基材との間に位置する吸水層と、有する、吸水性シートであって、前記第１の基材が、吸液される液が導入される側に位置する、透水性シートであり、前記吸水層が、前記第１の基材の前記第２の基材に対向する面側に局在している第１の粒子状吸水剤と、前記第２の基材の前記第１の基材に対向する面側に局在している第２の粒子状吸水剤と、を有し、前記第２の粒子状吸水剤の下記式：2020032280.tif 000022で示される総括吸収量が、４８ｇ／ｇ以上であり、かつ、ボルテックス法に準じて求めた吸水時間が、３５秒以上である、吸水性シート。【選択図】なし
2020032280.tif 000002
【特許請求の範囲】
【請求項１】
第１の基材と、
第２の基材と、
前記第１の基材と、前記第２の基材との間に位置する吸水層と、
を有する、吸水性シートであって、
前記第１の基材が、吸液される液が導入される側に位置する、透水性シートであり、
前記吸水層が、前記第１の基材の前記第２の基材に対向する面側に局在している第１の粒子状吸水剤と、前記第２の基材の前記第１の基材に対向する面側に局在している第２の粒子状吸水剤と、を有し、
前記第２の粒子状吸水剤の下記式：
【数１】
2020032280.tif 000021
で示される総括吸収量が、４８ｇ／ｇ以上であり、かつ、ボルテックス法に準じて求めた吸水時間が、３５秒以上である、吸水性シート。
【請求項２】
前記第２の粒子状吸水剤のＣＲＣが、３０〜５０ｇ／ｇであり、かつ、ＡＡＰ２．１ｋＰａが、１５〜３５ｇ／ｇである、請求項１に記載の吸水性シート。
【請求項３】
前記第２の粒子状吸水剤のＣＲＣが３６〜４５ｇ／ｇである、請求項２に記載の吸水性シート。
【請求項４】
前記第２の粒子状吸水剤のＡＡＰ２．１ｋＰａが２３〜３３ｇ／ｇである、請求項２または３に記載の吸水性シート。
【請求項５】
吸水性シート単位体積当たりの粒子状吸水剤の含有量が、５０ｍｇ／ｃｍ３以上である、請求項１〜４のいずれか１項に記載の吸水性シート。
【請求項６】
前記吸水性シートにおける、前記第２の粒子状吸水剤の含有重量に対する前記第１の粒子状吸水剤の含有重量が、１．０以下である、請求項１〜５のいずれか１項に記載の吸水性シート。
【請求項７】
前記吸水性シートにおける、前記第２の粒子状吸水剤の含有重量に対する前記第１の粒子状吸水剤の含有重量が、０．４以下である、請求項６に記載の吸水性シート。
【請求項８】
前記第１の粒子状吸水剤のボルテックス法に準じて求めた吸水時間が、２５秒以上である、請求項１〜７のいずれか１項に記載の吸水性シート。
【請求項９】
前記第１の粒子状吸水剤のボルテックス法に準じて求めた吸水時間が、３５秒以上である、請求項８に記載の吸水性シート。
【請求項１０】
前記第１の粒子状吸水剤のボルテックス法に準じて求めた吸水時間が、４８秒以上である、請求項９に記載の吸水性シート。
【請求項１１】
前記第２の粒子状吸水剤のボルテックス法に準じて求めた吸水時間が、４０秒以上である、請求項１〜１０のいずれか１項に記載の吸水性シート。
【請求項１２】
前記第２の粒子状吸水剤のボルテックス法に準じて求めた吸水時間が、４３秒以上である、請求項１１に記載の吸水性シート。
【請求項１３】
前記第２の粒子状吸水剤の総括吸収量が、５０．０ｇ／ｇ以上である、請求項１〜１２のいずれか１項に記載の吸水性シート。
【請求項１４】
前記第２の粒子状吸水剤の総括吸収量が、５２．０ｇ／ｇ以上である、請求項１３に記載の吸水性シート。
【請求項１５】
前記第１の粒子状吸水剤のＧＰＲが、５ｇ／ｍｉｎ以上である、請求項１〜１４のいずれか１項に記載の吸水性シート。
【請求項１６】
前記第１の粒子状吸水剤のＧＰＲが、３５ｇ／ｍｉｎ以上である、請求項１５に記載の吸水性シート。
【請求項１７】
前記第１の粒子状吸水剤のＧＰＲが、１１８ｇ／ｍｉｎ以上である、請求項１６に記載の吸水性シート。
【請求項１８】
前記第２の粒子状吸水剤の総括吸収量が、５０．０ｇ／ｇ以上であり、前記第１の粒子状吸水剤のＧＰＲが、５ｇ／ｍｉｎ以上であり、前記第１の粒子状吸水剤の含有量に対する前記第２の粒子状吸水剤の含有量が、０．４以下である、請求項１に記載の吸水性シート。
【請求項１９】
前記第２の粒子状吸水剤のボルテックス法に準じて求めた吸水時間が、４３秒以上であり、前記第２の粒子状吸水剤の総括吸収量が、５２．０ｇ／ｇ以上である、請求項１８に記載の吸水性シート。
【請求項２０】
前記第１の粒子状吸水剤および前記第２の粒子状吸水剤の少なくとも一方の表面張力が、６５ｍＮ／ｍ以上である、請求項１〜１９のいずれか１項に記載の吸水性シート。
【請求項２１】
前記第１の粒子状吸水剤および前記２の粒子状吸水剤の少なくとも一方の平均真円度が０．７０以下である、請求項１〜２０のいずれか１項に記載の吸水性シート。
【請求項２２】
前記第１の粒子状吸水剤および前記２の粒子状吸水剤の形状の少なくとも一方は、不定形破砕状である、請求項１〜２１のいずれか１項に記載の吸水性シート。
【請求項２３】
拡散率が３８％以上である、請求項１〜２２のいずれか１項に記載の吸水性シート。
【請求項２４】
前記透水性シートが、親水性不織布である、請求項１〜２３のいずれか１項に記載の吸水性シート。
【請求項２５】
前記吸水層が、中間シートを有する、請求項１〜２４のいずれか１項に記載の吸水性シート。
【請求項２６】
前記吸水性シートが、接着剤を含み、
前記接着剤の使用量が、前記第１の粒子状吸水剤および前記第２の粒子状吸水剤の合計の質量に対して、０．０５〜２．０倍である、請求項１〜２５のいずれか１項に記載の吸水性シート。
【請求項２７】
請求項１〜２６のいずれか１項に記載の吸水性シートを液体透過性シートと、液体不透過性シートとで挟持することによりなり、前記液体透過性シートが、前記第１の基材側に位置し、前記液体不透過性シートが、前記第２の基材側に位置している、吸水性物品。
【発明の詳細な説明】
【技術分野】
【０００１】
本発明は、吸水性シートおよびそれを含む吸水性物品に関する。
【背景技術】
【０００２】
吸水性樹脂（ＳＡＰ／Ｓｕｐｅｒ  Ａｂｓｏｒｂｅｎｔ  ｐｏｌｙｍｅｒ）は、水膨潤性水不溶性の高分子ゲル化剤であり、紙オムツ、生理用ナプキンや成人向け失禁用製品等の衛生材料、農園芸用の土壌保水剤、工業用の止水剤等、様々な用途に利用されている。      【０００３】
これら吸収性物品は一般に紙オムツ製造工場にて吸水性樹脂と繊維材料を混合して吸収性物品ごとに個々に型取りした吸収体として製造されており、目的に応じて種々の形状の吸収体（例えば、平面に見て砂時計型、キツネ型、楕円型等）に加工されている。これら吸収体の製造方法は個々に型取りするため任意の形に加工でき、吸収性物品ごとに繊維や吸水性樹脂の量も調整し易いため、現在の紙オムツの主流となっている。【０００４】
しかし、近年、紙オムツの製造で、２枚のシート間に吸水性樹脂を固定化した長尺の吸水性シートを衛生材料の製造工程で裁断した吸収体（通常は幅１０ｃｍ前後で長さ数１０ｃｍの長方形に裁断）を用いた紙オムツが製造されるようになってきた。紙オムツメーカーは、長尺の連続吸水性シートを購入または製造することで、紙オムツの製造工程を簡便化でき、さらにパルプを用いないことで紙オムツを薄型化することができる。吸水性シートは上下のシート（特に不織布シート）間に吸水性樹脂粒子をサンドイッチ及び固定化する構成をとり、通常長尺連続シートを製造した後に長尺連続シートを裁断して幅１０ｃｍ前後で長さ数１０ｃｍの長方形とし、紙オムツに組み込む（例えば、特許文献１）。【０００５】
従来の衛生材料（紙オムツ）と違って、吸水性シートによる紙オムツはその歴史が浅いこともあり、吸水性シートに適した吸水性樹脂の開発やパラメーターの提案は殆ど行われていないのが実情であり、従来の紙オムツ向けの吸水性樹脂が吸水性シートにもそのまま使用されている。
【先行技術文献】
【特許文献】
【０００６】
【特許文献１】国際公開２０１０−１４３６３５号公報
【発明の概要】
【０００７】
本発明者らは、薄型であることが主流の吸水性シートならではの構造上、吸収された液体が放出されてしまう、いわゆる「逆戻り」が発生してしまうことがあることを知見した。そして、無加圧下の状況で断続的に複数回（特に、３回以上）の液の導入があって液の導入量が多くなると、その問題が顕著であることを見出した。
【０００８】
よって、本発明は、液の導入環境が上述のようであっても、戻り量を有意に低減することができる、新規な吸水性シートを提供することを目的とする。
【０００９】
第１の基材と、第２の基材と、前記第１の基材と、前記第２の基材との間に位置する吸水層と、有する、吸水性シートであって、前記第１の基材が、吸液される液が導入される側に位置する、透水性シートであり、前記吸水層が、前記第１の基材の前記第２の基材に対向する面側に局在している第１の粒子状吸水剤と、前記第２の基材の前記第１の基材に対向する面側に局在している第２の粒子状吸水剤と、を有し、前記第２の粒子状吸水剤の下記式：
【００１０】
【数１】
2020032280.tif 000003
【００１１】
で示される総括吸収量が、４８ｇ／ｇ以上であり、かつ、ボルテックス法に準じて求めた吸水時間が、３５秒以上である、吸水性シートによって、上記課題を解決する。
【図面の簡単な説明】
【００１２】
【図１】本発明の第１における、本発明の一実施形態に係る吸水性シートの断面を表す模式図である。
【図２】本発明の第１における、ＧＰＲを測定するための装置を示す模式図である。
【図３】本発明の第１における、逆戻り量の評価に用いたサンプルを示した平面図および右側面図であり、実施例で作製した吸水性シートを液体不透過性シートで包む様子を示した図である。
【図４】本発明の第１における、逆戻り量の評価に用いた液注入筒の平面図および正面図である。
【図５】本発明の第１における、本願の実施例で用いた吸水性シートの上に液注入筒を置いた様子を示した正面図である。
【図６】本発明の第１における、図５において漏斗を使用して液注入筒から塩化ナトリウム水溶液を吸水性シートに投入している様子を示した正面図および右側面図である。
【図７】本発明の第２における、本発明の一実施形態に係る吸水性シートの断面を表す模式図である。
【図８】本発明の第２における、ＧＰＲを測定するための装置を示す模式図である。
【図９】本発明の第２における、逆戻り量の評価に用いたサンプルを示した平面図および右側面図であり、実施例で作製した吸水性シートを液体不透過性シートで包む様子を示した図である。
【図１０】本発明の第２における、逆戻り量の評価に用いた液注入筒の平面図および正面図である。
【図１１】本発明の第２における、本願の実施例で用いた吸水性シートの上に液注入筒を置いた様子を示した正面図である。
【図１２】本発明の第２における、図１１において漏斗を使用して液注入筒から塩化ナトリウム水溶液を吸水性シートに投入している様子を示した正面図および右側面図である。
【図１３】本発明の第２における、透過率測定の際に用いた装置を示す概略図である。
【図１４】本発明の第３における、本発明の一実施形態に係る吸水性シートの断面を表す模式図である。
【図１５】本発明の第３における、ＧＰＲを測定するための装置を示す模式図である。
【図１６】本発明の第３における、逆戻り量の評価に用いたサンプルを示した平面図および右側面図であり、実施例で作製した吸水性シートを液体不透過性シートで包む様子を示した図である。
【図１７】本発明の第３における、逆戻り量の評価に用いた液注入筒の平面図および正面図である。
【図１８】本発明の第３における、本願の実施例で用いた吸水性シートの上に液注入筒を置いた様子を示した正面図である。
【図１９】本発明の第３における、図１８において漏斗を使用して液注入筒から塩化ナトリウム水溶液を吸水性シートに投入している様子を示した正面図および右側面図である。
【図２０】本発明の第３における、透過率測定の際に用いた装置を示す概略図である。
【００１３】
［発明を実施するための形態］
＜本発明の第１＞
以下、本発明を最良の形態を示しながら説明する。本明細書の全体にわたり、単数形の表現は、特に言及しない限り、その複数形の概念をも含むことが理解されるべきである。従って、単数形の冠詞（例えば、英語の場合は「ａ」、「ａｎ」、「ｔｈｅ」等）は、特に言及しない限り、その複数形の概念をも含むことが理解されるべきである。また、本明細書において使用される用語は、特に言及しない限り、当該分野で通常用いられる意味で用いられることが理解されるべきである。したがって、他に定義されない限り、本明細書中で使用される全ての専門用語及び科学技術用語は、本発明の属する分野の当業者によって一般的に理解されるのと同じ意味を有する。矛盾する場合、本明細書（定義を含めて）が優先する。本発明は、下記の実施形態に限定されるものではなく、特許請求の範囲内で種々改変することができる。【００１４】
〔１．用語の定義〕
［１−１．吸水性シート］
本発明における「吸水性シート」とは、長尺の２枚以上の基材間に吸水性樹脂（粒子状吸水剤）が担持された構造物をいう。上記吸水性シートは、基材同士の接着、および／または、基材と粒子状吸水剤との接着に、接着剤を用いていてもよく、ホットメルト接着剤を用いていてもよい。上記吸水性シートは、粒子状吸水剤に加えて、他の成分（繊維成分、抗菌剤、消臭剤など）を含んでいてもよい。また、上記吸水性シートは、粒子状吸水剤などを挟持する２枚のシート以外にも、他のシートを含んでもよい。【００１５】
通常、吸水性シートは、連続シート状、または、当該連続シートを巻き取ったロール状である。上記吸水性シートを使用する際には、連続シートを適当な形状（長方形など）に裁断した後に、使い捨てオムツなどの吸収体として使用する。一方、従来の高濃度吸水性樹脂の使い捨てオムツ（例えば、吸収体がパルプレスの使い捨てオムツ）は、使い捨てオムツ一枚ごとに、個々に型取りされた吸収体を使用する。したがって、このような吸収体は、本発明の吸水性シートとは技術の性質を異にする。【００１６】
［１−２．吸水性樹脂］
本明細書において「吸水性樹脂」とは、ＥＲＴ４４１．２−０２により規定される水膨潤性（ＣＲＣ）が５ｇ／ｇ以上であり、およびＥＲＴ４７０．２−０２により規定される水可溶成分（Ｅｘｔ）が５０質量％以下である高分子ゲル化剤をいう。【００１７】
吸水性樹脂は、好ましくは、カルボキシル基を有する不飽和単量体を架橋重合させた、親水性架橋重合体である。上記吸水性樹脂の形状は、シート状、繊維状、フィルム状、粒子状、ゲル状などである。本発明の一実施形態に係る吸水性シートは、粒子状の吸水性樹脂を用いる。【００１８】
本明細書において「吸水性樹脂」とは、全量（１００質量％）が当該吸水性樹脂のみである態様に限定されない。添加剤などを含んでいる吸水性樹脂組成物であってもよい。また、本明細書において「吸水性樹脂」とは、吸水性樹脂の製造工程における中間体をも包含する概念である。例えば、重合後の含水ゲル状架橋重合体、乾燥後の乾燥重合体、表面架橋前の吸水性樹脂粉末なども、「吸水性樹脂」と表記する場合がある。【００１９】
このように、本明細書においては、吸水性樹脂そのものに加えて、吸水性樹脂組成物および中間体をも総称して「吸水性樹脂」と表記する場合がある。【００２０】
［１−３．吸水剤、粒子状吸水剤］
本明細書において「吸水剤」とは、吸水性樹脂を主成分として含む、水性液（液）を吸収するための吸収ゲル化剤を意味する。ここで、上記水性液（液）とは水のみならず、水を含む液体であれば特に限定されない。本発明の一実施形態に係る吸水性シートが吸収する水性液は、尿、経血、汗、その他の体液である。【００２１】
本明細書において「粒子状吸水剤」とは、粒子状（粉末状）の吸水剤を意味する（吸水剤中に吸水性樹脂を主成分として含むため、粒子状の吸水性樹脂に相当する）。「粒子状吸水剤」の概念には、一粒の粒子状吸水剤と、複数個の粒子状吸水剤の集合体との、いずれもが包含される。本明細書において「粒子状」とは、粒子の形態を有することを意味する。ここで、「粒子」とは、物質の比較的小さな分割体を指し、数Å〜数ｍｍの大きさを有している（「粒子」、マグローヒル科学技術用語大辞典編集委員会  編『マグローヒル科学技術用語大辞典  第３版』、日刊工業新聞社、１９９６年、１９２９頁を参照）。なお、本明細書では、「粒子状吸水剤」を単に「吸水剤」と表記することがある。【００２２】
粒子状吸水剤は、重合体としての吸水性樹脂（もしくは、粒子状の吸水性樹脂、吸水性樹脂粒子とも言う）を主成分として含む。上記粒子状吸水剤は、重合体としての吸水性樹脂を、６０〜１００質量％、好ましくは７０〜１００質量％、より好ましくは８０〜１００質量％、さらに好ましくは９０〜１００、特に好ましくは９５〜１００質量％含む。上記粒子状吸水剤の残部は、水、添加剤（無機微粒子、多価金属カチオンなど）などを任意に含んでもよい。なお、本願の実施例で使用した粒子状吸水剤には、吸水性樹脂が８０〜１００質量％含まれている。【００２３】
すなわち、粒子状吸水剤中の吸水性樹脂の上限は、例えば、１００質量％、９９質量％、９７質量％、９５質量％、９０質量％である。そして、好ましくは、吸水性樹脂以外に０〜１０質量％の成分、特に水、添加剤（無機微粒子、多価金属カチオン）などをさらに含む。【００２４】
なお、粒子状吸水剤の好ましい含水率は、０．２〜３０質量％である。上記に説明した通り、水や添加剤などの成分が吸水性樹脂と一体化している、及び／又は、混合している状態の吸水性樹脂組成物も、「粒子状吸水剤」に包含される。【００２５】
粒子状吸水剤の主成分となる吸水性樹脂の例としては、ポリアクリル酸（塩）系樹脂、ポリスルホン酸（塩）系樹脂、無水マレイン酸（塩）系樹脂、ポリアクリルアミド系樹脂、ポリビニルアルコール系樹脂、ポリエチレンオキシド系樹脂、ポリアスパラギン酸（塩）系樹脂、ポリグルタミン酸（塩）系樹脂、ポリアルギン酸（塩）系樹脂、デンプン系樹脂、セルロース系樹脂が挙げられる。このうち、好ましくは、ポリアクリル酸（塩）系樹脂が吸水性樹脂として使用される。【００２６】
［１−４．ポリアクリル酸（塩）］
本明細書において「ポリアクリル酸（塩）」とは、ポリアクリル酸および／またはその塩を指す。上記ポリアクリル酸（塩）は、主成分として、アクリル酸および／またはその塩（以下、「アクリル酸（塩）」と称する）の繰り返し単位を含み、任意成分としてグラフト成分をさらに含む、重合体である。上記ポリアクリル酸（塩）は、アクリル酸（塩）の重合、ポリアクリルアミドやポリアクリニトリルなどの加水分解、などによって得られる。好ましくは、上記ポリアクリル酸（塩）は、アクリル酸（塩）の重合によって得られる。【００２７】
ここで、「主成分として含む」とは、ポリアクリル酸（塩）を重合する際のアクリル酸（塩）の使用量が、重合に用いられる単量体（ただし、内部架橋剤を除く）全体に対して、通常５０〜１００モル％、好ましくは７０〜１００モル％、より好ましくは９０〜１００モル％、さらに好ましくは実質的に１００モル％であることをいう。【００２８】
［１−５．ＥＤＡＮＡおよびＥＲＴ］
「ＥＤＡＮＡ」は、欧州不織布工業会（Ｅｕｒｏｐｅａｎ  Ｄｉｓｐｏｓａｂｌｅｓ  ａｎｄ  Ｎｏｎ国際公開第ｖｅｎｓ  Ａｓｓｏｃｉａｔｉｏｎｓ）の略称である。「ＥＲＴ」は、ＥＤＡＮＡが制定している、欧州標準（実質的な世界標準）の吸水性樹脂の測定法（ＥＤＡＮＡ  Ｒｅｃｏｍｍｅｎｄｅｄ  Ｔｅｓｔ  Ｍｅｔｈｏｄｓ）の略称である。本明細書では、特に断りのない限り、２００２年版のＥＲＴに準拠して、吸水性樹脂の物性を測定する。【００２９】
［１−６．その他］
本明細書において、範囲を示す「Ｘ〜Ｙ」は「Ｘ以上、Ｙ以下」を意味する。【００３０】
本明細書において、特に注釈のない限り、質量の単位である「ｔ（トン）」は「メートルトン（Ｍｅｔｒｉｃ  ｔｏｎ）」を意味する。「ｐｐｍ」は、「質量ｐｐｍ」を意味する。「質量」と「重量」、「質量部」と「重量部」、「質量％」と「重量％」、「質量ｐｐｍ」と「重量ｐｐｍ」は、それぞれ同じ意味として扱う。【００３１】
本明細書において、「〜酸（塩）」は「〜酸および／またはその塩」を意味する。「（メタ）アクリル」は「アクリルおよび／またはメタクリル」を意味する。【００３２】
本明細書においては、体積の単位「リットル」を「ｌ」または「Ｌ」と表記する場合がある。「質量％」を「ｗｔ％」と表記することがある。微量成分の測定を行う場合において、検出限界以下をＮ．Ｄ．（Ｎｏｎ  Ｄｅｔｅｃｔｅｄ）と表記する。【００３３】
〔２．吸水性シート〕
本発明の吸水性シートは、第１の基材と、第２の基材と、前記第１の基材と、前記第２の基材との間に位置する吸水層と、有する、吸水性シートであって、前記第１の基材が、吸液される液が導入される側に位置する、透水性シートであり、前記吸水層が、前記第１の基材の前記第２の基材に対向する面側に局在している第１の粒子状吸水剤と、前記第２の基材の前記第１の基材に対向する面側に局在している第２の粒子状吸水剤と、を有し、前記第２の粒子状吸水剤の下記式：【００３４】
【数２】
2020032280.tif 000004
【００３５】
で示される総括吸収量が、４８ｇ／ｇ以上であり、かつ、ボルテックス法に準じて求めた吸水時間が、３５秒以上である、吸水性シートである。かかる構成によって、無加圧下の状況で断続的に複数回（特に、３回以上）の液の導入があって液の導入量が多くなっても、戻り量を有意に低減することができる。特に、かかる構成であることによって、本願の実施例における特定条件での戻り量の測定（本明細書中、「特定戻り量評価」とも称する）において非常に優れた結果を得ることができる。つまり、断続的に複数回（特に、３回以上）の液の導入があると、通常の構成であれば、液量が設定の吸収量以上となって過剰な「戻り」が発生してしまう。これに対し、本発明では、粒子状吸水剤がシート（層）状に形成されている利点を活かして、粒子状吸水剤の層（特に、第２の粒子状吸水剤の層）の面積を最大限に利用する構成を備えている。より具体的に言えば、第２の粒子状吸水剤のボルテックス法に準じて求めた吸水時間が有意に遅いので拡散性が高く、拡散された液（例えば、尿）を、総括吸収量が有意に高い、言わばタンクのような機能を果たす第２の粒子状吸水剤が汲まなく吸収する。そして第２の粒子状吸水剤が吸収できなかった液が逆戻りしようとしても第１の粒子状吸水剤が存在するおかげで、肌まで上がることを抑制できる。そのため、「特定戻り量評価」を優れたものとすることができる。ここで、一般条件での戻り量を抑制しようと設計された吸水性シートや吸水性物品が、本願の「特定戻り量評価」において必ずしも優れた結果にならないことを付言しておく。また、本発明の一実施形態に係る吸水性シートは、例えば、走ることを覚え始めの、膀胱がまだまだ小さな乳児が昼間等の活動的に動き回っている時間帯に使用する吸水性物品（例えば、おむつ）として好適であるが、無論使用形態がこれに限定されるわけではない。なお、第１の粒子状吸水剤と、第２の粒子状吸水剤とは、第２の粒子状吸水剤の総括吸収量と、ボルテックス法に準じて求めた吸水時間とが上述の規定の前提では、同じ種類になることを制限するものではない。また、本明細書中に記載したメカニズム等が本願の請求の範囲の技術的範囲を限定することはない。【００３６】
以下、添付した図面を参照しながら、本発明の実施形態を説明する。なお、図面の説明において同一の要素には同一の符号を付し、重複する説明を省略する。また、図面の寸法比率は、説明の都合上誇張されており、実際の比率とは異なる場合がある。【００３７】
図１は、本発明の一実施形態に係る吸水性シート４０の、断面を表す模式図である。第１の基材１１は、吸液される液が導入される側に位置する。すなわち、少なくとも第１の基材は、液体の排出側（例えば紙オムツでは肌側）に配置される。第１の基材１１と第２の基材１３との間に吸水層１２が配置される。なお、図１では、前記第２の基材１３が、吸液される液が導入される側と吸水層１２を挟んで反対側にのみ位置しているが、例えば、前記第２の基材１３の面積を前記第１の基材１１よりも大きく設計し、前記第１の基材１１を包み込むように折り重ねてもよい。そうすることで、第１の粒子状吸水剤１４ａ、第２の粒子状吸水剤１４ｂの脱落を抑制することができる。本明細書中、第１の粒子状吸水剤、第２の粒子状吸水剤を合わせて単に粒子状吸水剤と称する場合もある。吸水層１２は、粒子状吸水剤１４を有し、必要に応じ中間シート１６を有していてもよい。図１の吸水シート４０では、第１の基材１１の第２の基材１３に対向する面側に局在している第１の粒子状吸水剤１４ａと、第２の基材１３の第１の基材１１に対向する面側に局在している第２の粒子状吸水剤１４ｂと、が中間シート１６を挟むように存在している。この中間シート１６内には、例えば接着剤等により固着していた吸水剤１４が脱離して、中間シート１６に捕捉された吸水剤１４が存在していてもよい。図１の形態においては、吸水層１２は、第１の基材１１に固着している粒子状吸水剤１４ａおよび第２の基材に固着している粒子状吸水剤１４ｂを有する。一部の粒子状吸水剤１４ａ、１４ｂは各シートから脱離していてもよい。したがって、吸水「層」とは、シートのような連続体だけを指すのではなく、第１の基材１１および第２の基材１３間に一定の厚さをもって存在するものであればいずれの形態であってもよい。各基材に固着させる方法としては、例えば、接着剤を使用すればよい。接着剤を用いて吸水性シートを製造する方法については、〔３．〕にて詳述する。【００３８】
本発明の一実施形態に係る吸水性シートは、従来型の吸収性物品に用いられる吸収体よりも、薄型化が可能である。上記吸水性シートを、使い捨てオムツに使用する場合、その厚さは、例えば４０％ＲＨ〜５０％ＲＨにおいて、好ましくは１５ｍｍ以下、より好ましくは１０ｍｍ以下、さらにより好ましくは７ｍｍ以下特に好ましくは５ｍｍ以下、最も好ましくは４ｍｍ以下である。一方、厚さの下限は、吸水性シートの強度および粒子状吸水剤の直径を鑑みると、０．２ｍｍ以上、好ましくは０．３ｍｍ以上、より好ましくは０．５ｍｍ以上である。本願の実施例で使用した吸水性シートの厚みは、上記の条件で、３ｍｍ〜５ｍｍであった。【００３９】
なお、吸水性シートの厚みは、ダイヤルシックネスゲージ  大型タイプ（厚み測定器）（株式会社  尾崎製作所製、型番：Ｊ−Ｂ、測定子：アンビル上下φ５０ｍｍ）を用いて測定する。測定箇所は、長手方向に吸収体を３等分割し、それぞれの中央部（吸収体の端から対角線を引きその交点に位置する点）とした。例えば、長手方向が３６ｃｍ、幅方向が１０ｃｍの吸水性シートの場合、測定位置は長手方向３６ｃｍの長さに対して、長手方向左端から６ｃｍかつ幅方向が両端から５ｃｍの点（左とする）、長手方向左端から１８ｃｍかつ幅方向が両端から５ｃｍの点（中央とする）、長手方向左端から３０ｃｍかつ幅方向が両端から５ｃｍの点（右とする）、の３点が測定箇所に該当する。測定点数は、各箇所について２回測定し、厚みの測定値は、合計６点の平均値とする。具体的な手順としては、吸水性シートの測定箇所に皺や歪みが生じないよう、厚みが一定の板の上に平らに貼り付け、その板を厚み測定器の下部測定子の上にセットする。次に、厚み測定器の上部測定子を吸水性シートから２〜３ｍｍの高さ位置まで近づけた後、ハンドルからゆっくりと手を離し、吸水性シートと板を合わせた厚みを測定する。吸水シートの厚みは、式：Ｔ１＝Ｔ２−Ｔ０（Ｔ０：板の厚み（ｍｍ）、Ｔ１：吸水シートの厚み（ｍｍ）、Ｔ２：吸水シートおよび板の厚み（ｍｍ））によって定まる。【００４０】
吸水性シートにさらに通液性、拡散性、柔軟性などを付与するために、吸水性シートの表面に適宜エンボス加工を施してもよい。エンボス加工を施す領域は、吸水性シート表面の全面でもよく、一部でもよい。連続したエンボス加工領域を、吸水性シートの長手方向に設けることにより、液を長手方向に容易に拡散させることができる。また、粒子状吸水剤は吸水性シートの全面に散布されていてもよく、一部に粒子状吸水剤の非存在領域が設けられていてもよい。粒子状吸水剤の非存在領域を設ける場合は、吸水性シートの長手方向に、チャネル状（筋状）に設けることが好ましい。このように、エンボス加工領域および／または粒子状吸水剤の不存在領域を、長手方向に連続して設けることにより、当該領域が、大量の液を流すための通路（液体搬送通路）の役割を果たす。エンボス加工領域および／または粒子状吸水剤の不存在領域は直線状に設けても、曲線状に設けても、波型に設けてもよい。【００４１】
以下、吸水シートを構成する各部材について詳細に説明する。【００４２】
［２−１．第１の基材、第２の基材および中間シート］
第１の基材は、吸液される液が導入される側に位置する、透水性シートである。なお、吸液される液とは水に限らず、尿、血液、汗、糞、廃液、湿気、蒸気、氷、水と有機溶媒及び／又は無機溶媒との混合物、雨水、地下水等であってもよく、水を含んでいれば特に制限されるものではない。好ましくは、尿、経血、汗、その他の体液を挙げることができる。【００４３】
本発明の一実施形態に係る吸水性シートに用いられる第１の基材、第２の基材および中間シートの材質は、不織布が好ましい。不織布の素材は、特に限定されないが、液体浸透性、柔軟性、および吸水性シートの強度の観点からは、ポリオレフィン繊維（ポリエチレン（ＰＥ）、ポリプロピレン（ＰＰ）など）、ポリエステル繊維（ポリエチレンテレフタレート（ＰＥＴ）、ポリトリメチレンテレフタレート（ＰＴＴ）、ポリエチレンナフタレート（ＰＥＮ）など）、ポリアミド繊維（ナイロンなど）、レーヨン繊維、パルプ（セルロース）繊維などが、好ましい。また、その他の合成繊維の不織布、合成繊維と綿、絹、麻、パルプ（セルロース）繊維などとを混合して製造した不織布も、同様に好ましい。上記に説明した不織布は、上述の繊維を１種類のみ含んでいる不織布でも、２種以上の繊維を組み合わせた不織布でもよい。第１の基材、第２の基材に用いられる不織布は、エアレイド法で作成されたものであることが好ましい。また、パルプ（セルロース）繊維であることが好ましい。【００４４】
上述したように、本発明の一実施形態に係る吸水性シートに用いられる不織布は、透水性を高めるために親水性不織布であることが好ましいが、親水化剤（界面活性剤など）を用いて、不織布または不織布の材料である繊維を親水化してもよい。【００４５】
親水化剤の例としては、アニオン系界面活性剤（脂肪族スルホン酸塩、高級アルコール硫酸エステル塩など）、カチオン系界面活性剤（第４級アンモニウム塩など）、ノニオン系界面活性剤（ポリエチレングリコール脂肪酸エステル、ポリグリセリン脂肪酸エステル、ソルビタン脂肪酸エステルなど）、シリコーン系界面活性剤（ポリオキシアルキレン変性シリコーンなど）、ポリエステル系、ポリアミド系、アクリル系、ウレタン系の樹脂を含むステイン・リリース剤などが用いられる。親水化剤の例としては、アニオン系界面活性剤（脂肪族スルホン酸塩、高級アルコール硫酸エステル塩など）、カチオン系界面活性剤（第４級アンモニウム塩など）、ノニオン系界面活性剤（ポリエチレングリコール脂肪酸エステル、ポリグリセリン脂肪酸エステル、ソルビタン脂肪酸エステルなど）、シリコーン系界面活性剤（ポリオキシアルキレン変性シリコーンなど）、ポリエステル系、ポリアミド系、アクリル系、ウレタン系の樹脂を含むステイン・リリース剤などが用いられる。【００４６】
本発明の一実施形態に係る吸水性シートに使用される第１の基材は、吸液される液が導入される側に位置するため、透水性シートであるが、第２の基材および中間シートも、透水性を有する透水性シートであることが好ましく、それぞれ同じ種類でもよく、異なった種類でもよい。透水性シートにおける透水性は、透水計数（ＪＩＳ  Ａ１２１８：２００９）が１×１０−５ｃｍ／ｓｅｃ以上であることが好ましい。該透水係数は、より好ましくは１×１０−４ｃｍ／ｓｅｃ以上、さらに好ましくは１×１０−３ｃｍ／ｓｅｃ以上、よりさらに好ましくは１×１０−２ｃｍ／ｓｅｃ以上、よりさらに好ましくは１×１０−１ｃｍ／ｓｅｃ以上である。本発明の一実施形態に係る吸水性シートは、親水性不織布であることが好ましい。親水性不織布であることによって、本発明の所期の効果を効率的に奏することができる。【００４７】
第１の基材、第２の基材および中間シート（例えば、不織布）の空隙率は、以下の式で測定できる。基材（または、シート）に用いられる目付量Ａ（ｇ／ｍ２）、基材（または、シート）の厚みＢ（ｍｍ）、基材（または、シート）に用いられる素材（例えば、ポレオレフィン）の密度Ｃ（ｇ／ｃｍ３）
基材（または、シート）の空隙率（％）＝１００−｛（Ａ／１００００）／（Ｂ／１０）｝／Ｃ＊１００
第１の基材および第２の基材の厚さは吸水性シートとして強度を有する範囲で薄いほどよく、基材１枚当たり、それぞれ独立して、０．０１〜２ｍｍ、さらには０．０２〜１ｍｍ、０．０３〜０．６ｍｍ、０．０５〜０．５ｍｍの範囲で適宜選択される。その目付量は、基材１枚当たり好ましくは５〜３００ｇ／ｍ２、より好ましくは８〜２００ｇ／ｍ２、さらに好ましくは１０〜１００ｇ／ｍ２、よりさらに好ましくは１１〜５０ｇ／ｍ２である。【００４８】
［２−２．吸水層］
本発明の一実施形態に係る吸水性シートにおける吸水層は、粒子状吸水剤と、場合により、中間シートとを含む。【００４９】
（粒子状吸水剤）
本発明の一実施形態に係る吸水性シートにおける吸水層は、第１の粒子状吸水剤と、第２の粒子状吸水剤を含む。なお、別途記載のない限り、第１の粒子状吸水剤および／または第２の粒子状吸水剤が複数種類の粒子状吸水剤の混合物である場合は、以下の記載は、当該混合物の物性に関する説明である。【００５０】
「総括吸収量」
本発明においては、前記第２の粒子状吸水剤の下記式：【００５１】
【数３】
2020032280.tif 000005
【００５２】
で示される総括吸収量が、４８ｇ／ｇ以上である。４８ｇ／ｇ未満であると、本発明の課題を解決することができない。このように、ＣＲＣと、ＡＡＰ２．１ｋＰａとの関係性を規定した総括吸収量の値を４８ｇ／ｇ以上とすることによって特定戻り量評価において優れた結果となる。【００５３】
本発明の一実施形態に係る吸水性シートにおける前記第２の粒子状吸水剤の総括吸収量は、４８ｇ／ｇ以上であることが必要であるが、４９ｇ／ｇ以上であることが好ましく、５０．０ｇ／ｇ以上であることがより好ましく、５１．０ｇ／ｇ以上であることがさらに好ましく、５２．０ｇ／ｇ以上であることがよりさらに好ましい。第２の粒子状吸水剤の総括吸収量が大きくなればなるほど、第２の粒子状吸水剤のタンクとしての作用を効果的に発揮させることができるので、特定戻り量評価において優れた結果となる。なお、前記第２の粒子状吸水剤の総括吸収量の上限は特に制限はないが、現実的には、６０ｇ／ｇ以下、５８ｇ／ｇ以下、５６ｇ／ｇ以下程度である。【００５４】
本発明の一実施形態に係る吸水性シートにおける前記第１の粒子状吸水剤の総括吸収量の下限は特に制限はないが、３０ｇ／ｇ以上であることが好ましく、３５ｇ／ｇ以上であることがより好ましく、４０ｇ／ｇ以上であることがさらに好ましい。なお、なお、前記第１の粒子状吸水剤の総括吸収量の上限は特に制限はないが、現実的には、６０ｇ／ｇ以下、５８ｇ／ｇ以下、５６ｇ／ｇ以下程度である。【００５５】
なお、総括吸収量におけるＣＲＣについては内部架橋剤の量等によって制御することができる。また、ＡＡＰについては表面架橋層の架橋密度等によって制御することができる。これらは公知の技術で制御することができる。【００５６】
なお、本発明の実施形態において、第１の基材と、第２の基材と、前記第１の基材と、前記第２の基材との間に位置する吸水層と、有する、吸水性シートであって、前記第１の基材が、吸液される液が導入される側に位置する、透水性シートであり、前記吸水層が、前記第１の基材の前記第２の基材に対向する面側に局在している第１の粒子状吸水剤と、前記第２の基材の前記第１の基材に対向する面側に局在している第２の粒子状吸水剤と、を有し、前記第２の粒子状吸水剤のボルテックス法に準じて求めた吸水時間が、３５秒以上である、吸水性シートも提供される。本願明細書に記載されている第２の粒子状吸水剤に関する物性等（例えば、ＣＲＣ、ＡＡＰ２．１ｋｐａ）を含む説明は、当該実施形態における吸水性シートに含まれる第２の粒子状吸水剤に対しても適用できる。本実施形態においては、ある程度のＣＲＣが高く、ある程度ＡＡＰが高い第２の粒子状吸水剤が使用されうる。本実施形態において、ＣＲＣの下限が３４ｇ／ｇ以上で、かつ、ＡＡＰ２．１ｋｐａの下限が３２ｇ／ｇ以上あることが好ましい。本実施形態において、ＣＲＣの下限が３５ｇ／ｇ以上で、かつ、ＡＡＰ２．１ｋｐａの下限が３０ｇ／ｇ以上あることが好ましい。本実施形態において、ＣＲＣの下限が３６ｇ／ｇ以上で、かつ、ＡＡＰ２．１ｋｐａの下限が２８ｇ／ｇ以上あることが好ましい。本実施形態において、ＣＲＣの下限が３７．２ｇ／ｇ以上で、かつ、ＡＡＰ２．１ｋｐａの下限が２４．５ｇ／ｇ以上あることが好ましい。本実施形態において、ＣＲＣの下限が３８ｇ／ｇ以上で、かつ、ＡＡＰ２．１ｋｐａの下限が２３ｇ／ｇ以上あることが好ましい。本実施形態において、ＣＲＣの下限が３９ｇ／ｇ以上で、かつ、ＡＡＰ２．１ｋｐａの下限が２１ｇ／ｇ以上あることが好ましい。また、本願明細書に記載されている第１の粒子状吸水剤に関する物性等（例えば、ボルテックス法に準じて求めた吸水時間、ＧＰＲ）を含む説明は、当該実施形態における吸水性シートに含まれる第１の粒子状吸水剤に対しても適用できる。【００５７】
「ＣＲＣ」（ＥＲＴ４４１．２−０２）
「ＣＲＣ」は、Ｃｅｎｔｒｉｆｕｇｅ  Ｒｅｔｅｎｔｉｏｎ  Ｃａｐａｃｉｔｙ（遠心分離機保持容量）の略称であり、粒子状吸水剤の無加圧下吸水倍率（「吸水倍率」と称する場合もある）を意味する。具体的には、粒子状吸水剤０．２ｇを不織布製の袋に入れた後、大過剰の０．９質量％塩化ナトリウム水溶液中に３０分間浸漬して自由膨潤させ、その後、遠心分離機（２５０Ｇ）で水切りした後の吸水倍率（単位；ｇ／ｇ）のことをいう。【００５８】
本発明の一実施形態に係る吸水性シートにおける前記第２の粒子状吸水剤のＣＲＣは、３０〜５０ｇ／ｇであることが好ましく、３６〜４５ｇ／ｇであることがより好ましく、３８〜４２ｇ／ｇであることがさらに好ましい。かような実施形態であることによって、特定戻り量評価において優れた結果となる。【００５９】
本発明の一実施形態に係る吸水性シートにおける前記第１の粒子状吸水剤のＣＲＣは、３０〜５０ｇ／ｇであることが好ましく、３１〜４８ｇ／ｇであることがより好ましく、３２〜４５ｇ／ｇであることがさらに好ましい。かような実施形態であることによって、特定戻り量評価において優れた結果となる。【００６０】
「ＡＡＰ」（ＥＲＴ４４２．２−０２）
「ＡＡＰ」は、Ａｂｓｏｒｐｔｉｏｎ  Ａｇａｉｎｓｔ  Ｐｒｅｓｓｕｒｅの略称であり、粒子状吸水剤の加圧下吸水倍率を意味する。具体的には、粒子状吸水剤０．９ｇを大過剰の０．９質量％塩化ナトリウム水溶液に対して、１時間、２．０６ｋＰａ（２１ｇ／ｃｍ２、０．３ｐｓｉ）荷重下で膨潤させた後の吸水倍率（単位；ｇ／ｇ）のことをいう。また、ＥＲＴ４４２．２−０２には、Ａｂｓｏｒｐｔｉｏｎ  Ｕｎｄｅｒ  Ｐｒｅｓｓｕｒｅ（ＡＵＰ）と表記されているが、実質的に同一内容である。【００６１】
本発明の一実施形態に係る吸水性シートにおける前記第２の粒子状吸水剤のＡＡＰ２．１ｋＰａは、１５ｇ／ｇ以上であることが好ましく、１８〜４０ｇ／ｇであることがより好ましく、３５ｇ／ｇ以下であることがさらに好ましく、２３〜３３ｇ／ｇであることがよりさらに好ましく、２４〜３２ｇ／ｇであることがよりさらに好ましい。かような実施形態であることによって、特定戻り量評価において優れた結果となる。【００６２】
本発明の一実施形態に係る吸水性シートにおける前記第１の粒子状吸水剤のＡＡＰ２．１ｋＰａは、１８〜４０ｇ／ｇであることが好ましく、２３〜３３ｇ／ｇであることがより好ましく、２４〜３２ｇ／ｇであることがさらに好ましい。かような実施形態であることによって、特定戻り量評価において優れた結果となる。よって、本発明の一実施形態に係る吸水性シートにおいて、前記第２の粒子状吸水剤のＣＲＣが、３０〜５０ｇ／ｇであり、かつ、ＡＡＰ２．１ｋＰａが、１５〜３５ｇ／ｇである。【００６３】
「ボルテックス（Ｖｏｒｔｅｘ）」
本発明における「ボルテックス（Ｖｏｒｔｅｘ）」とは、ＪＩＳ  Ｋ７２２４−１９９６に記載の「高吸水性樹脂の吸水速度試験法」に準じて求めた吸水時間である。具体的な測定方法は、予め調製された０．９０重量％塩化ナトリウム水溶液の１０００重量部に食品添加物である食用青色１号０．０２重量部を添加し、液温３０℃に調整する。青色に着色した０．９０重量％塩化ナトリウム水溶液５０ｍｌを１００ｍｌビーカーに計り取り、長さ４０ｍｍで太さ８ｍｍの円筒型攪拌子で、６００ｒｐｍで攪拌する中に、粒子状吸水剤２．００ｇを投入し、吸水時間（秒）を測定する。終点は、ＪＩＳＫ  ７２２４−１９９６年度「高吸水性樹脂の吸水速度試験方法解説」に記載されている基準に準じ、吸水剤が生理食塩水を吸液して試験液がスターラーチップを覆うまでの時間を吸水時間（秒）として測定する。【００６４】
本発明の一実施形態に係る吸水性シートにおいて、前記第２の粒子状吸水剤のボルテックス法に準じて求めた吸水時間が、３５秒以上であり、４０秒以上であることが好ましく、４３秒以上であることがより好ましい。ここで、前記第２の粒子状吸水剤のボルテックス法に準じて求めた吸水時間が、３５秒未満であると、本発明の所期の課題を解決することができない。このように前記第２の粒子状吸水剤のボルテックス法に準じて求めた吸水時間を有意に長くさせることによって第２の粒子状吸水剤の面方向への拡散性を高めることができ、前記第２の粒子状吸水剤が有している反応体積を有効に活用することができ、特定戻り量評価において優れた結果となる。【００６５】
本発明の一実施形態に係る吸水性シートにおいて、前記第１の粒子状吸水剤のボルテックス法に準じて求めた吸水時間が、２５秒以上であることが好ましく、３５秒以上であることがより好ましく、４８秒以上であることがさらに好ましい。このように前記第１の粒子状吸水剤のボルテックス法に準じて求めた吸水時間を有意に長くさせることによって面方向への拡散性を高めることができ、前記第１の粒子状吸水剤が有している反応体積を有効に活用することができ、特定戻り量評価において優れた結果となる。本発明の一実施形態に係る吸水性シートにおいて、前記第１の粒子状吸水剤のボルテックス法に準じて求めた吸水時間の上限としては特に制限はないが、液漏れ防止の観点から、例えば、１００秒以下、８０秒以下、または６０秒以下であるとよい。なお、本発明の吸水性シートにおいて、前記第２の粒子状吸水剤のボルテックス法に準じて求めた吸水時間が、３５秒以上である限り、前記第１の粒子状吸水剤のボルテックス法に準じて求めた吸水時間よりも早いことを妨げない。ボルテックス法に準じて求めた吸水時間は、吸水性樹脂粒子の比表面積等によって制御することができる。吸水性樹脂粒子の比表面積が大きくなると、吸水時間は短くなる傾向にある。【００６６】
「ＧＰＲ」
ゲル透過速度（Ｇｅｌ  ＰｅｒｍｅａｔｉｏｎＰｅｒｍｅａｂｉｌｉｔｙ  Ｒａｔｅ：ＧＰＲ）
本明細書において、粒子状吸水剤の「通液性」とは、荷重下において膨潤ゲル粒子間を通過する液体の流れ性のことを言う。この指標として、ゲル透過速度（ＧＰＲ）が用いられる。本発明の一実施形態に係る吸水性シートに含まれている粒子状吸水剤（第１の粒子状吸水剤および第２の粒子状吸水剤）のゲル透過速度（ＧＰＲ）は、米国特許第５８４９４０５号明細書記載の食塩水流れ誘導性（ＳＦＣ）試験を参考に、測定条件を変更し、以下の手順で行う。【００６７】
測定のための装置として、図２に示す装置４００を用いる。装置４００は、大きく分けて、容器４１０とタンク４２０とから構成されている。容器４１０にはセル４１１（内径６ｃｍ）が設けられており、セル４１１の内部に膨潤ゲル４１４（粒子状吸水剤を吸水させたもの）を収納、および液体４２３を導入できる。また、セル４１１にピストン４１２を嵌合させることにより、膨潤ゲル４１４に対して圧力を負荷することができる。セル４１１の底面およびピストン４１２の底面には、金網４１３ａ、４１３ｂ（Ｎｏ．４００ステンレス製金網、目開き３８μｍ）が張られており、膨潤ゲル４１４（および粒子状吸水剤）が通過できないようになっている。ここで、液体４２３は、０．００から０．９０重量％塩化ナトリウム水溶液を用いる。タンク４２０は、内部に液体４２３を蓄えている。液体４２３は、コック付きＬ字管４２２を通じてセル４１１に導入される。また、タンク４２０にはガラス管４２１が挿入されており、ガラス管４２１の内部は空気で満たされている。これによって、ガラス管４２１の下端とセル４１１内の液面を同じとすることができる。すなわち、タンク４２０内の液体４２３の液面がガラス管４２１の下端よりも上部にある間は、セル４１１内の液面を一定に保持することが可能となる。今回の測定では、タンク４２０内の液体４２３の下部液面（すなわち、ガラス管４２１の下端）と、膨潤ゲル４１４の底面との高低差を、４ｃｍとした。つまり、装置４００によれば、セル４１１に一定の静水圧の液体４２３を導入することができる。ピストン４１２には孔４１５が空けられているので、液体４２３は孔４１５を流通し、さらに膨潤ゲル４１４層も流通して、セル４１１の外部へと流出する。容器４１０は、液体４２３の通過を妨げないステンレス製の金網４３１の上に載せられている。そのため、セル４１１から流出した液体４２３は、最終的に捕集容器４３２に集められる。そして、捕集容器４３２に集められた液体４２３の量は、上皿天秤４３３によって秤量できる。【００６８】
具体的なゲル通過速度（ＧＰＲ）の測定方法は以下の通りである。なお、以下の操作は室温（２０〜２５℃）にて行う。【００６９】
（１）セル４１１に、粒子状吸水剤（０．９００ｇ）を均一に入れる。【００７０】
（２）上記粒子状吸水剤を、無加圧下にて、液体（０．００から０．９０質量％（本出願では０．９質量％）の塩化ナトリウム水溶液）を６０分間吸水させ、膨潤ゲル４１４とする。【００７１】
（３）膨潤ゲル４１４の上にピストンを載置して、０．３ｐｓｉ（２．０７ｋＰａ）の加圧状態にする。【００７２】
（４）静水圧を３９２３ｄｙｎｅ／ｃｍ２の一定値に保ちながら、液体４２３をセル４１１に導入し、膨潤ゲル４１４層を通液させる。【００７３】
（５）膨潤ゲル４１４層を通液する液体４２３の量を、５秒間隔で３分間記録する。すなわち、膨潤ゲル４１４層を通過する液体４２３の流速を測定する。測定には、上皿天秤４３３およびコンピュータ（図示せず）を使用する。【００７４】
（６）液体４２３の流通を開始してから１分後〜３分後の流速を平均し、ゲル透過速度（ＧＰＲ）［ｇ／ｍｉｎ］を算出する。【００７５】
本発明の一実施形態に係る吸水性シートにおいて、前記第１の粒子状吸水剤のＧＰＲが、５ｇ／ｍｉｎ以上であることが好ましく、３５ｇ／ｍｉｎ以上であることがより好ましく、５５ｇ／ｍｉｎ以上であることがさらに好ましく、７５ｇ／ｍｉｎ以上であることがよりさらに好ましく、９５ｇ／ｍｉｎ以上であることがよりさらに好ましく、１１８ｇ／ｍｉｎ以上であることがよりさらに好ましい。かような実施形態であることによって、吸液される液が第１の基材側より導入された後、第２の粒子状吸水剤へと送られ易くなり、第２の粒子状吸水剤を有効に利用させることができ、特定戻り量評価において優れた結果となる。本発明の一実施形態に係る吸水性シートにおいて、前記第１の粒子状吸水剤のＧＰＲの上限にも特に制限はないが、液漏れ防止の観点から、５００ｇ／ｍｉｎ以下、４００ｇ／ｍｉｎ以下、または３００ｇ／ｍｉｎ以下である。【００７６】
本発明の一実施形態に係る吸水性シートにおいて、前記第２の粒子状吸水剤のＧＰＲが、１ｇ／ｍｉｎ以上であることが好ましく、３ｇ／ｍｉｎ以上であることがより好ましく、５ｇ／ｍｉｎ以上であることがさらに好ましい。かような下限を有することによってゲルブロッキングを抑制し、拡散性を高め、液が吸収体に吸収されやすくなる。本発明の一実施形態に係る吸水性シートにおいて、前記第１の粒子状吸水剤のＧＰＲの上限にも特に制限はないが、液漏れ防止の観点から、５００ｇ／ｍｉｎ以下、４００ｇ／ｍｉｎ以下、または３００ｇ／ｍｉｎ以下である。【００７７】
以上より、本発明の一実施形態に係る吸水性シートにおいて、前記第２の粒子状吸水剤の総括吸収量が、５０．０ｇ／ｇ以上であり、前記第１の粒子状吸水剤のＧＰＲが、５ｇ／ｍｉｎ以上であり、前記第１の粒子状吸水剤の含有量に対する前記第２の粒子状吸水剤の含有量が、０．４以下である。かような実施形態であることによって、本発明の所期の効果を顕著に奏することができる。また、本発明の一実施形態に係る吸水性シートにおいて、前記第２の粒子状吸水剤のボルテックス法に準じて求めた吸水時間が、４３秒以上であり、前記第２の粒子状吸水剤の総括吸収量が、５２．０ｇ／ｇ以上である。かような実施形態であることによって、本発明の所期の効果を顕著に奏することができる。【００７８】
「劣化可溶分」
本発明の一実施形態に係る吸水性シートにおける、前記第１の粒子状吸水剤の劣化可溶分および前記第２の粒子状吸水剤の劣化可溶分の上限は、特に制限はないが、長時間使用時の液漏れの観点から、それぞれ独立して、５０％未満であることが好ましく、２５％以下であることがより好ましく、１５％以下であることがさらに好ましい。下限としては、特に制限はないが、長時間使用時の液漏れの観点から、例えば、１％以上、３％以上、５％以上程度である。なお、劣化可溶分の測定方法は、以下のとおりである。【００７９】
予め調製した生理食塩水に、０．０５質量％となるようにＬ−アスコルビン酸を添加し、劣化試験液を作成する。具体的には、９９９．５ｇの生理食塩水に０．５０ｇのＬ−アスコルビン酸を溶解して、劣化試験液を調製した。劣化試験液２５ｍｌを２５０ｍｌ容量のガラス製ビーカー容器に加え、そこに粒子状吸水剤１．０ｇを添加することにより膨潤ゲルを形成させる。ラップで容器に蓋をして密閉し、膨潤ゲルを３７℃の雰囲気下（楠本化成社製、ＥＴＡＣ商標、ＨＩＳＰＥＣシリーズ、ＨＴ３２０使用、３７℃設定・風速可変器目盛３０設定）に１６時間静置した。１６時間後、１７５ｍｌの生理食塩水と長さ３０ｍｍで太さ８ｍｍの円筒型攪拌子を投入し、劣化させた後、１０分間５００ｒｐｍで攪拌して含水ゲルから抽出する。【００８０】
この抽出液を濾紙（ＡＤＶＡＮＴＥＣ東洋株式会社、品名：（ＪＩＳ  Ｐ  ３８０１、Ｎｏ．２）、厚さ０．２６ｍｍ、保留粒子径５μｍ）を用いて濾過することにより得られる濾液を２０．０ｇはかり取り、さらに生理食塩水３０ｇを加え、測定溶液とする。【００８１】
測定方法は、生理食塩水を、０．１ＮのＮａＯＨ水溶液を用いてｐＨ１０まで滴定を行い、その後、０．１ＮのＨＣｌ水溶液を用いてｐＨ２．７まで滴定し、空滴定量（［ｂＮａＯＨ］ｍｌ、［ｂＨＣｌ］ｍｌ）を得た。同様の滴定操作を測定溶液についても行うことにより滴定量（［ＮａＯＨ］ｍｌ、［ＨＣｌ］ｍｌ）を求める。例えば既知量のアクリル酸とそのナトリウム塩とからなる粒子状吸水剤の場合、そのモノマーの平均分子量と上記操作により得られた滴定量とをもとに、粒子状吸水剤中の可溶分を以下の計算式：
劣化可溶分（質量％）＝０．１×（平均分子量）×２００×１００×（［ＨＣｌ］−［ｂＨＣｌ］）／１０００／１．０／２０．０により算出することができる。未知量の場合は滴定により求めた中和率を用いてモノマーの平均分子量を算出する。【００８２】
「表面張力」
表面張力とは、固体や液体の表面積を増加させるのに必要な仕事（自由エネルギー）を単位面積当たりで表したものである。本願でいう表面張力は、粒子状吸水剤を０．９０質量％塩化ナトリウム水溶液中に分散させた際の、水溶液の表面張力をいう。なお、吸水剤の表面張力は、以下の手順により測定する。即ち、十分に洗浄された１００ｍｌのビーカーに２０℃に調整された生理食塩水５０ｍｌを入れ、まず、生理食塩水の表面張力を、表面張力計（ＫＲＵＳＳ社製のＫ１１自動表面張力計）を用いて測定する。次に、２０℃に調整した表面張力測定後の生理食塩水を含んだビーカーに、十分に洗浄された２５ｍｍ長のフッ素樹脂製回転子、及び粒子状吸水剤０．５ｇを投入し、５００ｒｐｍの条件で４分間攪拌する。４分後、攪拌を止め、含水した粒子状吸水剤が沈降した後に、上澄み液の表面張力を再度同様の操作を行い測定する。なお、本発明では白金プレートを用いるプレート法を採用し、プレートは各測定前に十分脱イオン水にて洗浄し、かつ、ガスバーナーで加熱洗浄して使用する。本発明の一実施形態に係る吸水性シートにおいて、前記第１の粒子状吸水剤および前記第２の粒子状吸水剤の少なくとも一方の表面張力が、以下順に、６５ｍＮ／ｍ以上、６６ｍＮ／ｍ以上、６７ｍＮ／ｍ以上、６９ｍＮ／ｍ以上、７０ｍＮ／ｍ以上、７１ｍＮ／ｍ以上が好ましく、最も好ましくは７２ｍＮ／ｍ以上である。粒子状吸水剤の吸水性シートへの適用では従来の紙オムツよりも表面張力の影響が表れやすく、表面張力が上記の条件を満たすことにより、紙オムツでの戻り量が低減させることができる。【００８３】
本発明の一実施形態に係る吸水性シートにおいて、前記第１の粒子状吸水剤および前記第２の粒子状吸水剤の少なくとも一方の表面張力の上限には特に制限はないが、７３ｍＮ／ｍ以下である。【００８４】
「拡散率」
拡散率は吸水性シートの液拡散性を表し、拡散率が高い程、液拡散性が高い。拡散率の測定方法は、本願の実施例に記載の方法に準拠する。【００８５】
本発明の一実施形態に係る吸水性シートの拡散率が、３８％以上であることが好ましく、３９％以上であることがより好ましく、４０％以上であることがさらに好ましく、４１％以上であることがよりさらに好ましく、４２％以上であることがよりさらに好ましく、４３％以上であることがよりさらに好ましい。かような実施形態であることによって、本発明の所期の効果を顕著に奏することができる。本発明の一実施形態に係る吸水性シートの拡散率の上限は特に制限はないが、液漏れの観点から、現実的に、８０％以下である。【００８６】
「粒子形状」
本発明の一実施形態に係る粒子状吸水剤は、粒子形状が不定形破砕状であることが好ましい。よって、前記第１の粒子状吸水剤および前記２の粒子状吸水剤の形状の少なくとも一方は、不定形破砕状である。ここで、不定形破砕状とは、形状が一定でない破砕状の粒子である。逆相懸濁重合や気相重合で得られた球状粒子に比べて不定形破砕状では基材へ固定を容易にすることができる。本発明の一実施形態に係る粒子状吸水剤は、好ましくは水溶液重合における粉砕物である。一方、粉砕工程を経ない場合、代表的には逆相懸濁重合や重合モノマーを噴霧し重合するような液滴重合等によって得られる球状の粒子又は球状粒子の造粒物は、不定形破砕状ではない。本発明の実施形態において、粒子状吸水剤の形状が不定形破砕状であると、平均真円度の高いもの（例えば、球形のもの）と比べて吸水性シートの形状保持がなされやすい。本発明の実施形態において、粒子状吸水剤の平均真円度は、０．７０以下であることが好ましく、０．６０以下であることがより好ましく、０．５５以下であることがさらに好ましい。【００８７】
平均真円度の算出方法は以下のとおりである。ランダムに１００個以上の粒子状吸水剤を選択し、各粒子状吸水剤を電子顕微鏡（株式会社キーエンス社製  ＶＥ−９８００）（倍率５０倍）で撮影して粒子状吸水剤の画像を取得し、付属の画像解析ソフトを用いて粒子ごとに周囲長および面積を算出した。以下の式：【００８８】
【数４】
2020032280.tif 000006
【００８９】
で各粒子の真円度を求め、得られた値の平均値を平均真円度として算出する。【００９０】
「粒子径」
本発明の一実施形態に係る粒子状吸水剤（もしくは、粒子状の吸水性樹脂、吸水性樹脂粒子）の粒子径は、ＥＲＴ４２０．２−０２に規定される「ＰＳＤ」の測定方法に従って得られた重量平均粒子径であり、１５０〜６００μｍであってよい。【００９１】
本発明の一実施形態に係る吸水性シートにおける、吸水性シート単位体積当たりの粒子状吸水剤の含有量の下限は、好ましい順に、５０ｍｇ／ｃｍ３以上、５１ｍｇ／ｃｍ３以上、５２ｍｇ／ｃｍ３以上、５３ｍｇ／ｃｍ３以上、５４ｍｇ／ｃｍ３以上、５５ｍｇ／ｃｍ３以上、５７ｍｇ／ｃｍ３以上、５９ｍｇ／ｃｍ３以上、６０ｍｇ／ｃｍ３以上である。また、本発明の一実施形態に係る吸水性シートにおける、吸水性シート単位体積当たりの粒子状吸水剤の含有量の上限としても特に制限はないが、現実的に、６００ｍｇ／ｃｍ３以下であり、５００ｍｇ／ｃｍ３以下が好ましく、４００ｍｇ／ｃｍ３以下がより好ましく、３００ｍｇ／ｃｍ３以下がさらに好ましく、１５０ｍｇ／ｃｍ３以下がよりさらに好ましい。粒子状吸水剤の含有量を上記の範囲とすることにより、上記吸水性シートは本発明の効果を効率的に発揮する。本願の実施例で使用した吸水性シートの吸水性シート単位体積当たりの粒子状吸水剤の含有量は、５０ｍｇ／ｃｍ３以上であった。【００９２】
粒子状吸水剤の製造方法は、所望の物性を有する吸水剤の製造方法であれば、特に限定されず、例えば、実施例に記載の公報等を参酌して適宜製造することができる。【００９３】
また、本発明の一実施形態に係る吸水性シートにおける、前記第２の粒子状吸水剤の含有重量に対する前記第１の粒子状吸水剤の含有重量は、１．０以下であることが好ましく、０．５以下であることがより好ましく、０．４以下であることがさらに好ましい。第２の粒子状吸水剤の含有量を第１の粒子状吸水剤の含有量と同じとする、好ましくは多くすることによって、いわゆるタンクのような作用機能があると考えられる第２の粒子状吸水剤が有効に機能して特定戻り量評価が優れた結果となる。【００９４】
〔３．吸水性シートの製造方法〕
本発明の一実施形態に係る吸水性シートの製造方法は、（１）第１の基材に第１の粒子状吸水剤を散布する工程、（２）第２の基材に第２の粒子状吸水剤を散布する工程、および、（３）中間シートに、第１の粒子状吸水剤および／または第２の粒子状吸水剤を散布する工程、の少なくとも１つを含む。より具体的な製造方法の一例として、下記（ａ）〜（ｃ）の製造方法が挙げられる。【００９５】
（ａ）第１の基材の上に、第１の粒子状吸水剤（および、好ましくは接着剤）を均一に散布する。第２の基材および第２の粒子状吸水剤についても、同様の操作を施す。第１の基材および第２の基材を、粒子状吸水剤が散布されている面が対合するように重ねて、圧着する。圧着は、接着剤の溶融温度付近における加熱圧着が好ましい。【００９６】
（ｂ）第１の基材の上に、第１の粒子状吸水剤（および、好ましくは接着剤）を散布し、加熱炉を通過させて、第１の粒子状吸水剤が散逸しない程度に固着させる。第２の基材および第２の粒子状吸水剤についても、同様の操作を施す。第１の基材および第２の基材を、粒子状吸水剤が散布されている面が対合するように重ねて、加熱圧着する。【００９７】
（ｃ）第１の基材の上に、接着剤を溶融塗布した後、粒子状吸水剤を均一に散布して層を形成させる。第２の基材および第２の粒子状吸水剤についても、同様の操作を施す。さらに、第１の基材および第２の基材を、粒子状吸水剤が散布されている面が対合するように重ねて、ロールプレスなどを用いて圧着する。【００９８】
これらの方法のなかでは、製造方法の簡便さと製造効率の高さの観点から、（ａ）および（ｃ）の方法が好ましい。なお、（ａ）〜（ｃ）の方法を併用して、吸水性シートを製造することもできる。【００９９】
また、中間シートを備えている吸水性シートの製造方法の一例として、下記（ｄ）〜（ｇ）の製造方法がある。【０１００】
（ｄ）第１の基材の上に、第１の粒子状吸水剤（および、好ましくは接着剤）を均一に散布する。その上に中間シートを重ねて、圧着する。さらに、上記中間シートの第１の粒子状吸水剤に面していない側の表面に、第２の粒子状吸水剤（および、好ましくは接着剤）を均一に散布する。その上に中間シートを重ねて、（好ましくはホットメルトが溶融する加熱条件下、またはホットメルトが溶融している状態下で）圧着する。【０１０１】
（ｅ）中間シートの上に、第２の粒子状吸水剤を均一に散布する。また、第２の基材の上に接着剤を散布する。そして、上記中間シートの第２の粒子状吸水剤を散布した面と、上記第２の基材の接着剤を散布した面とを圧着する。次に、圧着後の中間シートにおいて、上記第２の粒子状吸水剤を散布した面と反対側の面に、第１の粒子状吸水剤を均一に散布する。また、第１の基材の上に接着剤を散布する。そして、上記中間シートの第１の粒子状吸水剤を散布した面と、上記第１の基材の接着剤を散布した面を圧着する。上記圧着は、ホットメルトが溶融する加熱条件下、またはホットメルトが溶融している状態下で行うことが好ましい。【０１０２】
（ｆ）第２の基材の上に接着剤を散布する。次に、その上に第２の粒子状吸水剤を均一に散布する。次に、その上に中間シートを載せて圧着する。次に、上記中間シートの第２の粒子状吸水剤と面していない方の面に、接着剤を散布する。次に、その上に第１の粒子状吸水剤を均一に散布する。次に、その上に第１の基材を載せて圧着する。上記圧着はホットメルトが溶融する加熱条件下、またはホットメルトが溶融している状態下で行うことが好ましい。【０１０３】
（ｇ）第２の基材の上に接着剤を散布する。次に、その上に第２の粒子状吸水剤を均一に散布する。次に、その上に中間シートを載せて圧着する。次に、上記中間シートの第２の粒子状吸水剤と面していない方の面に、第１の粒子状吸水剤を均一に散布する。また、第１の基材の上に接着剤を散布する。そして、上記中間シートの第１の粒子状吸水剤を散布した面と、上記第１の基材の接着剤を散布した面を圧着する。上記圧着はホットメルトが溶融する加熱条件下、またはホットメルトが溶融している状態下で行うことが好ましい。【０１０４】
以上に説明した以外の工程として、吸水性シートの触感を改善し、液体吸収性能を向上させる目的で、吸水性シートにエンボス加工を施してもよい。エンボス加工は、第１の基材および第２の基材を圧着する際に同時に施してもよいし、シート製造後に施してもよい。【０１０５】
本発明の一実施形態に係る吸水性シートの製造方法においては、添加剤（消臭剤、繊維、抗菌剤、ゲル安定剤など）を適宜配合してもよい。添加剤の配合量は、粒子状吸水剤の質量に対して好ましくは０〜５０質量％であり、より好ましくは０〜１０質量％である。上記製造方法においては、予め添加剤を混合した粒子状吸水剤を用いてもよいし、製造工程の途中で添加剤を添加してもよい。【０１０６】
製造される吸水性シートの寸法は、適宜設計されうる。通常は、横幅が３〜１０ｍ、長さが数１０ｍ〜数１０００ｍ（連続シートまたはロールの状態において）である。製造された吸水性シートは、目的（使用される吸収体の大きさ）に応じて裁断して用いられる。【０１０７】
上記に例示した以外にも、吸水性シートの製造方法は、例えば以下の特許文献に開示されている：国際公開第２０１２／１７４０２６号、国際公開第２０１３／０７８１０９号、国際公開第２０１５／０４１７８４号、国際公開第２０１１／１１７１８７号、国際公開第２０１２／００１１１７号、国際公開第２０１２／０２４４４５号、国際公開第２０１０／００４８９４号、国際公開第２０１０／００４８９５号、国際公開第２０１０／０７６８５７号、国際公開第２０１０／０８２３７３号、国際公開第２０１０／１１３７５４号、国際公開第２０１０／１４３６３５号、国際公開第２０１１／０４３２５６号、国際公開第２０１１／０８６８４１号、国際公開第２０１１／０８６８４２号、国際公開第２０１１／０８６８４３号、国際公開第２０１１／０８６８４４号、国際公開第２０１１／１１７９９７号、国際公開第２０１１／１１８４０９号、国際公開第２０１１／１３６０８７号、国際公開第２０１２／０４３５４６号、国際公開第２０１３／０９９６３４号、国際公開第２０１３／０９９６３５号、特開２０１０−１１５４０６号、特開２００２−３４５８８３号、特開平６−３１５５０１号、特開平６−１９０００３号、特開平６−１９０００２号、特開平６−１９０００１号、特開平２−２５２５５８号、特開平２−２５２５６０号、特開平２−２５２５６１号。これらの文献に開示されている吸水性シートの製造方法も、適宜参照される。【０１０８】
本発明の一実施形態に係る吸水性シートにおいて、基材同士、又は基材と粒子状吸水剤とを固着させる方法としては、（ｉ）圧着によってもよく、（ｉｉ）水、水溶性高分子、溶媒に溶解又は分散した各種バインダーによってもよく、（ｉｉｉ）基材自体の材質の融点で基材同士をヒートシールさせてもよい。好ましくは、接着剤を使用して固着される。【０１０９】
使用される接着剤は溶液型でもよいが、溶媒除去の手間や残存する溶媒の問題、生産性の問題から、高い生産性と残存溶媒の問題がないホットメルト接着剤が好ましい。本発明でホットメルト接着剤は、予め基材又は粒子状吸水剤の表面に含有されていてもよく、別途、ホットメルト接着剤を吸水性シートの製造工程で使用してもよい。ホットメルト接着剤の形態や融点は適宜選択でき、粒子状でもよく、繊維状でよく、ネット状でもよく、フィルム状でもよく、また、加熱によって溶融させた液状でもよい。ホットメルト接着剤の溶融温度又は軟化点は５０〜２００℃、６０〜１８０℃が好ましい。粒子状の接着剤を使用する場合、その粒子径は上記粒子状吸水剤の平均粒子径の０．０１〜２倍、０．０２〜１倍、０．０５〜０．５倍程度の粒子状接着剤が使用される。【０１１０】
本発明の一実施形態に係る吸水性シートの製造においてホットメルト接着剤を使用する方法には、以下の例が挙げられる。基材（例えば不織布）の上に粒子状吸水剤とホットメルト接着剤との混合物とを均一に散布し、さらにもう１枚の基材を積層してから、ホットメルト接着剤の溶融温度付近で加熱圧着することにより、吸水性シートを製造することができる。【０１１１】
本発明に使用するホットメルト接着剤としては、適宜選択できるが、好ましくは、エチレン−酢酸ビニル共重合体接着剤、スチレン系エラストマー接着剤、ポリオレフィン系接着剤及びポリエステル系接着剤等から選ばれる１種以上が適宜使用できる。【０１１２】
具体的に、ポリオレフィン系接着剤として、ポリエチレン、ポリプロピレン、アタクチックポリプロピレンが挙げられ、スチレン系エラストマー接着剤としてはスチレン−イソプレンブロック共重合体（ＳＩＳ）、スチレン−ブタジエンブロック共重合体（ＳＢＳ）、スチレン−イソブチレンブロック共重合体（ＳＩＢＳ）、スチレン−エチレン−ブチレン−スチレンブロック共重合体（ＳＥＢＳ）、スチレンブタジエンゴム（ＳＢＲ）等が挙げられ、共重合ポリオレフィン等、ポリエステル系接着剤としてポリエチレンテレフタレート（ＰＥＴ）、ポリブチレンテレフタレート（ＰＢＴ）、共重合ポリエステル等が挙げられ、エチレン−酢酸ビニル共重合体接着剤として、エチレン−酢酸ビニル共重合体（ＥＶＡ）接着剤；エチレン−アクリル酸エチル共重合体（ＥＥＡ）、エチレン−アクリル酸ブチル共重合体（ＥＢＡ）等が挙げられる。【０１１３】
本発明の一実施形態に係る吸水性シートおよび／またはその製造方法において、前記吸水性シートが、接着剤を含むことが好ましく、当該接着剤は、ホットメルト接着剤であることが好ましく、接着剤（例えばホットメルト接着剤）の使用量（含有量）は、前記第１の粒子状吸水剤および前記第２の粒子状吸水剤の合計の質量に対して、０超〜３．０倍であることが好ましく、０．０５〜２．０倍であることがより好ましい。接着剤（特にホットメルトメルト接着剤）の含有量が多すぎると、コスト面や吸水性シートの質量面（紙オムツの質量増）で不利となるだけでなく、粒子状吸水剤が膨潤規定を受けて吸水性シートの吸水能を低下させる可能性もある。【０１１４】
〔４．吸収性物品〕
本発明の一実施形態に係る吸収性物品は、〔２〕で説明されている吸水性シートを、液体透過性シートおよび液体不透過性シートによって挟持した構造を有している。よって、本発明においては、前記吸水性シートを液体透過性シートと、液体不透過性シートとで挟持することによりなり、前記液体透過性シートが、前記第１の基材側に位置し、前記液体不透過性シートが、前記第２の基材側に位置している、吸水性物品が提供される。吸収性物品の具体例としては、使い捨てオムツ、失禁パッド、生理用ナプキン、ペットシート、食品用ドリップシート、電力ケーブルの止水剤などが挙げられる。かかる構成であることによって、特定戻り量評価において優れた結果となる。【０１１５】
液体透過性シートおよび液体不透過性シートとしては、吸収性物品の技術分野で公知のものを、特に制限なく用いることができる。また、吸収性物品は、公知の方法によって製造することができる。
【実施例】
【０１１６】
本発明を、以下の実施例および比較例を用いてさらに詳細に説明する。ただし、本発明の技術的範囲が以下の実施例のみに制限されるわけではない。また、下記実施例において、特記しない限り、操作は室温（２５℃）／相対湿度４０〜５０％ＲＨの条件下で行われた。【０１１７】
＜製造例＞
以下の特許に記載の製造例、実施例、比較例を参考に、内部架橋剤量によって、ＣＲＣを適宜調整することで、ポリアクリル酸（塩）系樹脂の粒子状吸水剤（１）〜（７）を得た。得られた粒子状吸水剤の物性を表１に示した。【０１１８】
国際公開第２０１４／０３４８９７号
国際公開第２０１７／１７０６０５号
国際公開第２０１６／２０４３０２号
国際公開第２０１４／０５４６５６号
国際公開第２０１５／１５２２９９号
国際公開第２０１８／０６２５３９号
国際公開第２０１２／０４３８２１号。【０１１９】
〔アクリル酸の製造例〕
市販のアクリル酸（アクリル酸ダイマー２０００ｐｐｍ、酢酸５００ｐｐｍ、プロピオン酸５００ｐｐｍ、ｐ−メトキシフェノール２００ｐｐｍ）酸を、無堰多孔板５０段を有する高沸点不純物分離塔の塔底に供給して、還流比を１として蒸留し、マレイン酸やアクリル酸からなる二量体（アクリル酸ダイマー）などの除去後、さらに晶析を行なうことで、アクリル酸（アクリル酸ダイマー２０ｐｐｍ、酢酸５０ｐｐｍ、プロピオン酸５０ｐｐｍ、フルフラール１ｐｐｍ以下、プロトアネモニン１ｐｐｍ以下）を得て、さらに蒸留後にｐ−メトキシフェノールを５０ｐｐｍ添加した。
〔アクリル酸ナトリム水溶液の製法〕
上記アクリル酸１３９０ｇを米国特許５２１０２９８号の実施例９に従い、４８％苛性ソーダを用いて２０〜４０℃で中和して、濃度３７％で１００％中和のアクリル酸ナトリウム水溶液を得た。【０１２０】
＜粒子状吸水剤１＞
上記アクリル酸の製造例で得られたアクリル酸、該アクリル酸を用いて上記アクリル酸ナトリウム水溶液の製法で得られたアクリル酸ナトリウム水溶液、および脱イオン水を混合して得られた７５モル％の中和率を有するアクリル酸ナトリウムの水溶液５５００ｇ（単量体濃度３３．０質量％）に、ポリエチレングリコールジアクリレート（エチレンオキシドの平均付加モル数９）４．３７ｇを溶解し反応液とした。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換し、反応液中の溶存酸素を除去した。続いて、反応液を撹拌しながら、過硫酸ナトリウムの１０質量％水溶液２６．６５ｇ及びＬ−アスコルビン酸の１質量％水溶液３２．７９ｇを添加したところ、およそ１分後に重合が開始した。重合を開始して４０分後、１５０μｍ以下の吸水性樹脂微粉末を１８１．５ｇ添加したうえで、ニーダーのブレードを高速回転（１３０ｒｐｍ）で１０分間ゲル解砕してから含水ゲル状重合体を取り出した。得られた含水ゲル状重合体は約１〜２ｍｍの粒子に細分化されていた。この細分化された含水ゲル状重合体を５０メッシュ（目の大きさ３００μｍ）の金網上に広げ、１７５℃で６５分間熱風乾燥した。次いで、乾燥物をロールミルを用いて粉砕し、さらに目開き６００μｍの金網で分級、調合することにより、平均粒子径３５０μｍの不定形破砕状の吸水性樹脂（１−１）を得た。
得られた吸水性樹脂（１−１）１００質量部に、エチレングリコールジグリシジルエーテル０．０３質量部、１，４−ブタンジオール０．３質量部、プロピレングリコール０．５質量部、水３．０質量部からなる表面架橋剤水溶液３．８３質量部を噴霧混合した。上記の混合物を、パドル型混合加熱処理機を用いて、熱媒温度１９５℃で４０分間加熱処理して表面架橋された吸水性樹脂（１−２）を得た。得られた表面架橋された吸水性樹脂（１−２）１００質量部に、水１．０質量部を噴霧混合して、密閉容器内で６０℃で１時間硬化させた後、目開き７１０μｍのふるいを通過させて吸水性樹脂（１−３）を得た。吸水性樹脂（１−３）にＡｅｒｏｓｉｌ２００（親水性アモルファスシリカ、日本アエロジル社製）を０．３質量部添加して混合することにより得た吸水性樹脂を粒子状吸水剤（１）とした。【０１２１】
＜粒子状吸水剤２＞
上記アクリル酸の製造例で得られたアクリル酸、該アクリル酸を用いて上記アクリル酸ナトリウム水溶液の製法で得られたアクリル酸ナトリウム水溶液、および脱イオン水を混合して得られた７５モル％の中和率を有するアクリル酸ナトリウムの水溶液５５００ｇ（単量体濃度３８．０質量％）に、ポリエチレングリコールジアクリレート（エチレンオキシドの平均付加モル数９）５．０３ｇを溶解し反応液とした。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換し、反応液中の溶存酸素を除去した。続いて、反応液を撹拌しながら、過硫酸ナトリウムの１０質量％水溶液３０．６８ｇ及びＬ−アスコルビン酸の１質量％水溶液３７．７６ｇを添加したところ、およそ１分後に重合が開始した。重合を開始して４０分後に含水ゲル状重合体を取り出した。得られた含水ゲル状重合体は約２〜４ｍｍの粒子に細分化されていた。この細分化された含水ゲル状重合体を５０メッシュ（目の大きさ３００μｍ）の金網上に広げ、１７５℃で６５分間熱風乾燥した。次いで、乾燥物をロールミルを用いて粉砕し、さらに目開き６００μｍの金網で分級、調合することにより、平均粒子径３８０μｍの不定形破砕状の吸水性樹脂（２−１）を得た。【０１２２】
得られた吸水性樹脂（２−１）１００質量部に、エチレングリコールジグリシジルエーテル０．０３質量部、１，４−ブタンジオール０．３質量部、プロピレングリコール０．５質量部、水３．０質量部からなる表面架橋剤水溶液３．８３質量部を噴霧混合した。上記の混合物を、パドル型混合加熱処理機を用いて、熱媒温度２１０℃で４０分間加熱処理して表面架橋された吸水性樹脂（２−２）を得た。得られた表面架橋された吸水性樹脂（２−２）１００質量部に、水１．０質量部を噴霧混合して、密閉容器内で６０℃で１時間硬化させた後、目開き７１０μｍのふるいを通過させて吸水性樹脂（２−３）を得た。吸水性樹脂（２−３）にＡｅｒｏｓｉｌ２００（親水性アモルファスシリカ、日本アエロジル社製）を０．３質量部添加して混合することにより得た吸水性樹脂を粒子状吸水剤（２）とした。【０１２３】
＜粒子状吸水剤３＞
上記アクリル酸の製造例で得られたアクリル酸、該アクリル酸を用いて上記アクリル酸ナトリウム水溶液の製法で得られたアクリル酸ナトリウム水溶液、および脱イオン水を混合して得られた７５モル％の中和率を有するアクリル酸ナトリウムの水溶液５５００ｇ（単量体濃度３８．０質量％）に、ポリエチレングリコールジアクリレート（エチレンオキシドの平均付加モル数９）３．７７ｇを溶解し反応液とした。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換し、反応液中の溶存酸素を除去した。続いて、反応液を撹拌しながら、過硫酸ナトリウムの１０質量％水溶液３０．６８ｇ及びＬ−アスコルビン酸の１質量％水溶液３７．７６ｇを添加したところ、およそ１分後に重合が開始した。重合を開始して４０分後に含水ゲル状重合体を取り出した。得られた含水ゲル状重合体は約２〜４ｍｍの粒子に細分化されていた。この細分化された含水ゲル状重合体を５０メッシュ（目の大きさ３００μｍ）の金網上に広げ、１７５℃で６５分間熱風乾燥した。次いで、乾燥物をロールミルを用いて粉砕し、さらに目開き６００μｍの金網で分級、調合することにより、平均粒子径３５０μｍの不定形破砕状の吸水性樹脂（３−１）を得た。
得られた吸水性樹脂（３−１）１００質量部に、エチレングリコールジグリシジルエーテル０．０３質量部、１，４−ブタンジオール０．３質量部、プロピレングリコール０．５質量部、水３．０質量部からなる表面架橋剤水溶液３．８３質量部を噴霧混合した。上記の混合物を、パドル型混合加熱処理機を用いて、熱媒温度１９５℃で４０分間加熱処理して表面架橋された吸水性樹脂（３−２）を得た。得られた表面架橋された吸水性樹脂（３−２）１００質量部に、水１．０質量部を噴霧混合して、密閉容器内で６０℃で１時間硬化させた後、目開き７１０μｍのふるいを通過させて吸水性樹脂（３−３）を得た。吸水性樹脂（３−３）にＡｅｒｏｓｉｌ２００（親水性アモルファスシリカ、日本アエロジル社製）を０．３質量部添加して混合することにより得た吸水性樹脂を粒子状吸水剤（３）とした。【０１２４】
＜粒子状吸水剤４＞
上記アクリル酸の製造例で得られたアクリル酸、該アクリル酸を用いて上記アクリル酸ナトリウム水溶液の製法で得られたアクリル酸ナトリウム水溶液、および脱イオン水を混合して得られた７５モル％の中和率を有するアクリル酸ナトリウムの水溶液５５００ｇ（単量体濃度３９．０質量％）に、ポリエチレングリコールジアクリレート（エチレンオキシドの平均付加モル数９）４．８０ｇを溶解し反応液とした。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換し、反応液中の溶存酸素を除去した。続いて、反応液を撹拌しながら、過硫酸ナトリウムの１０質量％水溶液３１．６５ｇ及びＬ−アスコルビン酸の１質量％水溶液３８．９５ｇを添加したところ、およそ１分後に重合が開始した。重合を開始して４０分後に含水ゲル状重合体を取り出した。得られた含水ゲル状重合体は約２〜４ｍｍの粒子に細分化されていた。この細分化された含水ゲル状重合体を５０メッシュ（目の大きさ３００μｍ）の金網上に広げ、１７５℃で６５分間熱風乾燥した。次いで、乾燥物をロールミルを用いて粉砕し、さらに目開き６００μｍの金網で分級、調合することにより、平均粒子径３８０μｍの不定形破砕状の吸水性樹脂（４−１）を得た。
得られた吸水性樹脂（４−１）１００質量部に、エチレングリコールジグリシジルエーテル０．０３質量部、１，４−ブタンジオール０．３質量部、プロピレングリコール０．５質量部、水３．０質量部からなる表面架橋剤水溶液３．８３質量部を噴霧混合した。上記の混合物を、パドル型混合加熱処理機を用いて、熱媒温度２１０℃で４０分間加熱処理して表面架橋された吸水性樹脂（４−２）を得た。得られた表面架橋された吸水性樹脂（４−２）１００質量部に、水１．０質量部を噴霧混合して、密閉容器内で６０℃で１時間硬化させた後、目開き７１０μｍのふるいを通過させて吸水性樹脂（４−３）を得た。吸水性樹脂（４−３）にＡｅｒｏｓｉｌ２００（親水性アモルファスシリカ、日本アエロジル社製）を０．３質量部添加して混合することにより得た吸水性樹脂を粒子状吸水剤（４）とした。【０１２５】
＜粒子状吸水剤５＞
上記アクリル酸の製造例で得られたアクリル酸、該アクリル酸を用いて上記アクリル酸ナトリウム水溶液の製法で得られたアクリル酸ナトリウム水溶液、および脱イオン水を混合して得られた７５モル％の中和率を有するアクリル酸ナトリウムの水溶液５５００ｇ（単量体濃度３５．５質量％）に、ポリエチレングリコールジアクリレート（エチレンオキシドの平均付加モル数９）４．００ｇを溶解し反応液とした。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換し、反応液中の溶存酸素を除去した。続いて、反応液を撹拌しながら、過硫酸ナトリウムの１０質量％水溶液２８．６６ｇ及びＬ−アスコルビン酸の１質量％水溶液３５．２８ｇを添加したところ、およそ１分後に重合が開始した。重合を開始して４０分後に含水ゲル状重合体を取り出した。得られた含水ゲル状重合体は約２〜４ｍｍの粒子に細分化されていた。この細分化された含水ゲル状重合体を５０メッシュ（目の大きさ３００μｍ）の金網上に広げ、１７５℃で６５分間熱風乾燥した。次いで、乾燥物をロールミルを用いて粉砕し、さらに目開き６００μｍの金網で分級、調合することにより、平均粒子径３５０μｍの不定形破砕状の吸水性樹脂（５−１）を得た。
得られた吸水性樹脂（５−１）１００質量部に、エチレングリコールジグリシジルエーテル０．０３質量部、プロピレングリコール１．０質量部、水３．０質量部からなる表面架橋剤水溶液４．０３質量部を噴霧混合した。上記の混合物を、パドル型混合加熱処理機を用いて、熱媒温度１００℃で４０分間加熱処理して表面架橋された吸水性樹脂（５−２）を得た。得られた表面架橋された吸水性樹脂（５−２）１００質量部に、水３．０質量部を噴霧混合して、密閉容器内で６０℃で１時間硬化させた後、目開き７１０μｍのふるいを通過させて吸水性樹脂（５−３）を得た。吸水性樹脂（５−３）にＡｅｒｏｓｉｌ９０Ｇ（親水性アモルファスシリカ、日本アエロジル社製）を０．３質量部添加して混合することにより得た吸水性樹脂を粒子状吸水剤（５）とした。【０１２６】
＜粒子状吸水剤６＞
上記アクリル酸の製造例で得られたアクリル酸、該アクリル酸を用いて上記アクリル酸ナトリウム水溶液の製法で得られたアクリル酸ナトリウム水溶液、および脱イオン水を混合して得られた７５モル％の中和率を有するアクリル酸ナトリウムの水溶液５５００ｇ（単量体濃度３５．５質量％）に、ポリエチレングリコールジアクリレート（エチレンオキシドの平均付加モル数９）５．２９ｇを溶解し反応液とした。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換し、反応液中の溶存酸素を除去した。続いて、反応液を撹拌しながら、過硫酸ナトリウムの１０質量％水溶液２８．６６ｇ及びＬ−アスコルビン酸の１質量％水溶液３５．２８ｇを添加したところ、およそ１分後に重合が開始した。重合を開始して４０分後に含水ゲル状重合体を取り出した。得られた含水ゲル状重合体は約２〜４ｍｍの粒子に細分化されていた。この細分化された含水ゲル状重合体を５０メッシュ（目の大きさ３００μｍ）の金網上に広げ、１７５℃で６５分間熱風乾燥した。次いで、乾燥物をロールミルを用いて粉砕し、さらに目開き６００μｍの金網で分級、調合することにより、平均粒子径３５０μｍの不定形破砕状の吸水性樹脂（６−１）を得た。
得られた吸水性樹脂（６−１）１００質量部に、エチレングリコールジグリシジルエーテル０．０３質量部、プロピレングリコール１．０質量部、水３．０質量部からなる表面架橋剤水溶液４．０３質量部を噴霧混合した。上記の混合物を、パドル型混合加熱処理機を用いて、熱媒温度１００℃で４０分間加熱処理して表面架橋された吸水性樹脂（６−２）を得た。得られた表面架橋された吸水性樹脂（６−２）１００質量部に、水３．０質量部を噴霧混合して、密閉容器内で６０℃で１時間硬化させた後、目開き７１０μｍのふるいを通過させて吸水性樹脂（６−３）を得た。吸水性樹脂（６−３）にＡｅｒｏｓｉｌ９０Ｇ（親水性アモルファスシリカ、日本アエロジル社製）を０．３質量部添加して混合することにより得た吸水性樹脂を粒子状吸水剤（６）とした。【０１２７】
＜粒子状吸水剤７＞
上記アクリル酸の製造例で得られたアクリル酸、該アクリル酸を用いて上記アクリル酸ナトリウム水溶液の製法で得られたアクリル酸ナトリウム水溶液、および脱イオン水を混合して得られた７５モル％の中和率を有するアクリル酸ナトリウムの水溶液５５００ｇ（単量体濃度３３．０質量％）に、ポリエチレングリコールジアクリレート（エチレンオキシドの平均付加モル数９）６．０１ｇを溶解し反応液とした。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換し、反応液中の溶存酸素を除去した。続いて、反応液を撹拌しながら、過硫酸ナトリウムの１０質量％水溶液２６．６５ｇ及びＬ−アスコルビン酸の１質量％水溶液３２．７９ｇを添加したところ、およそ１分後に重合が開始した。重合を開始して４０分後、１５０μｍ以下の吸水性樹脂微粉末を１８１．５ｇ添加したうえで、ニーダーのブレードを高速回転（１３０ｒｐｍ）で１０分間ゲル解砕してから含水ゲル状重合体を取り出した。得られた含水ゲル状重合体は約１〜２ｍｍの粒子に細分化されていた。この細分化された含水ゲル状重合体を５０メッシュ（目の大きさ３００μｍ）の金網上に広げ、１７５℃で６５分間熱風乾燥した。次いで、乾燥物をロールミルを用いて粉砕し、さらに目開き６００μｍの金網で分級、調合することにより、平均粒子径３５０μｍの不定形破砕状の吸水性樹脂（７−１）を得た。【０１２８】
得られた吸水性樹脂（７−１）１００質量部に、エチレングリコールジグリシジルエーテル０．０３質量部、１，４−ブタンジオール０．３質量部、プロピレングリコール０．５質量部、水３．０質量部からなる表面架橋剤水溶液３．８３質量部を噴霧混合した。上記の混合物を、パドル型混合加熱処理機を用いて、熱媒温度２１０℃で４０分間加熱処理して表面架橋された吸水性樹脂（７−２）を得た。得られた表面架橋された吸水性樹脂（７−２）１００質量部に、水１．０質量部を噴霧混合して、密閉容器内で６０℃で１時間硬化させた後、目開き７１０μｍのふるいを通過させて吸水性樹脂（７−３）を得た。吸水性樹脂（７−３）にＡｅｒｏｓｉｌ２００（親水性アモルファスシリカ、日本アエロジル社製）を０．３質量部添加して混合することにより得た吸水性樹脂を粒子状吸水剤（７）とした。【０１２９】
＜粒子状吸水剤８＞
上記アクリル酸の製造例で得られたアクリル酸、該アクリル酸を用いて上記アクリル酸ナトリウム水溶液の製法で得られたアクリル酸ナトリウム水溶液、および脱イオン水を混合して得られた７５モル％の中和率を有するアクリル酸ナトリウムの水溶液５５００ｇ（単量体濃度３８．０質量％）に、ポリエチレングリコールジアクリレート（エチレンオキシドの平均付加モル数９）４．４０ｇを溶解し反応液とした。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換し、反応液中の溶存酸素を除去した。続いて、反応液を撹拌しながら、過硫酸ナトリウムの１０質量％水溶液３０．６８ｇ及びＬ−アスコルビン酸の１質量％水溶液３７．７６ｇを添加したところ、およそ１分後に重合が開始した。重合を開始して４０分後に含水ゲル状重合体を取り出した。得られた含水ゲル状重合体は約２〜４ｍｍの粒子に細分化されていた。この細分化された含水ゲル状重合体を５０メッシュ（目の大きさ３００μｍ）の金網上に広げ、１７５℃で６５分間熱風乾燥した。次いで、乾燥物をロールミルを用いて粉砕し、さらに目開き６００μｍの金網で分級、調合することにより、平均粒子径３５０μｍの不定形破砕状の吸水性樹脂（８−１）を得た。【０１３０】
得られた吸水性樹脂（８−１）１００質量部に、エチレングリコールジグリシジルエーテル０．０３質量部、１，４−ブタンジオール０．３質量部、プロピレングリコール０．５質量部、水３．０質量部からなる表面架橋剤水溶液３．８３質量部を噴霧混合した。上記の混合物を、パドル型混合加熱処理機を用いて、熱媒温度１９５℃で４０分間加熱処理して表面架橋された吸水性樹脂（８−２）を得た。得られた表面架橋された吸水性樹脂（８−２）１００質量部に、水１．０質量部を噴霧混合して、密閉容器内で６０℃で１時間硬化させた後、目開き７１０μｍのふるいを通過させて吸水性樹脂（８−３）を得た。吸水性樹脂（８−３）にＡｅｒｏｓｉｌ２００（親水性アモルファスシリカ、日本アエロジル社製）を０．３質量部添加して混合することにより得た吸水性樹脂を粒子状吸水剤（８）とした。【０１３１】
＜粒子状吸水剤９＞
上記アクリル酸の製造例で得られたアクリル酸、該アクリル酸を用いて上記アクリル酸ナトリウム水溶液の製法で得られたアクリル酸ナトリウム水溶液、および脱イオン水を混合して得られた７５モル％の中和率を有するアクリル酸ナトリウムの水溶液５５００ｇ（単量体濃度３９．０質量％）に、ポリエチレングリコールジアクリレート（エチレンオキシドの平均付加モル数９）３．８７ｇを溶解し反応液とした。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換し、反応液中の溶存酸素を除去した。続いて、反応液を撹拌しながら、過硫酸ナトリウムの１０質量％水溶液３１．４９ｇ及びＬ−アスコルビン酸の１質量％水溶液３８．７６ｇを添加したところ、およそ１分後に重合が開始した。重合を開始して４０分後に含水ゲル状重合体を取り出した。得られた含水ゲル状重合体は約２〜４ｍｍの粒子に細分化されていた。この細分化された含水ゲル状重合体を５０メッシュ（目の大きさ３００μｍ）の金網上に広げ、１７５℃で６５分間熱風乾燥した。次いで、乾燥物をロールミルを用いて粉砕し、さらに目開き６００μｍの金網で分級、調合することにより、平均粒子径３５０μｍの不定形破砕状の吸水性樹脂（９−１）を得た。
得られた吸水性樹脂（９−１）１００質量部に、エチレングリコールジグリシジルエーテル０．０３質量部、１，４−ブタンジオール０．３質量部、プロピレングリコール０．５質量部、水３．０質量部からなる表面架橋剤水溶液３．８３質量部を噴霧混合した。上記の混合物を、パドル型混合加熱処理機を用いて、熱媒温度１９５℃で４０分間加熱処理して表面架橋された吸水性樹脂（９−２）を得た。得られた表面架橋された吸水性樹脂（９−２）１００質量部に、水１．０質量部を噴霧混合して、密閉容器内で６０℃で１時間硬化させた後、目開き７１０μｍのふるいを通過させて吸水性樹脂（９−３）を得た。吸水性樹脂（９−３）にＡｅｒｏｓｉｌ２００（親水性アモルファスシリカ、日本アエロジル社製）を０．３質量部添加して混合することにより得た吸水性樹脂を粒子状吸水剤（９）とした。【０１３２】
［市販品使い捨てオムツからの吸水性樹脂の取出し１］
市販の使い捨てオムツ（ムーニーエアフィット（Ｌサイズ、Ｌｏｔ  Ｎｏ．２０１５１２１６３０７２）、ユニ・チャーム製、２０１６年５月に購入）から、吸水性樹脂を取り出した。取出しの際には、綿状パルプなどが混じらないように、吸水性樹脂のみを取り出した。取出された吸水性樹脂は、球状粒子を造粒した粒子形状であった。この吸水性樹脂を、粒子状吸水剤（Ｔ１）とした。粒子状吸水剤（Ｔ１）の物性を、表１に示した。【０１３３】
［市販品使い捨てオムツからの吸水性樹脂の取出し２］
市販の使い捨てオムツ（ＨＵＧＧＩＥＳ（４Ｍａｘｉサイズ、Ｌｏｔ  Ｎｏ．ＥＸＰ３０／０４／１９）、キンバリークラーク製、２０１６年６月にトルコにて購入）から、吸水性樹脂を取り出した。取出しの際には、綿状パルプなどが混じらないように、吸水性樹脂のみを取り出した。取出された吸水性樹脂は、破砕粒子形状であった。この吸水性樹脂を、粒子状吸水剤（Ｔ２）とした。粒子状吸水剤（Ｔ２）の物性を、表１に示した。【０１３４】
〔実施例〕
［実施例１］
縦１０ｃｍ、横４０ｃｍに切断したパルプ繊維を主成分とする、無荷重下での厚み０．７０ｍｍの不織布（２）（エアレイド法で作成されたもの。第２の基材に相当する。目付量：４２ｇ／ｍ２）の表面に、スチレンブタジエンゴムを含む接着剤（スプレーのり７７、スリーエムジャパン株式会社製）を、０．３〜０．５ｇ均一に散布した（散布量：７．５〜１２．５ｇ／ｍ２）。【０１３５】
次に、接着剤が散布されている不織布（１）の表面に、粒子状吸水剤（２）（第２の粒子状吸水剤に相当する）を、９．０ｇ（散布量：２２５ｇ／ｍ２）均一に散布した。さらにその上に、ポリオレフィンを主成分とする不織布（２）（エアースルー法で作成されたもの。中間シートに相当する。目付量：５０．６ｇ／ｍ２。厚みは無荷重下で約３ｍｍ程度（実測値２．５ｍｍ）、前記ポリオレフィンを主成分とする不織布（２）の素材の密度：０．９１ｇ／ｃｍ３。）を重ね、加圧圧着した。【０１３６】
次に、粒子状吸水剤（２）と面していない側の不織布（２）の表面に、スチレンブタジエンゴムを含む接着剤（スプレーのり７７、スリーエムジャパン株式会社製）を、０．３〜０．５ｇ（散布量：７．５〜１２．５ｇ／ｍ２）均一に散布した。さらにその上に、粒子状吸水剤（１）（第１の粒子状吸水剤に相当）を、３．０ｇ（散布量：７５ｇ／ｍ２）均一に散布した。【０１３７】
最後に、粒子状吸水剤（１）の上に縦１０ｃｍ、横４０ｃｍに切断したパルプ繊維を主成分とする、無荷重下での厚み０．７０ｍｍの不織布（１）（エアレイド法で作成されたもの。第１の基材に相当する。目付量：４２ｇ／ｍ２）を重ね、加圧圧着した。このようにして、吸水性シート（１）を得た。【０１３８】
なお、本実施例で使用した不織布（１）および不織布（２）は、いずれも透水性シートである。【０１３９】
［実施例２］
実施例１において、粒子状吸水剤（１）と粒子状吸水剤（２）の代わりにいずれも粒子状吸水剤（３）を用いて、吸水性シート（２）を得た。【０１４０】
［実施例３］
実施例１において、粒子状吸水剤（１）の代わりに粒子状吸水剤（４）、粒子状吸水剤（２）の代わりに粒子状吸水剤（５）を用いて、吸水性シート（３）を得た。【０１４１】
［実施例４］
実施例３において、粒子状吸水剤（５）の代わりに粒子状吸水剤（６）を用いて、吸水性シート（４）を得た。【０１４２】
［実施例５］
実施例３において、粒子状吸水剤（４）を６．０ｇ（散布量：１５０ｇ／ｍ２）、粒子状吸水剤（５）を６．０ｇ（散布量：１５０ｇ／ｍ２）用いて、吸水性シート（５）を得た。【０１４３】
［実施例６］
実施例１において、粒子状吸水剤（１）の代わりに粒子状吸水剤（５）、粒子状吸水剤（２）の代わりに粒子状吸水剤（３）を用いて、吸水性シート（６）を得た。【０１４４】
［実施例７］
実施例１において、粒子状吸水剤（１）の代わりに粒子状吸水剤（７）、粒子状吸水剤（２）の代わりにいずれも粒子状吸水剤（５）を用いて、吸水性シート（７）を得た。【０１４５】
［実施例８］
実施例１において、粒子状吸水剤（１）の代わりに粒子状吸収剤（８）、粒子状吸収剤（２）の代わりに粒子状吸収剤（３）を用いて、吸水性シート（８）を得た。【０１４６】
［比較例１］
実施例１において、粒子状吸水剤（１）と粒子状吸水剤（２）の代わりにいずれも粒子状吸水剤（７）を用いて、比較吸水性シート（１）を得た。【０１４７】
［比較例２］
実施例１において、粒子状吸水剤（１）の代わりに粒子状吸水剤（Ｔ１）、粒子状吸水剤（２）の代わりに粒子状吸水剤（Ｔ２）を用いて、比較吸水性シート（２）を得た。【０１４８】
［比較例３］
実施例１において、粒子状吸水剤（１）の代わりに粒子状吸水剤（Ｔ２）、粒子状吸水剤（２）の代わりに粒子状吸水剤（Ｔ１）を用いて、比較吸水性シート（３）を得た。【０１４９】
［比較例４］
実施例１において、粒子状吸水剤（２）の代わりに粒子状吸水剤（１）を用いて、比較吸水性シート（４）を得た。【０１５０】
［比較例５］
実施例１において、粒子状吸水剤（１）と粒子状吸水剤（２）の代わりに粒子状吸水剤いずれも（４）を用いて、比較吸水性シート（５）を得た。【０１５１】
［比較例６］
実施例１において、粒子状吸水剤（１）の代わりに粒子状吸収剤（５）、粒子状吸収剤（２）の代わりに粒子状吸収剤（９）を用いて、比較吸水性シート（６）を得た。【０１５２】
〔吸収性シート評価方法〕
＜逆戻り量＞
図３に示されるように縦１０ｃｍ、横４０ｃｍに切断した吸水性シートを、縦１４ｃｍ、横４０ｃｍの液体不透過性シートで上部に開口部ができるように包んだ。液不透過性シートで包んだ吸水性シートを平面に置き、その上に液注入筒（図４）を図５に示されるように吸水性シートの中央に置いた。この状態で、流速７ｍｌ／秒で液投入が可能な漏斗を使用して液注入筒へ２３℃の０．９重量％塩化ナトリウム水溶液８０ｇを投入した（図６）。液を投入してから１０分後、予め重量を測定した濾紙（型式Ｎｏ．２、ＡＤＶＡＮＴＥＣ製；直径１１０ｍｍの円形のもの）２０枚を、吸水性シートの中央に載せ、直径１００ｍｍの円形の錘（１２００ｇ）をさらに載せて、１分間保持した。１分後、錘を除去し、濾紙の重量増分から逆戻り量１回目（ｇ）を測定した。錘を除去してから１分後、同様の操作（液を投入してから１０分後、濾紙および錘（１２００ｇ）を載せて、１分間保持した。１分後、錘を除去、逆戻り量の測定を繰り返し、逆戻り量２回目（ｇ）、逆戻り量３回目（ｇ）を測定した。なお、逆戻り量３回目（ｇ）が小さければ小さいほど、優れていると評価する。各吸水性シート、各比較吸水性シートの逆戻り量を表２に示す。【０１５３】
＜拡散率＞
評価後の吸水性シートの中央部位（縦１０ｃｍ、横１２ｃｍ）を切断し、重量を測定した（Ｗ１（ｇ））。吸水性シートの中央部に使用されている不織布の吸水前重量（吸水性シートを構成している不織布の目付から求められる（Ｗ２（ｇ））と粒子状吸水剤の吸水前重量（粒子状吸水剤の散布目付から求められる（Ｗ３（ｇ））から、下記式（ｉ）より評価後に吸水性シート中央部位に残存している液量（Ｗ４（ｇ））が求められる。【０１５４】
Ｗ４（ｇ）＝Ｗ１−Ｗ２−Ｗ３（ｇ）  （ｉ）
全投入液量をＶ（ｇ）、逆戻り量１回目をＲ１（ｇ）、逆戻り量２回目をＲ２（ｇ）、逆戻り量３回目をＲ３（ｇ）とすると、拡散率は下記式（ｉｉ）によって求められる。【０１５５】
拡散率（％）＝（１−（Ｗ４＋Ｒ１＋Ｒ２＋Ｒ３）／Ｖ）×１００  （ｉｉ）
各吸水性シート、各比較吸水性シートの拡散率を表２に示す。【０１５６】
【表１】
2020032280.tif 000007
【０１５７】
【表２】
2020032280.tif 000008
【０１５８】
［符号の説明］
１１    第１の基材、
１２    吸水層、
１３    第２の基材、
１４    粒子状吸水剤
１４ａ  第１の粒子状吸水剤
１４ｂ  第２の粒子状吸水剤
１６    中間シート、
４００  装置、
４１０  容器、
４１１  セル、
４１２  ピストン、
４１３ａ、４１３ｂ  金網、
４１４  膨潤ゲル（粒子状吸水剤を吸水させたもの）、
４１５  孔、
４２０  タンク、
４２１  ガラス管、
４２２  コックガラス管付きＬ字管、
４２３  液体、
４３１  ステンレス製の金網、
４３２  捕集容器、
４３３  上皿天秤。【０１５９】
本出願は、２０１８年８月９日に出願された、日本特許出願  特願２０１８−１５０１２４号、特願２０１８−１５０１２５号、特願２０１８−１５０１２９号、２０１８年９月２８日に出願された、特願２０１８−１８５７０１号、特願２０１８−１８５７０６号に基づいており、その開示内容は、その全体が参照により本明細書に組みこまれる。【０１６０】
以上が、「本発明の第１」の説明である。【０１６１】
以下に、「本発明の第１」に対し、別個の発明である、「本発明の第２」および「本発明の第３」の説明を行う。「本発明の第２」は、「本発明の第１」および「本発明の第３」に対して、別個の発明である。同様に、「本発明の第３」は、「本発明の第１」および「本発明の第２」に対して、別個の発明である。【０１６２】
＜本発明の第２＞
本発明の第２は、第１の基材と、第２の基材と、前記第１の基材と、前記第２の基材との間に位置する吸水層と、を有する、吸水性シートであって、前記第１の基材が、吸液される液が導入される側に位置する、透水性シートであり、前記吸水層が、粒子状吸水剤と、中間シートと、を有し、前記粒子状吸水剤の重量平均粒子径が、２００〜６００μｍであり、前記粒子状吸水剤のＣＲＣが、３６ｇ／ｇ以上であり、前記粒子状吸水剤の前記中間シートに対する透過率が、６０％以上である、吸水性シートによって、上記課題を解決する。【０１６３】
［発明を実施するための形態］
以下、本発明を最良の形態を示しながら説明する。本明細書の全体にわたり、単数形の表現は、特に言及しない限り、その複数形の概念をも含むことが理解されるべきである。従って、単数形の冠詞（例えば、英語の場合は「ａ」、「ａｎ」、「ｔｈｅ」等）は、特に言及しない限り、その複数形の概念をも含むことが理解されるべきである。また、本明細書において使用される用語は、特に言及しない限り、当該分野で通常用いられる意味で用いられることが理解されるべきである。したがって、他に定義されない限り、本明細書中で使用される全ての専門用語及び科学技術用語は、本発明の属する分野の当業者によって一般的に理解されるのと同じ意味を有する。矛盾する場合、本明細書（定義を含めて）が優先する。本発明は、下記の実施形態に限定されるものではなく、特許請求の範囲内で種々改変することができる。【０１６４】
〔１．用語の定義〕
［１−１．吸水性シート］
本発明における「吸水性シート」とは、長尺の２枚以上の基材間に吸水性樹脂（粒子状吸水剤）と中間シートとが担持された構造物をいう。上記吸水性シートは、基材と中間シートと粒子状吸水剤との少なくともいずれかの接着に、接着剤を用いていてもよく、ホットメルト接着剤を用いていてもよい。上記吸水性シートは、粒子状吸水剤に加えて、他の成分（繊維成分、抗菌剤、消臭剤など）を含んでいてもよい。また、上記吸水性シートは、粒子状吸水剤などを挟持する２枚の基材以外にも、他のシートを含んでもよい。【０１６５】
通常、吸水性シートは、連続シート状、または、当該連続シートを巻き取ったロール状である。上記吸水性シートを使用する際には、連続シートを適当な形状（長方形など）に裁断した後に、使い捨てオムツなどの吸収体として使用する。一方、従来の高濃度吸水性樹脂の使い捨てオムツ（例えば、吸収体がパルプレスの使い捨てオムツ）は、使い捨てオムツ一枚ごとに、個々に型取りされた吸収体を使用する。したがって、このような吸収体は、本発明の吸水性シートとは技術の性質を異にする。【０１６６】
［１−２．吸水性樹脂］
本明細書において「吸水性樹脂」とは、ＥＲＴ４４１．２−０２により規定される水膨潤性（ＣＲＣ）が５ｇ／ｇ以上であり、およびＥＲＴ４７０．２−０２により規定される水可溶成分（Ｅｘｔ）が５０質量％以下である高分子ゲル化剤をいう。【０１６７】
吸水性樹脂は、好ましくは、カルボキシル基を有する不飽和単量体を架橋重合させた、親水性架橋重合体である。上記吸水性樹脂の形状は、シート状、繊維状、フィルム状、粒子状、ゲル状などである。本発明の一実施形態に係る吸水性シートは、粒子状の吸水性樹脂を用いる。【０１６８】
本明細書において「吸水性樹脂」とは、全量（１００質量％）が当該吸水性樹脂のみである態様に限定されない。添加剤などを含んでいる吸水性樹脂組成物であってもよい。また、本明細書において「吸水性樹脂」とは、吸水性樹脂の製造工程における中間体をも包含する概念である。例えば、重合後の含水ゲル状架橋重合体、乾燥後の乾燥重合体、表面架橋前の吸水性樹脂粉末なども、「吸水性樹脂」と表記する場合がある。【０１６９】
このように、本明細書においては、吸水性樹脂そのものに加えて、吸水性樹脂組成物および中間体をも総称して「吸水性樹脂」と表記する場合がある。【０１７０】
［１−３．吸水剤、粒子状吸水剤］
本明細書において「吸水剤」とは、吸水性樹脂を主成分として含む、水性液（液）を吸収するための吸収ゲル化剤を意味する。ここで、上記水性液（液）とは水のみならず、水を含む液体であれば特に限定されない。本発明の一実施形態に係る吸水性シートが吸収する水性液は、尿、経血、汗、その他の体液である。【０１７１】
本明細書において「粒子状吸水剤」とは、粒子状（粉末状）の吸水剤を意味する（吸水剤中に吸水性樹脂を主成分として含むため、粒子状の吸水性樹脂に相当する）。「粒子状吸水剤」の概念には、一粒の粒子状吸水剤と、複数個の粒子状吸水剤の集合体との、いずれもが包含される。本明細書において「粒子状」とは、粒子の形態を有することを意味する。ここで、「粒子」とは、物質の比較的小さな分割体を指し、数Å〜数ｍｍの大きさを有している（「粒子」、マグローヒル科学技術用語大辞典編集委員会  編『マグローヒル科学技術用語大辞典  第３版』、日刊工業新聞社、１９９６年、１９２９頁を参照）。なお、本明細書では、「粒子状吸水剤」を単に「吸水剤」と表記することがある。本発明の吸水性シートにおいて、前記粒子状吸水剤の重量平均粒子径が、２００〜６００μｍである。ここで、粒子状吸水剤の重量平均粒子径が２００μｍ未満であると取り扱い性が低下する虞がある。また、粒子状吸水剤の重量平均粒子径が６００μｍ超であると吸水性シートの風合いが低下する虞がある。本発明の一実施形態に係る吸水性シートにおいて、粒子状吸水剤の重量平均粒子径が、好ましくは２５０〜５００μｍであり、より好ましくは３００〜４５０μｍである。また、本発明の吸水性シートにおいて、粒子状吸水剤全体の９５質量％以上が８５０μｍ以下の粒子径であることが好ましく、粒子状吸水剤全体の９８質量％以上が８５０μｍ以下の粒子径であることがより好ましく、粒子状吸水剤全体の実質的に１００質量％が８５０μｍ以下の粒子径であることがさらに好ましい。なお、本願の実施例では、粒子状吸水剤全体の実質的に１００質量％が８５０μｍ以下の粒子径である。ここで、本明細書中、重量平均粒子径の測定方法は、ＥＲＴ４２０．２−０２に規定される「ＰＳＤ」の測定方法に従って得られたＰＳＤに基づいて米国特許第７６３８５７０号に記載された「（３）Ｍａｓｓ−Ａｖｅｒａｇｅ  Ｐａｒｔｉｃｌｅ  Ｄｉａｍｅｔｅｒ  （Ｄ５０）  ａｎｄ  Ｌｏｇａｒｉｔｈｍｉｃ  Ｓｔａｎｄａｒｄ  Ｄｅｖｉａｔｉｏｎ  （σζ）  ｏｆ  Ｐａｒｔｉｃｌｅ  Ｄｉａｍｅｔｅｒ  Ｄｉｓｔｒｉｂｕｔｉｏｎ」と同様の方法で算出する。【０１７２】
本発明の一実施形態に係る吸水性シートにおいて、前記粒子状吸水剤の重量平均粒子径が、４００μｍ以下である。かかる実施形態であることによって、本発明の所期の効果を向上させることができる。【０１７３】
粒子状吸水剤は、重合体としての吸水性樹脂（もしくは、粒子状の吸水性樹脂、吸水性樹脂粒子とも言う）を主成分として含む。上記粒子状吸水剤は、重合体としての吸水性樹脂を、６０〜１００質量％、好ましくは７０〜１００質量％、より好ましくは８０〜１００質量％、さらに好ましくは９０〜１００質量％、特に好ましくは９５〜１００質量％含む。上記粒子状吸水剤の残部は、水、添加剤（無機微粒子、多価金属カチオンなど）などを任意に含んでもよい。なお、本願の実施例で使用した粒子状吸水剤には、吸水性樹脂が約９５〜約９９質量％含まれている。すなわち、粒子状吸水剤中の吸水性樹脂の上限は、例えば、１００質量％、９９質量％、９７質量％、９５質量％、または、９０質量％である。そして、好ましくは、吸水性樹脂以外に０〜１０質量％の成分、特に水、添加剤（無機微粒子、多価金属カチオン）などをさらに含む。【０１７４】
なお、粒子状吸水剤の好ましい含水率は、０．２〜３０質量％である。上記に説明した通り、水や添加剤などの成分が吸水性樹脂と一体化している吸水性樹脂組成物、及び／又は、混合している形態の吸水性樹脂組成物も、「粒子状吸水剤」に包含される。【０１７５】
粒子状吸水剤の主成分となる吸水性樹脂の例としては、ポリアクリル酸（塩）系樹脂、ポリスルホン酸（塩）系樹脂、無水マレイン酸（塩）系樹脂、ポリアクリルアミド系樹脂、ポリビニルアルコール系樹脂、ポリエチレンオキシド系樹脂、ポリアスパラギン酸（塩）系樹脂、ポリグルタミン酸（塩）系樹脂、ポリアルギン酸（塩）系樹脂、デンプン系樹脂、セルロース系樹脂が挙げられる。このうち、好ましくは、ポリアクリル酸（塩）系樹脂が吸水性樹脂として使用される。【０１７６】
［１−４．ポリアクリル酸（塩）］
本明細書において「ポリアクリル酸（塩）」とは、ポリアクリル酸および／またはその塩を指す。上記ポリアクリル酸（塩）は、主成分として、アクリル酸および／またはその塩（以下、「アクリル酸（塩）」と称する）の繰り返し単位を含み、任意成分としてグラフト成分をさらに含む、重合体である。上記ポリアクリル酸（塩）は、アクリル酸（塩）の重合、ポリアクリルアミドやポリアクリニトリルなどの加水分解、などによって得られる。好ましくは、上記ポリアクリル酸（塩）は、アクリル酸（塩）の重合によって得られる。【０１７７】
ここで、「主成分として含む」とは、ポリアクリル酸（塩）を重合する際のアクリル酸（塩）の使用量が、重合に用いられる単量体（ただし、内部架橋剤を除く）全体に対して、通常５０〜１００モル％、好ましくは７０〜１００モル％、より好ましくは９０〜１００モル％、さらに好ましくは実質的に１００モル％であることをいう。【０１７８】
［１−５．ＥＤＡＮＡおよびＥＲＴ］
「ＥＤＡＮＡ」は、欧州不織布工業会（Ｅｕｒｏｐｅａｎ  Ｄｉｓｐｏｓａｂｌｅｓ  ａｎｄ  Ｎｏｎｖｅｎｓ  Ａｓｓｏｃｉａｔｉｏｎｓ）の略称である。「ＥＲＴ」は、ＥＤＡＮＡが制定している、欧州標準（実質的な世界標準）の吸水性樹脂の測定法（ＥＤＡＮＡ  Ｒｅｃｏｍｍｅｎｄｅｄ  Ｔｅｓｔ  Ｍｅｔｈｏｄｓ）の略称である。本明細書では、特に断りのない限り、２００２年版のＥＲＴに準拠して、吸水性樹脂の物性を測定する。【０１７９】
［１−６．その他］
本明細書において、範囲を示す「Ｘ〜Ｙ」は「Ｘ以上、Ｙ以下」を意味する。【０１８０】
本明細書において、特に注釈のない限り、質量の単位である「ｔ（トン）」は「メートルトン（Ｍｅｔｒｉｃ  ｔｏｎ）」を意味する。「ｐｐｍ」は、「質量ｐｐｍ」を意味する。「質量」と「重量」、「質量部」と「重量部」、「質量％」と「重量％」、「質量ｐｐｍ」と「重量ｐｐｍ」は、それぞれ同じ意味として扱う。【０１８１】
本明細書において、「〜酸（塩）」は「〜酸および／またはその塩」を意味する。「（メタ）アクリル」は「アクリルおよび／またはメタクリル」を意味する。【０１８２】
本明細書においては、体積の単位「リットル」を「ｌ」または「Ｌ」と表記する場合がある。「質量％」を「ｗｔ％」と表記することがある。微量成分の測定を行う場合において、検出限界以下をＮ．Ｄ．（Ｎｏｎ  Ｄｅｔｅｃｔｅｄ）と表記する。【０１８３】
〔２．吸水性シート〕
本発明の吸水性シートは、第１の基材と、第２の基材と、前記第１の基材および前記第２の基材の間に位置する吸水層と、を有する、吸水性シートであって、前記第１の基材が、吸液される液が導入される側に位置する、透水性シートであり、前記吸水層が、粒子状吸水剤と、中間シートと、を有し、前記粒子状吸水剤の重量平均粒子径が、２００〜６００μｍであり、前記粒子状吸水剤のＣＲＣが、３６ｇ／ｇ以上であり、前記粒子状吸水剤の前記中間シートに対する透過率が、６０質量％以上である、吸水性シートである。以下、透過率について、質量％を単に％とする。かかる構成によって、無加圧下の状況で断続的に複数回（特に、３回以上）の液の導入があって液の導入量が多くなっても、戻り量を有意に低減することができる。特に、かかる構成であることによって、本願の実施例における特定条件での戻り量の測定（本明細書中、「特定戻り量評価」とも称する）において非常に優れた結果を得ることができる。つまり、断続的に複数回（特に、３回以上）の液の導入があると、通常の構成であれば、液量が設定の吸収量以上となって過剰な「戻り」が発生してしまう。これに対し、本発明では、粒子状吸水剤の中間シートに対する透過率が６０％以上である。かような透過率を実現できる粒子状吸水剤と中間シートとの組み合わせによれば、中間シートが、吸水性シート中に存在する粒子状吸水剤を捕捉し易くなる。中間シートが粒子状吸水剤を多く捕捉することによって粒子状吸水剤が吸水性シート中に拡散することになり吸水性シート中に存在する粒子状吸水剤同士の隙間が空き易くなる。仮に透過率が６０％未満であると、中間シートと基材との間に存在している粒子状吸水剤が中間シートに捕捉され難く、粒子状吸水剤が中間シートと基材との間に存在する確率が上がり、粒子状吸水剤が中間シートと基材との間に密に存在することになる。そうすると、吸水した粒子状吸水剤間でゲルブロッキング現象を起こし、液拡散性が低下し、過剰な「戻り量」が発生してしまう。本発明では、透過率が６０％以上であるので、中間シートと基材との間に存在している粒子状吸水剤が中間シート中まで広く拡散することによって粒子状吸水剤同士の隙間が空き易くなり、粒子状吸水剤の性能を最大限に発揮することもできるし、吸水性シートとしても吸水を行える面積をより広く活用することができるという技術的効果を有する。そのため、「特定戻り量評価」を優れたものとすることができる。また、ＣＲＣ３６ｇ／ｇ以上であると一般的に液の拡散性が低下し易い傾向があるが、本発明は透過率が６０％以上であるので、液の拡散性を維持したまま、吸水量が大きいとの利点を活かしつつ、本発明の所期の課題を解決することができる。なお、本明細書中に記載したメカニズム等が本願の請求の範囲の技術的範囲を限定することはない。ここで、一般条件での戻り量を抑制しようと設計された吸水性シートや吸水性物品が、本願の「特定戻り量評価」において必ずしも優れた結果にならないことを付言しておく。また、本発明の一実施形態に係る吸水性シートは、例えば、走ることを覚え始めの、膀胱がまだまだ小さな乳児が昼間等の活動的に動き回っている時間帯に使用する吸水性物品（例えば、おむつ）とし���好適であるが、無論使用形態がこれに限定されるわけではない。ここで空隙率を高くしさえすれば透過率を６０％以上にせしめることができるようにも考えられる。しかしながら、仮に高い空隙率を有する中間シートが粒子状吸水剤を多く透過させることができるとは限らない。透過率が６０％以上になるように実現させる方法としては後述もするが、（中間シートの構成部材が繊維であれば）繊維径を制御したり、（中間シートが不織布であれば）複数枚の不織布を重ねあわせたりする方法が好適と考えられる。つまり、中間シートを構成する部材の性質、その表面状態、網目構造の複雑さ、繊維径、繊維間の融着状態、目付、厚み等を適宜調整することにより透過率６０％以上を実現することができる。本発明を実施しようとする者は、例えば、中間シートとしてエアースルー不織布を用いるのであればエアースルー不織布の熱処理条件や繊維径及び密度を変更することによって透過率を調整することができる。中間シートとして別の種類のものを使用する場合であっても上述のような透過率の調整に関係する因子を適宜変更することによって透過率６０％以上を実現することができる。【０１８４】
以下、添付した図面を参照しながら、本発明の実施形態を説明する。なお、図面の説明において同一の要素には同一の符号を付し、重複する説明を省略する。また、図面の寸法比率は、説明の都合上誇張されており、実際の比率とは異なる場合がある。【０１８５】
図７は、本発明の一実施形態に係る吸水性シート４０の、断面を表す模式図である。第１の基材１１は、吸液される液が導入される側に位置する。すなわち、少なくとも第１の基材は、液体の排出側（例えば紙オムツでは肌側）に配置される。第１の基材１１と第２の基材１３との間に吸水層１２が配置される。なお、図７では、前記第２の基材１３が、吸液される液が導入される側と吸水層１２を挟んで反対側にのみ位置しているが、例えば、前記第２の基材１３の面積を前記第１の基材１１よりも大きく設計し、前記第１の基材１１を包み込むように折り重ねてもよい。そうすることで、粒子状吸水剤１４ａ、１４ｂの脱落を抑制することができる。図７の吸水性シート４０では、第１の基材１１の第２の基材１３に対向する面側に局在している第１の粒子状吸水剤１４ａと、第２の基材１３の第１の基材１１に対向する面側に局在している第２の粒子状吸水剤１４ｂと、が中間シート１６を挟むように局在化しているが、粒子状吸水剤１４ａと、粒子状吸水剤１４ｂとが均一化されていてもよい。吸水層１２は、粒子状吸水剤１４と、中間シート１６とを有する。この中間シート１６は粒子状吸水剤１４の透過率が６０％以上であるため、粒子状吸水剤１４ａと、粒子状吸水剤１４ｂを捕捉し易い構造を有している。そのため、中間シート１６内には、粒子状吸水剤１４ａと、粒子状吸水剤１４ｂが多く存在することになる。つまり、粒子状吸水剤１４ａと、粒子状吸水剤１４ｂが中間シート１６にも多く拡散して吸水性シート中で存在することによって本発明の所期の効果を奏する。本発明の好ましい形態では、粒子状吸水剤１４ａと、粒子状吸水剤１４ｂが局在した状態をなるべく維持しながら、中間シート１６に拡散する。【０１８６】
上述のとおり、図７の形態においては、吸水層１２は、第１の基材１１に固着している粒子状吸水剤１４ａおよび第２の基材に固着している粒子状吸水剤１４ｂを有するが、一部の粒子状吸水剤１４ａ、１４ｂは各シートから脱離しうる。したがって、吸水「層」とは、シートのような連続体だけを指すのではなく、第１の基材１１および第２の基材１３間に一定の厚さをもって存在するものであればいずれの形態であってもよい。各基材に粒子状吸水剤を固着させる方法としては、例えば、接着剤を使用すればよい。接着剤を用いて吸水性シートを製造する方法については、〔３．〕にて詳述する。【０１８７】
本発明の一実施形態に係る吸水性シートは、従来型の吸収性物品に用いられる吸収体よりも、薄型化が可能である。上記吸水性シートを、使い捨てオムツに使用する場合、その厚さは、例えば４０％ＲＨ〜５０％ＲＨにおいて、好ましくは１５ｍｍ以下、より好ましくは１０ｍｍ以下、さらにより好ましくは７ｍｍ以下、特に好ましくは５ｍｍ以下、最も好ましくは４ｍｍ以下である。一方、厚さの下限は、吸水性シートの強度および粒子状吸水剤の直径を鑑みると、０．２ｍｍ以上、好ましくは０．３ｍｍ以上、より好ましくは０．５ｍｍ以上である。本願の実施例で使用した吸水性シートの厚みは、下記の条件で、３ｍｍ〜５ｍｍであった。【０１８８】
なお、吸水性シートの厚みは、ダイヤルシックネスゲージ  大型タイプ（厚み測定器）（株式会社  尾崎製作所製、型番：Ｊ−Ｂ、測定子：アンビル上下φ５０ｍｍ）を用いて測定する。測定箇所は、長手方向に吸収体を３等分割し、それぞれの中央部（吸収体の端から対角線を引きその交点に位置する点）とした。例えば、長手方向が３６ｃｍ、幅方向が１０ｃｍの吸水性シートの場合、測定位置は長手方向３６ｃｍの長さに対して、長手方向左端から６ｃｍかつ幅方向が両端から５ｃｍの点（左とする）、長手方向左端から１８ｃｍかつ幅方向が両端から５ｃｍの点（中央とする）、長手方向左端から３０ｃｍかつ幅方向が両端から５ｃｍの点（右とする）、の３点が測定箇所に該当する。測定点数は、各箇所について２回測定し、厚みの測定値は、合計６点の平均値とする。具体的な手順としては、吸水性シートの測定箇所に皺や歪みが生じないよう、厚みが一定の板の上に平らに貼り付け、その板を厚み測定器の下部測定子の上にセットする。次に、厚み測定器の上部測定子を吸水性シートから２〜３ｍｍの高さ位置まで近づけた後、ハンドルからゆっくりと手を離し、吸水性シートと板を合わせた厚みを測定する。吸水性シートの厚みは、式：Ｔ１＝Ｔ２−Ｔ０（Ｔ０：板の厚み（ｍｍ）、Ｔ１：吸水性シートの厚み（ｍｍ）、Ｔ２：吸水性シートおよび板の厚み（ｍｍ））によって定まる。【０１８９】
吸水性シートにさらに通液性、拡散性、柔軟性などを付与するために、吸水性シートの表面に適宜エンボス加工を施してもよい。エンボス加工を施す領域は、吸水性シート表面の全面でもよく、一部でもよい。連続したエンボス加工領域を、吸水性シートの長手方向に設けることにより、液を長手方向に容易に拡散させることができる。また、粒子状吸水剤は吸水性シートの全面に散布されていてもよく、一部に粒子状吸水剤の非存在領域が設けられていてもよい。粒子状吸水剤の非存在領域を設ける場合は、吸水性シートの長手方向に、チャネル状（筋状）に設けることが好ましい。このように、エンボス加工領域および／または粒子状吸水剤の不存在領域を、長手方向に連続して設けることにより、当該領域が、大量の液を流すための通路（液体搬送通路）の役割を果たす。エンボス加工領域および／または粒子状吸水剤の不存在領域は直線状に設けても、曲線状に設けても、波型に設けてもよい。【０１９０】
以下、吸水性シートを構成する各部材について詳細に説明する。【０１９１】
［２−１．第１の基材、第２の基材および中間シート］
第１の基材は、吸液される液が導入される側に位置する、透水性シートである。なお、吸液される液とは水に限らず、尿、血液、汗、糞、廃液、湿気、蒸気、氷、水と有機溶媒及び／または無機溶媒との混合物、雨水、地下水等であってもよく、水を含んでいれば特に制限されるものではない。好ましくは、尿、経血、汗、その他の体液を挙げることができる。【０１９２】
本発明の一実施形態に係る吸水性シートにおける、粒子状吸水剤の中間シートに対する透過率の下限は、６０％以上であれば特に制限はないが、好ましくは６５％以上、より好ましくは７０％以上、さらに好ましくは７５％以上、よりさらに好ましくは８０％以上であり、よりさらに好ましくは８５％以上であり、よりさらに好ましくは８７％以上であり、よりさらに好ましくは８９％以上であり、よりさらに好ましくは９０％以上であり、よりさらに好ましくは９１％以上であり、よりさらに好ましくは９２％以上であり、よりさらに好ましくは９３％以上であり、よりさらに好ましくは９４％以上であり、よりさらに好ましくは９５％以上である。かような下限を有することによって、粒子状吸水剤の捕捉率が高まり本発明の所期の効果を発揮し易くなる。また、本発明の一実施形態に係る吸水性シートにおける粒子状吸水剤の中間シートに対する透過率の上限は、理論上は１００％であるが、９９．９％以下であることが好ましく、９９．５％以下であることがより好ましく、９９％以下であることがさらに好ましく、９８％以下であることがよりさらに好ましく、９７％未満であることがよりさらに好ましい。かような透過率を有することによって中間シートは粒子状吸水剤を多く捕捉することができる。【０１９３】
本発明の一実施形態に係る吸水性シートにおける中間シートの空隙率は、好ましくは８０〜９９．９％であり、より好ましくは８５〜９９．９％であり、さらに好ましくは９０〜９９．９％、特に好ましくは９８．０（もしくは９８．１）〜９９．９％、最も好ましくは９８．２（９８．３、もしくは９８．４）〜９９．５（もしくは、９９．０）％である。なお、上述のように、中間シートを構成する部材の性質、その表面状態、網目構造の複雑さ、繊維径、繊維間の融着状態、目付、厚み等によって透過率６０％以上を実現することができるため、空隙率と、透過率とに直接的な関係性はない。【０１９４】
本発明の一実施形態に係る吸水性シートに用いられる第１の基材、第２の基材および中間シートの材質は、それぞれ独立して、不織布が好ましい。不織布の素材は、特に限定されないが、液体浸透性、柔軟性、および吸水性シートの強度の観点からは、ポリオレフィン繊維（ポリエチレン（ＰＥ）、ポリプロピレン（ＰＰ）など）、ポリエステル繊維（ポリエチレンテレフタレート（ＰＥＴ）、ポリトリメチレンテレフタレート（ＰＴＴ）、ポリエチレンナフタレート（ＰＥＮ）など）、ポリアミド繊維（ナイロンなど）、レーヨン繊維、パルプ（セルロース）繊維などが、好ましい。また、その他の合成繊維の不織布、合成繊維と綿、絹、麻、パルプ（セルロース）繊維などとを混合して製造した不織布も、同様に好ましい。上記に説明した不織布は、上述の繊維を１種類のみ含んでいる不織布でも、２種以上の繊維を組み合わせた不織布でもよい。第１の基材、第２の基材に用いられる不織布は、エアレイド法で作成されたものであることが好ましい。また、パルプ（セルロース）繊維であることが好ましい。【０１９５】
本発明の一実施形態に係る吸水性シートにおいて、中間シート用に用いる不織布は、エアースルー不織布が好ましい。また、中間シート用に用いる不織布は、嵩高いものが好ましく、具体的には、無荷重下の厚みは、１．３ｍｍ以上が好ましく、１．５ｍｍ以上がより好ましく、１．７ｍｍ以上がさらに好ましく、１．９ｍｍ以上がよりさらに好ましく、２．１ｍｍ以上がよりさらに好ましく、２．３ｍｍ以上がよりさらに好ましく、２．５ｍｍ以上がよりさらに好ましい。上記に説明した不織布は、吸水性シートの厚みを増大させない程度に、少量のパルプ繊維を含んでもよい。【０１９６】
中間シート用に用いる不織布の厚みの上限も特に制限はないが、例えば、無荷重下の厚みが、４．９ｍｍ以下であることが好ましく、４．８ｍｍ以下であることがより好ましく、４．７ｍｍ以下であることがさらに好ましく、４．６ｍｍ以下であることがよりさらに好ましく、４．０ｍｍ未満であることが特に好ましい。本発明の一実施形態に係る吸水性シートにおいて、中間シートの目付量は、中間シート１枚当たり好ましくは３０〜６０ｇ／ｍ２、より好ましくは４０〜５９ｇ／ｍ２、さらに好ましくは４２〜５５ｇ／ｍ２である。【０１９７】
本発明の一実施形態に係る吸水性シートにおいて、前記中間シートの厚みが、前記第１の基材および前記第２の基材のいずれか一方の厚みより厚い。より好適には、中間シートの厚みが、第１の基材および第２の基材の双方の厚みより厚い。かかる実施形態によって吸液初期の保水に寄与し漏れの低減に資するし、第１の基材、第２の基材を薄く設計することができ、吸水性シートの全体的な厚みを薄くすることができる。前記第１の基材および前記第２の基材の厚みの相加平均に対する、中間シートの厚みの比率は、１．５〜１００が好ましく、２〜８０がより好ましく、３〜５０がさらに好ましく、よりさらに好ましく３．２〜１０である。【０１９８】
上述したように、本発明の一実施形態に係る吸水性シートに用いられる不織布は、透水性を高めるために親水性不織布であることが好ましいが、親水化剤（界面活性剤など）を用いて、不織布または不織布の材料である繊維を親水化してもよい。【０１９９】
親水化剤の例としては、アニオン系界面活性剤（脂肪族スルホン酸塩、高級アルコール硫酸エステル塩など）、カチオン系界面活性剤（第４級アンモニウム塩など）、ノニオン系界面活性剤（ポリエチレングリコール脂肪酸エステル、ポリグリセリン脂肪酸エステル、ソルビタン脂肪酸エステルなど）、シリコーン系界面活性剤（ポリオキシアルキレン変性シリコーンなど）、ポリエステル系、ポリアミド系、アクリル系、ウレタン系の樹脂を含むステイン・リリース剤などが用いられる。【０２００】
本発明の一実施形態に係る吸水性シートに使用される第１の基材は、吸液される液が導入される側に位置するため、透水性シートであるが、第２の基材および中間シートも、透水性を有する透水性シートであることが好ましく、それぞれ同じ種類でもよく、異なった種類でもよい。透水性シートにおける透水性は、透水計数（ＪＩＳ  Ａ１２１８：２００９）が１×１０−５ｃｍ／ｓｅｃ以上であることが好ましい。該透水係数は、より好ましくは１×１０−４ｃｍ／ｓｅｃ以上、さらに好ましくは１×１０−３ｃｍ／ｓｅｃ以上、よりさらに好ましくは１×１０−２ｃｍ／ｓｅｃ以上、よりさらに好ましくは１×１０−１ｃｍ／ｓｅｃ以上である。本発明の一実施形態に係る吸水性シートは、親水性不織布であることが好ましい。親水性不織布であることによって、本発明の所期の効果を効率的に奏することができる。【０２０１】
第１の基材および第２の基材の厚さは吸水性シートとして強度を有する範囲で薄いほどよく、基材１枚当たり、それぞれ独立して、０．０１〜２ｍｍ、さらには０．０２〜１ｍｍ、０．０３〜０．９ｍｍ、０．０５〜０．８ｍｍの範囲で適宜選択される。第１の基材および第２の基材の目付量は、それぞれ独立して、基材１枚当たり好ましくは５〜３００ｇ／ｍ２、より好ましくは８〜２００ｇ／ｍ２、さらに好ましくは１０〜１００ｇ／ｍ２、よりさらに好ましくは１１〜５０ｇ／ｍ２である。【０２０２】
［２−２．吸水層］
本発明の一実施形態に係る吸水性シートにおける吸水層は、粒子状吸水剤と、中間シートとを含む。前記吸水層が、中間シートを有することによって、第１の粒子状吸水剤と、第２の粒子状吸水剤とを、より効率的にそれぞれ第１の基材、第２の基材に局在させ易くなる利点もある。また、中間シートが空気層のようなものを構成することで、万一吸水性シートから逆戻りがあっても肌がそれを感じなくなる利点もある。中間シートの説明については上述のとおりなのでここでは説明を省略する。なお、第１の粒子状吸水剤と第２の粒子状吸水剤の局在は、以下の〔３．〕に記載のように例えば接着剤を適宜利用することによっても実現することができる。【０２０３】
（粒子状吸水剤）
本発明の一実施形態に係る吸水性シートにおける吸水層は、第１の粒子状吸水剤と、第２の粒子状吸水剤を含む。なお、別途記載のない限り、単に、粒子状吸水剤と称するとき、第１の粒子状吸水剤と、第２の粒子状吸水剤との混合物、あるいは、第１の粒子状吸水剤、第２の粒子状吸水剤の少なくとも一方を意味する。また、第１の粒子状吸水剤および／または第２の粒子状吸水剤が複数種類の粒子状吸水剤の混合物である場合は、以下の記載は、当該混合物の物性に関する説明である。【０２０４】
「ＣＲＣ」（ＥＲＴ４４１．２−０２）
「ＣＲＣ」は、Ｃｅｎｔｒｉｆｕｇｅ  Ｒｅｔｅｎｔｉｏｎ  Ｃａｐａｃｉｔｙ（遠心分離機保持容量）の略称であり、粒子状吸水剤の無加圧下吸水倍率（「吸水倍率」と称する場合もある）を意味する。具体的には、粒子状吸水剤０．２ｇを不織布製の袋に入れた後、大過剰の０．９質量％塩化ナトリウム水溶液中に３０分間浸漬して自由膨潤させ、その後、遠心分離機（２５０Ｇ）で水切りした後の吸水倍率（単位；ｇ／ｇ）のことをいう。【０２０５】
本発明の一実施形態に係る吸水性シートにおける前記第２の粒子状吸水剤のＣＲＣは、３０〜５０ｇ／ｇであることが好ましく、３６〜４５ｇ／ｇであることがより好ましく、３７〜４４ｇ／ｇであることがさらに好ましい。かような実施形態であることによって、特定戻り量評価において優れた結果となる。【０２０６】
本発明の一実施形態に係る吸水性シートにおける前記第１の粒子状吸水剤のＣＲＣは、３０〜５０ｇ／ｇであることが好ましく、３１〜４８ｇ／ｇであることがより好ましく、３２〜４５ｇ／ｇであることがさらに好ましい。かような実施形態であることによって、特定戻り量評価において優れた結果となる。【０２０７】
本発明の一実施形態に係る吸水性シートにおいて、前記第１の粒子状吸水剤のＣＲＣに対する、前記第２の粒子状吸水剤のＣＲＣは、１超２以下が好ましく、１．０３〜１．５がより好ましく、１．０５〜１．４がさらに好ましい。このように下層（第２の粒子状吸水剤の層）のＣＲＣが、上層（第１の粒子状吸水剤の層）のＣＲＣより高く設定されることによって、特定戻り量評価をより優れたものとすることができるが、本発明はかかる実施形態に限定されない。【０２０８】
本発明の一実施形態に係る吸水性シートにおける粒子状吸水剤のＣＲＣ（前記第１の粒子状吸水剤と前記第２の粒子状吸水剤との混合物のＣＲＣ）の下限は、３６ｇ／ｇ以上である。ＣＲＣ３６ｇ／ｇ未満であると吸水量が不十分で特定戻り量評価において優れた結果とすることができない虞がある。一方、ＣＲＣ３６ｇ／ｇ以上であると一般的に液の拡散性が低下し易い傾向にあるが、本発明は透過率が６０％以上であるので、液の拡散性を維持したまま、吸水量が大きいとの利点を活かしつつ、本発明の所期の課題を解決することができる。本発明の一実施形態に係る吸水性シートにおける粒子状吸水剤のＣＲＣ（前記第１の粒子状吸水剤と前記第２の粒子状吸水剤との混合物のＣＲＣ）の下限は、好ましくは３６．１ｇ／ｇ以上であり、より好ましくは３６．２ｇ／ｇ以上であり、さらに好ましくは３６．３ｇ／ｇ以上であり、よりさらに好ましくは３６．４ｇ／ｇ以上である。かような実施形態であることによって、特定戻り量評価において優れた結果となる。上限は、５０ｇ／ｇ以下であることが好ましく、４８ｇ／ｇ以下であることがより好ましく、４５ｇ／ｇ以下であることがさらに好ましい。【０２０９】
「ＡＡＰ」（ＥＲＴ４４２．２−０２）
「ＡＡＰ」は、Ａｂｓｏｒｐｔｉｏｎ  Ａｇａｉｎｓｔ  Ｐｒｅｓｓｕｒｅの略称であり、粒子状吸水剤の加圧下吸水倍率を意味する。具体的には、粒子状吸水剤０．９ｇを大過剰の０．９質量％塩化ナトリウム水溶液に対して、１時間、２．０６ｋＰａ（２１ｇ／ｃｍ２、０．３ｐｓｉ）荷重下で膨潤させた後の吸水倍率（単位；ｇ／ｇ）のことをいう。また、ＥＲＴ４４２．２−０２には、Ａｂｓｏｒｐｔｉｏｎ  Ｕｎｄｅｒ  Ｐｒｅｓｓｕｒｅ（ＡＵＰ）と表記されているが、実質的に同一内容である。【０２１０】
本発明の一実施形態に係る吸水性シートにおける前記第２の粒子状吸水剤のＡＡＰ２．１ｋＰａは、１８〜４０ｇ／ｇであることが好ましく、２３〜３３ｇ／ｇであることがより好ましく、２４〜３２ｇ／ｇであることがさらに好ましく、２５〜２９ｇ／ｇであることがよりさらに好ましい。かような実施形態であることによって、特定戻り量評価において優れた結果となる。【０２１１】
本発明の一実施形態に係る吸水性シートにおける前記第１の粒子状吸水剤のＡＡＰ２．１ｋＰａは、１８〜４０ｇ／ｇであることが好ましく、２３〜３３ｇ／ｇであることがより好ましく、２４〜３２ｇ／ｇであることがさらに好ましい。かような実施形態であることによって、特定戻り量評価において優れた結果となる。【０２１２】
本発明の一実施形態に係る吸水性シートにおける粒子状吸水剤のＡＡＰ２．１ｋＰａ（前記第１の粒子状吸水剤と前記第２の粒子状吸水剤との混合物のＡＡＰ２．１ｋＰａ）の下限は、１８ｇ／ｇ以上であることが好ましく、２０ｇ／ｇ以上であることがより好ましく、２５ｇ／ｇ以上であることがさらに好ましい。かような実施形態であることによって、特定戻り量評価において優れた結果となる。上限は、４０ｇ／ｇ以下であることが好ましく、３８ｇ／ｇ以下であることがより好ましく、３５ｇ／ｇ以下であることがさらに好ましい。【０２１３】
「ＧＰＲ」
ゲル透過速度（Ｇｅｌ  Ｐｅｒｍｅａｔｉｏｎ  Ｒａｔｅ：ＧＰＲ）
本明細書において、粒子状吸水剤の「通液性」とは、荷重下において膨潤ゲル粒子間を通過する液体の流れ性のことを言う。この指標として、ゲル透過速度（ＧＰＲ）が用いられる。本発明の一実施形態に係る吸水性シートに含まれている粒子状吸水剤（第１の粒子状吸水剤および第２の粒子状吸水剤）のゲル透過速度（ＧＰＲ）は、米国特許第５８４９４０５号明細書記載の食塩水流れ誘導性（ＳＦＣ）試験を参考に、測定条件を変更し、以下の手順で行う。【０２１４】
測定のための装置として、図８に示す装置４００を用いる。装置４００は、大きく分けて、容器４１０とタンク４２０とから構成されている。容器４１０にはセル４１１（内径６ｃｍ）が設けられており、セル４１１の内部に膨潤ゲル４１４（粒子状吸水剤を吸水させたもの）を収納、および液体４２３を導入できる。また、セル４１１にピストン４１２を嵌合させることにより、膨潤ゲル４１４に対して圧力を負荷することができる。セル４１１の底面およびピストン４１２の底面には、金網４１３ａ、４１３ｂ（Ｎｏ．４００ステンレス製金網、目開き３８μｍ）が張られており、膨潤ゲル４１４（および粒子状吸水剤）が通過できないようになっている。ここで、液体４２３は、０．９０重量％塩化ナトリウム水溶液を用いる。タンク４２０は、内部に液体４２３を蓄えている。液体４２３は、コック付きＬ字管４２２を通じてセル４１１に導入される。また、タンク４２０にはガラス管４２１が挿入されており、ガラス管４２１の内部は空気で満たされている。これによって、ガラス管４２１の下端とセル４１１内の液面を同じとすることができる。すなわち、タンク４２０内の液体４２３の液面がガラス管４２１の下端よりも上部にある間は、セル４１１内の液面を一定に保持することが可能となる。今回の測定では、タンク４２０内の液体４２３の下部液面（すなわち、ガラス管４２１の下端）と、膨潤ゲル４１４の底面との高低差を、４ｃｍとした。つまり、装置４００によれば、セル４１１に一定の静水圧の液体４２３を導入することができる。ピストン４１２には孔４１５が空けられているので、液体４２３は孔４１５を流通し、さらに膨潤ゲル４１４層も流通して、セル４１１の外部へと流出する。容器４１０は、液体４２３の通過を妨げないステンレス製の金網４３１の上に載せられている。そのため、セル４１１から流出した液体４２３は、最終的に捕集容器４３２に集められる。そして、捕集容器４３２に集められた液体４２３の量は、上皿天秤４３３によって秤量できる。【０２１５】
具体的なゲル透過速度（ＧＰＲ）の測定方法は以下の通りである。なお、以下の操作は室温（２０〜２５℃）にて行う。【０２１６】
（１）セル４１１に、粒子状吸水剤（０．９００ｇ）を均一に入れる。【０２１７】
（２）上記粒子状吸水剤を、無加圧下にて、液体（０．００から０．９０質量％の（本願では０．９質量％）塩化ナトリウム水溶液）を６０分間吸水させ、膨潤ゲル４１４とする。【０２１８】
（３）膨潤ゲル４１４の上にピストンを載置して、０．３ｐｓｉ（２．０７ｋＰａ）の加圧状態にする。【０２１９】
（４）静水圧を３９２３ｄｙｎｅ／ｃｍ２の一定値に保ちながら、液体４２３をセル４１１に導入し、膨潤ゲル４１４層を通液させる。【０２２０】
（５）膨潤ゲル４１４層を通液する液体４２３の量を、５秒間隔で３分間記録する。すなわち、膨潤ゲル４１４層を通過する液体４２３の流速を測定する。測定には、上皿天秤４３３およびコンピュータ（図示せず）を使用する。【０２２１】
（６）液体４２３の流通を開始してから１分後〜３分後の流速を平均し、ゲル透過速度（ＧＰＲ）［ｇ／ｍｉｎ］を算出する。【０２２２】
本発明の一実施形態に係る吸水性シートにおいて、前記第１の粒子状吸水剤のＧＰＲが、５ｇ／ｍｉｎ以上であることが好ましく、３５ｇ／ｍｉｎ以上であることがより好ましく、５５ｇ／ｍｉｎ以上であることがさらに好ましく、７５ｇ／ｍｉｎ以上であることがよりさらに好ましく、９５ｇ／ｍｉｎ以上であることがよりさらに好ましく、１１２ｇ／ｍｉｎ以上であることがよりさらに好ましい。かような実施形態であることによって、吸液される液が第１の基材側より導入された後、第２の粒子状吸水剤へと送られ易くなり、第２の粒子状吸水剤を有効に利用させることができ、特定戻り量評価において優れた結果となる。本発明の一実施形態に係る吸水性シートにおいて、前記第１の粒子状吸水剤のＧＰＲの上限にも特に制限はないが、液漏れ防止の観点から、５００ｇ／ｍｉｎ以下、４００ｇ／ｍｉｎ以下、または３００ｇ／ｍｉｎ以下であることが好ましく、１２０ｇ／ｍｉｎ以下であることも好ましい。【０２２３】
本発明の一実施形態に係る吸水性シートにおいて、前記第２の粒子状吸水剤のＧＰＲが、１ｇ／ｍｉｎ以上であることが好ましく、３ｇ／ｍｉｎ以上であることがより好ましく、５ｇ／ｍｉｎ以上であることがさらに好ましく、１０ｇ／ｍｉｎ以上であることがよりさらに好ましく、３５ｇ／ｍｉｎ以上であっても、４５ｇ／ｍｉｎ以上であってもよい。かような下限を有することによってゲルブロッキングを抑制し、拡散性を高め、液が吸収体に吸収されやすくなる。本発明の一実施形態に係る吸水性シートにおいて、前記第１の粒子状吸水剤のＧＰＲの上限にも特に制限はないが、液漏れ防止の観点から、３００ｇ／ｍｉｎ以下、２００ｇ／ｍｉｎ以下、または１００ｇ／ｍｉｎ以下である。【０２２４】
本発明の一実施形態に係る吸水性シートにおける粒子状吸水剤のＧＰＲ（前記第１の粒子状吸水剤と前記第２の粒子状吸水剤との混合物のＧＰＲ）は、１００ｇ／ｍｉｎ以下であることが好ましく、９８ｇ／ｍｉｎ以下であることがより好ましく、９５ｇ／ｍｉｎ以下であることがさらに好ましい。また、本発明の一実施形態に係る吸水性シートにおいて、粒子状吸水剤のＧＰＲの下限は、１ｇ／ｍｉｎ以上であることが好ましく、３ｇ／ｍｉｎ以上であることがより好ましく、５ｇ／ｍｉｎ以上であることがさらに好ましく、１０ｇ／ｍｉｎ以上であることがよりさらに好ましく、３０ｇ／ｍｉｎ以上であることがよりさらに好ましく、５０ｇ／ｍｉｎ以上であることがよりさらに好ましく、７０ｇ／ｍｉｎ以上であることがよりさらに好ましい。かような実施形態であることによって、液漏れを抑制し、それによって特定戻り量評価を優れたものとすることができる。また、本発明の一実施形態に係る吸水性シートにおいて、前記粒子状吸水剤のＧＰＲが、７０ｇ／ｍｉｎ以上であり、かつ、透過率が９２％以上である。【０２２５】
「劣化可溶分」
本発明の一実施形態に係る吸水性シートにおける、粒子状吸水剤の上限は、特に制限はないが、長時間使用時の液漏れの観点から、それぞれ独立して、５０％未満であることが好ましく、２５％以下であることがより好ましく、１５％以下であることがさらに好ましい。下限としては、特に制限はないが、長時間使用時の液漏れの観点から、例えば、１％以上、３％以上、５％以上程度である。なお、劣化可溶分の測定方法は、以下のとおりである。【０２２６】
予め調製した生理食塩水に、０．０５質量％となるようにＬ−アスコルビン酸を添加し、劣化試験液を作成する。具体的には、９９９．５ｇの生理食塩水に０．５０ｇのＬ−アスコルビン酸を溶解して、劣化試験液を調製した。劣化試験液２５ｍｌを２５０ｍｌ容量のガラス製ビーカー容器に加え、そこに粒子状吸水剤１．０ｇを添加することにより膨潤ゲルを形成させる。ラップで容器に蓋をして密閉し、膨潤ゲルを３７℃の雰囲気下（楠本化成社製、ＥＴＡＣ商標、ＨＩＳＰＥＣシリーズ、ＨＴ３２０使用、３７℃設定・風速可変器目盛３０設定）に１６時間静置した。１６時間後、１７５ｍｌの生理食塩水と長さ３０ｍｍで太さ８ｍｍの円筒型攪拌子を投入し、劣化させた後、１０分間５００ｒｐｍで攪拌して含水ゲルから抽出する。【０２２７】
この抽出液を濾紙（ＡＤＶＡＮＴＥＣ東洋株式会社、品名：（ＪＩＳ  Ｐ  ３８０１、Ｎｏ．２）、厚さ０．２６ｍｍ、保留粒子径５μｍ）を用いて濾過することにより得られる濾液を２０．０ｇはかり取り、さらに生理食塩水３０ｇを加え、測定溶液とする。【０２２８】
測定方法は、生理食塩水を、０．１ＮのＮａＯＨ水溶液を用いてｐＨ１０まで滴定を行い、その後、０．１ＮのＨＣｌ水溶液を用いてｐＨ２．７まで滴定し、空滴定量（［ｂＮａＯＨ］ｍｌ、［ｂＨＣｌ］ｍｌ）を得た。同様の滴定操作を測定溶液についても行うことにより滴定量（［ＮａＯＨ］ｍｌ、［ＨＣｌ］ｍｌ）を求める。例えば既知量のアクリル酸とそのナトリウム塩とからなる粒子状吸水剤の場合、そのモノマーの平均分子量と上記操作により得られた滴定量とをもとに、粒子状吸水剤中の可溶分を以下の計算式：
劣化可溶分（質量％）＝０．１×（平均分子量）×２００×１００×（［ＨＣｌ］−［ｂＨＣｌ］）／１０００／１．０／２０．０により算出することができる。未知量の場合は滴定により求めた中和率を用いてモノマーの平均分子量を算出する。【０２２９】
「表面張力」
表面張力とは、固体や液体の表面積を増加させるのに必要な仕事（自由エネルギー）を単位面積当たりで表したものである。本願でいう表面張力は、粒子状吸水剤を０．９０質量％塩化ナトリウム水溶液中に分散させた際の、水溶液の表面張力をいう。なお、吸水剤の表面張力は、以下の手順により測定する。即ち、十分に洗浄された１００ｍｌのビーカーに２０℃に調整された生理食塩水５０ｍｌを入れ、まず、生理食塩水の表面張力を、表面張力計（ＫＲＵＳＳ社製のＫ１１自動表面張力計）を用いて測定する。次に、２０℃に調整した表面張力測定後の生理食塩水を含んだビーカーに、十分に洗浄された２５ｍｍ長のフッ素樹脂製回転子、及び粒子状吸水剤０．５ｇを投入し、５００ｒｐｍの条件で４分間攪拌する。４分後、攪拌を止め、含水した粒子状吸水剤が沈降した後に、上澄み液の表面張力を再度同様の操作を行い測定する。なお、本発明では白金プレートを用いるプレート法を採用し、プレートは各測定前に十分脱イオン水にて洗浄し、かつ、ガスバーナーで加熱洗浄して使用する。本発明の一実施形態に係る吸水性シートにおいて、前記粒子状吸水剤の表面張力が、以下順に、５７Ｎ／ｍ以上、６５ｍＮ／ｍ以上、６６ｍＮ／ｍ以上、６７ｍＮ／ｍ以上、６９ｍＮ／ｍ以上、７０ｍＮ／ｍ以上、７１ｍＮ／ｍ以上が好ましく、最も好ましくは７２ｍＮ／ｍ以上である。粒子状吸水剤の吸水性シートへの適用では従来の紙オムツよりも表面張力の影響が表れやすく、表面張力が上記の条件を満たすことにより、紙オムツでの戻り量が低減させることができる。【０２３０】
本発明の一実施形態に係る吸水性シートにおいて、粒子状吸水剤の表面張力の上限には特に制限はないが、７３ｍＮ／ｍ以下である。【０２３１】
「粒子形状」
本発明の一実施形態に係る粒子状吸水剤は、粒子形状として不定形破砕状のものを含むことが好ましい。ここで、不定形破砕状とは、形状が一定でない破砕状の粒子である。逆相懸濁重合や気相重合で得られた球状粒子に比べて不定形破砕状では基材へ固定を容易にすることができる。本発明の一実施形態に係る粒子状吸水剤は、好ましくは水溶液重合における粉砕物である。一方、粉砕工程を経ない場合、代表的には逆相懸濁重合や重合モノマーを噴霧し重合するような液滴重合等によって得られる球状の粒子または球状粒子の造粒物は、不定形破砕状ではない。本発明の実施形態において、粒子状吸水剤の形状が不定形破砕状であると、平均真円度の高いもの（例えば、球形のもの）と比べて吸水性シートの形状保持がなされやすい。本発明の実施形態において、粒子状吸水剤の平均真円度は、０．７０以下であることが好ましく、０．６０以下であることがより好ましく、０．５５以下であることがさらに好ましい。【０２３２】
平均真円度の算出方法は以下のとおりである。ランダムに１００個以上の粒子状吸水剤を選択し、各粒子状吸水剤を電子顕微鏡（株式会社キーエンス社製  ＶＥ−９８００）（倍率５０倍）で撮影して粒子状吸水剤の画像を取得し、付属の画像解析ソフトを用いて粒子ごとに周囲長および面積を算出した。以下の式：【０２３３】
【数５】
2020032280.tif 000009
【０２３４】
で各粒子の真円度を求め、得られた値の平均値を平均真円度として算出する。【０２３５】
本発明の一実施形態に係る吸水性シートにおける、吸水性シート単位体積当たりの粒子状吸水剤の含有量の下限は、好ましい順に、５０ｍｇ／ｃｍ３以上、５１ｍｇ／ｃｍ３以上、５２ｍｇ／ｃｍ３以上、５３ｍｇ／ｃｍ３以上、５４ｍｇ／ｃｍ３以上、５５ｍｇ／ｃｍ３以上、５７ｍｇ／ｃｍ３以上、５９ｍｇ／ｃｍ３以上、６０ｍｇ／ｃｍ３以上である。また、本発明の一実施形態に係る吸水性シートにおける、吸水性シート単位体積当たりの粒子状吸水剤の含有量の上限としても特に制限はないが、現実的に、６００ｍｇ／ｃｍ３以下であり、５００ｍｇ／ｃｍ３以下が好ましく、４００ｍｇ／ｃｍ３以下がより好ましく、３００ｍｇ／ｃｍ３以下がさらに好ましく、１５０ｍｇ／ｃｍ３以下がよりさらに好ましい。粒子状吸水剤の含有量を上記の範囲とすることにより、上記吸水性シートは本発明の効果を効率的に発揮する。本願の実施例で使用した吸水性シートの吸水性シート単位体積当たりの粒子状吸水剤の含有量は、５０ｍｇ／ｃｍ３以上であった。【０２３６】
粒子状吸水剤の製造方法は、所望の物性を有する吸水剤の製造方法であれば、特に限定されず、例えば、実施例に記載の公報等を参酌して適宜製造することができる。【０２３７】
また、本発明の一実施形態に係る吸水性シートにおける、前記第２の粒子状吸水剤の含有重量に対する前記第１の粒子状吸水剤の含有重量は、１．０以下であることが好ましく、０．５以下であることがより好ましく、０．４以下であることがさらに好ましい。第２の粒子状吸水剤の含有量を第１の粒子状吸水剤の含有量と同じとする、好ましくは多くすることによって、いわゆるタンクのような作用機能があると考えられる第２の粒子状吸水剤が有効に機能して特定戻り量評価が優れた結果となる。【０２３８】
本発明の一実施形態は、第１の基材と、第２の基材と、前記第１の基材と、前記第２の基材との間に位置する吸水層と、有する、吸水性シートであって、前記第１の基材が、吸液される液が導入される側に位置する、透水性シートであり、前記吸水層が、粒子状吸水剤と、中間シートと、を有し、前記粒子状吸水剤の重量平均粒子径が、２００〜６００μｍであり、不織布透過指数（ＮＰＩ）が６０以上である、吸水性シートである。かかる実施形態によれば、無加圧下の状況で断続的に複数回（特に、３回以上）の液の導入があって液の導入量が多くなっても、戻り量を有意に低減することができる、吸水性シートを提供することができる。【０２３９】
本発明の一実施形態において、不織布透過指数（ＮＰＩ）の下限は、特に制限はないが、好ましくは７０以上、より好ましくは８０以上、さらに好ましくは９０以上である。かような下限を有することによって本発明の所期の効果が効率的に奏される。本発明の一実施形態において、不織布透過指数（ＮＰＩ）の上限は、特に制限はないが、好ましくは１２０以下、より好ましくは１１０以下、さらに好ましくは１００以下である。【０２４０】
なお、本願明細書に記載の不織布透過指数（ＮＰＩ）は、以下の式：【０２４１】
【数６】
2020032280.tif 000010
【０２４２】
で示される。ここで、Ａは、Ｘ線ＣＴで測定された中間シート（例えば、不織布）の比表面積（ｍｍ−１）であり、Ｂが、中間シート（例えば、不織布）の厚み（ｍｍ）であり、Ｃが、中間シート（例えば、不織布）の目付（ｇ／ｍ２）であり、Ｄが、粒子状吸水剤の平均粒子径（μｍ）（Ｄ５０）である。【０２４３】
ここで、中間シートの比表面積は、以下に記すとおりＸ線ＣＴで撮影した画像を、解析ソフトで解析して求めた。【０２４４】
＜Ｘ線ＣＴによる撮影＞
中間シートを縦１０ｍｍ、横１０ｍｍの正方形に切り取ったもの（厚みはそのまま）を、株式会社島津製作所製マイクロフォーカスＸ線ＣＴシステム  ｉｎｓｐｅＸｉｏ  ＳＭＸ−１００ＣＴにより測定を行った。測定条件を以下に記す。【０２４５】
・画像横サイズ（ｐｉｘｅｌ）：５１２
・画像縦サイズ（ｐｉｘｅｌ）：５１２
・Ｘ線管電圧（ｋＶ）：４０
・Ｘ線管電流（μＡ）：５０
・インチサイズ（ｉｎｃｈ）：４．０
・Ｘ線フィルタ：なし
・ＳＤＤ（Ｘ線源の焦点とＸ線検出器の距離）（ｍｍ）：５００
・ＳＲＤ（Ｘ線源の焦点と測定試料の回転中心の距離）（ｍｍ）：４０
・走査モード  １：ＣＢＣＴ
・走査モード  ２：ノーマル走査
・走査角度：フル走査
・ビュー数：１２００
・アベレージ数：５
・スムージング：ＹＺ
・スライス厚（ｍｍ）：０．０１２
・スライス間距離（ｍｍ）：０．０１０
・スケーリング数：５０
・ＢＨＣデータ：なし
・精細モード：あり
・ＦＯＶ  ＸＹ（最大撮影領域  ＸＹ）（ｍｍ）：５．０
・ＦＯＶ  Ｚ（最大撮影領域  Ｚ）（ｍｍ）：１．５
・ボクセルサイズ（ｍｍ／ｖｏｘｅｌ）：０．０１０。【０２４６】
＜比表面積の計算＞
Ｘ線ＣＴの撮影データを、ラトックシステムエンジニアリング株式会社製解析ソフト  ＴＲＩ／３Ｄ−ＰＲＴ−ＬＲＧを用いて以下の手順で解析を行った。【０２４７】
１．メニューから、粒子計測＞３Ｄ粒子＞粒子分離＞巨大粒子分離を選択する。ＥＶパネル、ＢＣパネル、ＥＶＣパネル、巨大粒子分離パネルが表示される。【０２４８】
２．ＥＶＣパネルのＢｉｎａｒｉｚｅタブでＬ−Ｗを選択し、Ｌ値を変化させて円形の計測対象領域を選択する。「Ｅｘｅｃｕｔｅ」を押し、すべてのスライス画像にこの処理を適用する（全体として円柱状の測定領域が選択される）。巨大粒子分離パネルの「ＲＯＩ  ＯＫ」を押す。【０２４９】
３．ＥＶＣパネルのＢｉｎａｒｉｚｅタブでＬ−Ｗを選択し、Ｌ値を３７５８０に設定することにより、繊維のみを選択する。「Ｅｘｅｃｕｔｅ」を押す。ＢＣパネルのｂＤを選択し、「保管」を押す。【０２５０】
４．ＥＶＣパネルの３ＤタブでＬａｂｅｌｉｎｇタブを選択し、「体積」を選択し、ＭＡＸを実行する（この作業により、３ＤＬａｂｅｌ  Ｃｏｕｎｔ  ＝１と表示される）。【０２５１】
５．メニューから、粒子計測＞３Ｄ粒子中Ｖｏｉｄ＞分離後計測を選択する。分離後計測パネルが表示される。エッジ粒子除去のチェックを外す、計測項目の表面積計算にチェックを入れる、Ｖｏｉｄ計算を選択、計算ＲＯＩ指定でＢｉｎａｒｙ  ５ｃｈを選択し、「登録ＯＫ」を押してデータを保存するフォルダを選択する。「最新登録データ実行」を押し、計算処理を行う。【０２５２】
６．計算結果から、比表面積を下式により計算した。【０２５３】
比表面積（ｍｍ−１）＝  粒子総表面積（ｍｍ２）／（粒子総体積（ｍｍ３）
なお、計算ソフトの構成上、「粒子」との表現がされているが、実際は繊維の測定結果であり、計測・計算上の問題はない。【０２５４】
本発明の一実施形態において、吸水性シートは、不織布透過指数（ＮＰＩ）が６０以上であり、かつ、吸水性シートにおける吸水層に含まれる粒子状吸水剤のＣＲＣが、３４ｇ／ｇ以上であることが好ましく、３６ｇ／ｇ以上であることがより好ましい。なお、本願明細書に記載されている粒子状吸水剤に関する物性等（例えば、ＣＲＣ、ＡＡＰ２．１ｋＰａ、ＧＰＲ、重量平均分子量、表面張力）を含む説明は、当該実施形態における粒子状吸水剤に対しても適用でき、これらは本実施形態に対する補正の根拠に使用することができる。【０２５５】
〔３．吸水性シートの製造方法〕
本発明の一実施形態に係る吸水性シートの製造方法は、（１）第１の基材に第１の粒子状吸水剤を散布する工程と、（２）第２の基材に第２の粒子状吸水剤を散布する工程と、および、（３）中間シートに、第１の粒子状吸水剤および／または第２の粒子状吸水剤を散布する工程、の少なくとも１つを含む。より具体的な製造方法の一例として、下記（ａ）〜（ｄ）の製造方法が挙げられる。【０２５６】
（ａ）第１の基材の上に、第１の粒子状吸水剤（および、好ましくは接着剤）を均一に散布する。その上に中間シートを重ねて、圧着する。さらに、上記中間シートの第１の粒子状吸水剤に面していない側の表面に、第２の粒子状吸水剤（および、好ましくは接着剤）を均一に散布する。その上に中間シートを重ねて、（好ましくはホットメルトが溶融する加熱条件下、またはホットメルトが溶融している状態下で）圧着する。【０２５７】
（ｂ）中間シートの上に、第２の粒子状吸水剤を均一に散布する。また、第２の基材の上に接着剤を散布する。そして、上記中間シートの第２の粒子状吸水剤を散布した面と、上記第２の基材の接着剤を散布した面とを圧着する。次に、圧着後の中間シートにおいて、上記第２の粒子状吸水剤を散布した面と反対側の面に、第１の粒子状吸水剤を均一に散布する。また、第１の基材の上に接着剤を散布する。そして、上記中間シートの第１の粒子状吸水剤を散布した面と、上記第１の基材の接着剤を散布した面を圧着する。上記圧着は、ホットメルトが溶融する加熱条件下、またはホットメルトが溶融している状態下で行うことが好ましい。【０２５８】
（ｃ）第２の基材の上に接着剤を散布する。次に、その上に第２の粒子状吸水剤を均一に散布する。次に、その上に中間シートを載せて圧着する。次に、上記中間シートの第２の粒子状吸水剤と面していない方の面に、接着剤を散布する。次に、その上に第１の粒子状吸水剤を均一に散布する。次に、その上に第１の基材を載せて圧着する。上記圧着はホットメルトが溶融する加熱条件下、またはホットメルトが溶融している状態下で行うことが好ましい。【０２５９】
（ｄ）第２の基材の上に接着剤を散布する。次に、その上に第２の粒子状吸水剤を均一に散布する。次に、その上に中間シートを載せて圧着する。次に、上記中間シートの第２の粒子状吸水剤と面していない方の面に、第１の粒子状吸水剤を均一に散布する。また、第１の基材の上に接着剤を散布する。そして、上記中間シートの第１の粒子状吸水剤を散布した面と、上記第１の基材の接着剤を散布した面を圧着する。上記圧着はホットメルトが溶融する加熱条件下、またはホットメルトが溶融している状態下で行うことが好ましい。【０２６０】
以上に説明した以外の工程として、吸水性シートの触感を改善し、液体吸収性能を向上させる目的で、吸水性シートにエンボス加工を施してもよい。エンボス加工は、第１の基材および第２の基材を圧着する際に同時に施してもよいし、シート製造後に施してもよい。【０２６１】
本発明の一実施形態に係る吸水性シートの製造方法においては、添加剤（消臭剤、繊維、抗菌剤、ゲル安定剤など）を適宜配合してもよい。添加剤の配合量は、粒子状吸水剤の質量に対して好ましくは０〜５０質量％であり、より好ましくは０〜１０質量％である。上記製造方法においては、予め添加剤を混合した粒子状吸水剤を用いてもよいし、製造工程の途中で添加剤を添加してもよい。【０２６２】
製造される吸水性シートの寸法は、適宜設計されうる。通常は、横幅が１０ｃｍ〜１０ｍ、長さが数１０ｍ〜数１０００ｍ（連続シートまたはロールの状態において）である。製造された吸水性シートは、目的（使用される吸収体の大きさ）に応じて裁断して用いられる。【０２６３】
上記に例示した以外にも、吸水性シートの製造方法は、例えば以下の特許文献に開示されている：国際公開第２０１２／１７４０２６号、国際公開第２０１３／０７８１０９号、国際公開第２０１５／０４１７８４号、国際公開第２０１１／１１７１８７号、国際公開第２０１２／００１１１７号、国際公開第２０１２／０２４４４５号、国際公開第２０１０／００４８９４号、国際公開第２０１０／００４８９５号、国際公開第２０１０／０７６８５７号、国際公開第２０１０／０８２３７３号、国際公開第２０１０／１１３７５４号、国際公開第２０１０／１４３６３５号、国際公開第２０１１／０４３２５６号、国際公開第２０１１／０８６８４１号、国際公開第２０１１／０８６８４２号、国際公開第２０１１／０８６８４３号、国際公開第２０１１／０８６８４４号、国際公開第２０１１／１１７９９７号、国際公開第２０１１／１１８４０９号、国際公開第２０１１／１３６０８７号、国際公開第２０１２／０４３５４６号、国際公開第２０１３／０９９６３４号、国際公開第２０１３／０９９６３５号、特開２０１０−１１５４０６号、特開２００２−３４５８８３号、特開平６−３１５５０１号、特開平６−１９０００３号、特開平６−１９０００２号、特開平６−１９０００１号、特開平２−２５２５５８号、特開平２−２５２５６０号、特開平２−２５２５６１号。これらの文献に開示されている吸水性シートの製造方法も、適宜参照される。【０２６４】
本発明の一実施形態に係る吸水性シートにおいて、基材同士、または基材と粒子状吸水剤とを固着させる方法としては、（ｉ）接着剤を使用し、必要に応じ圧着によってもよく、（ｉｉ）水、水溶性高分子、溶媒に溶解または分散した各種バインダーによってもよく、（ｉｉｉ）基材自体の材質の融点で基材同士をヒートシールさせてもよい。好ましくは、接着剤を使用して固着される。【０２６５】
使用される接着剤は溶液型でもよいが、溶媒除去の手間や残存する溶媒の問題、生産性の問題から、高い生産性と残存溶媒の問題がないホットメルト接着剤が好ましい。本発明でホットメルト接着剤は、予め基材または粒子状吸水剤の表面に含有されていてもよく、別途、ホットメルト接着剤を吸水性シートの製造工程で使用してもよい。ホットメルト接着剤の形態や融点は適宜選択でき、粒子状でもよく、繊維状でよく、ネット状でもよく、フィルム状でもよく、また、加熱によって溶融させた液状でもよい。ホットメルト接着剤の溶融温度または軟化点は５０〜２００℃、６０〜１８０℃が好ましい。粒子状の接着剤を使用する場合、その粒子径は上記粒子状吸水剤の平均粒子径の０．０１〜２倍、０．０２〜１倍、０．０５〜０．５倍程度の粒子状接着剤が使用される。【０２６６】
本発明の一実施形態に係る吸水性シートの製造においてホットメルト接着剤を使用する方法には、以下の例が挙げられる。基材（例えば不織布）の上に粒子状吸水剤とホットメルト接着剤との混合物とを均一に散布し、さらにもう１枚の基材を積層してから、ホットメルト接着剤の溶融温度付近で加熱圧着することにより、吸水性シートを製造することができる。【０２６７】
本発明に使用するホットメルト接着剤としては、適宜選択できるが、好ましくは、エチレン−酢酸ビニル共重合体接着剤、スチレン系エラストマー接着剤、ポリオレフィン系接着剤及びポリエステル系接着剤等から選ばれる１種以上が適宜使用できる。【０２６８】
具体的に、ポリオレフィン系接着剤として、ポリエチレン、ポリプロピレン、アタクチックポリプロピレンが挙げられ、スチレン系エラストマー接着剤としてはスチレン−イソプレンブロック共重合体（ＳＩＳ）、スチレン−ブタジエンブロック共重合体（ＳＢＳ）、スチレン−イソブチレンブロック共重合体（ＳＩＢＳ）、スチレン−エチレン−ブチレン−スチレンブロック共重合体（ＳＥＢＳ）、スチレンブタジエンゴム（ＳＢＲ）等が挙げられ、共重合ポリオレフィン等、ポリエステル系接着剤としてポリエチレンテレフタレート（ＰＥＴ）、ポリブチレンテレフタレート（ＰＢＴ）、共重合ポリエステル等が挙げられ、エチレン−酢酸ビニル共重合体接着剤として、エチレン−酢酸ビニル共重合体（ＥＶＡ）接着剤；エチレン−アクリル酸エチル共重合体（ＥＥＡ）、エチレン−アクリル酸ブチル共重合体（ＥＢＡ）等が挙げられる。【０２６９】
本発明の一実施形態に係る吸水性シートおよび／またはその製造方法において、前記吸水性シートが、接着剤を含むことが好ましく、当該接着剤は、ホットメルト接着剤であることが好ましく、接着剤（例えばホットメルト接着剤）の使用量（含有量）は、前記第１の粒子状吸水剤および前記第２の粒子状吸水剤の合計の質量に対して、０超〜３．０倍であることが好ましく、０．０５〜２．０倍であることがより好ましい。接着剤（特にホットメルトメルト接着剤）の含有量が多すぎると、コスト面や吸水性シートの質量面（紙オムツの質量増）で不利となるだけでなく、粒子状吸水剤が膨潤規定を受けて吸水性シートの吸水能を低下させる可能性もある。【０２７０】
〔４．吸収性物品〕
本発明の一実施形態に係る吸収性物品は、〔２〕で説明されている吸水性シートを、液体透過性シートおよび液体不透過性シートによって挟持した構造を有している。よって、本発明においては、前記吸水性シートを液体透過性シートと、液体不透過性シートとで挟持することによりなり、前記液体透過性シートが、前記第１の基材側に位置し、前記液体不透過性シートが、前記第２の基材側に位置している、吸水性物品が提供される。吸収性物品の具体例としては、使い捨てオムツ、失禁パッド、生理用ナプキン、ペットシート、食品用ドリップシート、電力ケーブルの止水剤などが挙げられる。かかる構成であることによって、特定戻り量評価において優れた結果となる。【０２７１】
液体透過性シートおよび液体不透過性シートとしては、吸収性物品の技術分野で公知のものを、特に制限なく用いることができる。また、吸収性物品は、公知の方法によって製造することができる。【０２７２】
［実施例］
本発明を、以下の実施例および比較例を用いてさらに詳細に説明する。ただし、本発明の技術的範囲が以下の実施例のみに制限されるわけではない。また、下記実施例において、特記しない限り、操作は室温（２５℃）／相対湿度４０〜５０％ＲＨの条件下で行われた。【０２７３】
＜製造例＞
以下の特許に記載の製造例、実施例、比較例を参考に、内部架橋剤量によって、ＣＲＣを適宜調整することで、ポリアクリル酸（塩）系樹脂の粒子状吸水剤（１）〜（４）を得た。得られた粒子状吸水剤の物性を表１に示した。【０２７４】
国際公開第２０１４／０３４８９７号
国際公開第２０１７／１７０６０５号
国際公開第２０１６／２０４３０２号
国際公開第２０１４／０５４６５６号
国際公開第２０１５／１５２２９９号
国際公開第２０１８／０６２５３９号
国際公開第２０１２／０４３８２１号。【０２７５】
〔アクリル酸の製造例〕
市販のアクリル酸（アクリル酸ダイマー２０００ｐｐｍ、酢酸５００ｐｐｍ、プロピオン酸５００ｐｐｍ、ｐ−メトキシフェノール２００ｐｐｍ）を、無堰多孔板５０段を有する高沸点不純物分離塔の塔底に供給して、還流比を１として蒸留し、マレイン酸やアクリル酸からなる二量体（アクリル酸ダイマー）などの除去後、さらに晶析を行なうことで、アクリル酸（アクリル酸ダイマー２０ｐｐｍ、酢酸５０ｐｐｍ、プロピオン酸５０ｐｐｍ、フルフラール１ｐｐｍ以下、プロトアネモニン１ｐｐｍ以下）を得て、さらに蒸留後にｐ−メトキシフェノールを５０ｐｐｍ添加した。
〔アクリル酸ナトリム水溶液の製法〕
上記アクリル酸１３９０ｇを米国特許５２１０２９８号の実施例９に従い、４８％苛性ソーダを用いて２０〜４０℃で中和して、濃度３７％で１００％中和のアクリル酸ナトリウム水溶液を得た。【０２７６】
＜粒子状吸水剤１＞
上記アクリル酸の製造例で得られたアクリル酸、該アクリル酸を用いて上記アクリル酸ナトリウム水溶液の製法で得られたアクリル酸ナトリウム水溶液、および脱イオン水を混合して得られた７３モル％の中和率を有するアクリル酸ナトリウムの水溶液５５００ｇ（単量体濃度３９．０質量％）に、ポリエチレングリコールジアクリレート（エチレンオキシドの平均付加モル数９）４．５４ｇを溶解し反応液とした。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換し、反応液中の溶存酸素を除去した。続いて、反応液を撹拌しながら、過硫酸ナトリウムの１０質量％水溶液３１．６５ｇ及びＬ−アスコルビン酸の１質量％水溶液３８．９５ｇを添加したところ、およそ１分後に重合が開始した。重合を開始して４０分後に含水ゲル状重合体を取り出した。得られた含水ゲル状重合体は約２〜４ｍｍの粒子に細分化されていた。この細分化された含水ゲル状重合体を５０メッシュ（目の大きさ３００μｍ）の金網上に広げ、１７５℃で６５分間熱風乾燥した。次いで、乾燥物をロールミルを用いて粉砕し、さらに目開き６００μｍの金網で分級、調合することにより、平均粒子径３８０μｍの不定形破砕状の吸水性樹脂（１−１）を得た。【０２７７】
得られた吸水性樹脂（１−１）１００質量部に、エチレングリコールジグリシジルエーテル０．０３質量部、１，４−ブタンジオール０．３質量部、プロピレングリコール０．５質量部、水３．０質量部からなる表面架橋剤水溶液３．８３質量部を噴霧混合した。上記の混合物を、パドル型混合加熱処理機を用いて、熱媒温度２１０℃で４０分間加熱処理して表面架橋された吸水性樹脂（１−２）を得た。得られた表面架橋された吸水性樹脂（１−２）１００質量部に、水１．０質量部を噴霧混合して、密閉容器内で６０℃で１時間硬化させた後、目開き７１０μｍのふるいを通過させて吸水性樹脂（１−３）を得た。吸水性樹脂（１−３）にＡｅｒｏｓｉｌ２００（親水性アモルファスシリカ、日本アエロジル社製）を０．３質量部添加して混合することにより得た吸水性樹脂を粒子状吸水剤（１）とした。【０２７８】
＜粒子状吸水剤２＞
上記粒子状吸水剤１を分級、粒度調合することにより、平均粒子径４２０μｍの粒子状吸水剤（２）を得た。【０２７９】
＜粒子状吸水剤３＞
上記アクリル酸の製造例で得られたアクリル酸、該アクリル酸を用いて上記アクリル酸ナトリウム水溶液の製法で得られたアクリル酸ナトリウム水溶液、および脱イオン水を混合して得られた７３モル％の中和率を有するアクリル酸ナトリウムの水溶液５５００ｇ（単量体濃度３３.０質量％）に、ポリエチレングリコールジアクリレート（エチレンオキシドの平均付加モル数９）４．１７ｇを溶解し反応液とした。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換し、反応液中の溶存酸素を除去した。続いて、反応液を撹拌しながら、過硫酸ナトリウムの１０質量％水溶液２６．７８ｇ及びＬ−アスコルビン酸の１質量％水溶液３２．９６ｇを添加したところ、およそ１分後に重合が開始した。重合を開始して４０分後、１５０μｍ以下の吸水性樹脂微粉末を１８１．５ｇ添加したうえで、ニーダーのブレードを高速回転（１３０ｒｐｍ）で１０分間ゲル解砕してから含水ゲル状重合体を取り出した。得られた含水ゲル状重合体は約１〜２ｍｍの粒子に細分化されていた。この細分化された含水ゲル状重合体を５０メッシュ（目の大きさ３００μｍ）の金網上に広げ、１７５℃で６５分間熱風乾燥した。次いで、乾燥物をロールミルを用いて粉砕し、さらに目開き６００μｍの金網で分級、調合することにより、平均粒子径３５０μｍの不定形破砕状の吸水性樹脂（３−１）を得た。
得られた吸水性樹脂（３−１）１００質量部に、エチレングリコールジグリシジルエーテル０．０３質量部、１，４−ブタンジオール０．３質量部、プロピレングリコール０．５質量部、水３．０質量部からなる表面架橋剤水溶液３．８３質量部を噴霧混合した。上記の混合物を、パドル型混合加熱処理機を用いて、熱媒温度１９５℃で４０分間加熱処理して表面架橋された吸水性樹脂（３−２）を得た。得られた表面架橋された吸水性樹脂（３−２）１００質量部に、水１．０質量部を噴霧混合して、密閉容器内で６０℃で１時間硬化させた後、目開き７１０μｍのふるいを通過させて吸水性樹脂（３−３）を得た。吸水性樹脂（３−３）にＡｅｒｏｓｉｌ２００（親水性アモルファスシリカ、日本アエロジル社製）を０．３質量部添加して混合することにより得た吸水性樹脂を粒子状吸水剤（３）とした。【０２８０】
＜粒子状吸水剤４＞
上記粒子状吸水剤３を分級、粒度調合することにより、平均粒子径４２０μｍの粒子状吸水剤（４）を得た。【０２８１】
＜粒子状吸水剤５＞
市販の使い捨て大人用オムツ尿取りパッド（ライフリー ズレずに安心紙パンツ用尿とりパッド 夜用（ユニ・チャーム製、２０１８年９月に購入）から、吸水性樹脂を取り出した。取出しの際には、綿状パルプなどが混じらないように、吸水性樹脂のみを取り出した。取出された吸水性樹脂は、球状粒子を造粒した粒子形状であった。この吸水性樹脂を、粒子状吸水剤（５）とした。【０２８２】
［市販品使い捨てオムツからの吸水性樹脂の取出し１］
市販の使い捨てオムツ（ムーニーエアフィット（Ｌサイズ、Ｌｏｔ  Ｎｏ．２０１５１２１６３０７２）、ユニ・チャーム製、２０１６年５月に購入）から、吸水性樹脂を取り出した。取出しの際には、綿状パルプなどが混じらないように、吸水性樹脂のみを取り出した。取出された吸水性樹脂は、球状粒子を造粒した粒子形状であった。この吸水性樹脂を、粒子状吸水剤（Ｔ１）とした。粒子状吸水剤（Ｔ１）の物性を、表１に示した。【０２８３】
〔実施例〕
［実施例１］
縦１０ｃｍ、横４０ｃｍに切断した、オレフィンを主成分とする、無荷重下での厚み２．６ｍｍのエアースルー不織布（１）（中間シートに相当する）の表面に、粒子状吸水剤（３）（第２の粒子状吸水剤に相当する）を、６．０ｇ（散布量：１５０ｇ／ｍ２）均一に散布した。【０２８４】
次に、縦１０ｃｍ、横４０ｃｍに切断した不織布（Ｂ）（パルプ繊維を主成分とする。無荷重下での厚み０．７ｍｍ。エアレイド法で作成されたもの。第２の基材に相当する。目付量：４２ｇ／ｍ２）の表面に、スチレンブタジエンゴムを含む接着剤（スプレーのり７７、スリーエムジャパン株式会社製）を、０．３〜０．５ｇ均一に散布した（散布量：７．５〜１２．５ｇ／ｍ２）。【０２８５】
次に、不織布（１）の粒子状吸水剤を散布した面と不織布（Ｂ）の接着剤を散布した面が対合するように（接触するように）重ね、加圧圧着した。【０２８６】
次に、上記粒子状吸水剤と面していない側の不織布（１）の表面に、粒子状吸水剤（１）（第１の粒子状吸水剤に相当する）を、６．０ｇ（散布量：１５０ｇ／ｍ２）均一に散布した。さらにその上に、スチレンブタジエンゴムを含む接着剤（スプレーのり７７、スリーエムジャパン株式会社製）を０．３〜０．５ｇ均一に散布した（散布量：７．５〜１２．５ｇ／ｍ２）不織布（Ａ）（パルプ繊維を主成分とする。無荷重下での厚み０．７ｍｍ。エアレイド法で作成されたもの。第１の基材に相当する。目付量：４２ｇ／ｍ２）を、不織布（１）の粒子状吸水剤を散布した面と不織布（Ａ）の接着剤を散布した面が対合するように（接触するように）重ね、加圧圧着した。このようにして、吸水性シート（１）を得た。【０２８７】
［実施例２］
実施例１において、表２に示されるよう、不織布（１）の代わりに不織布（２）（オレフィンを主成分とする、エアースルー不織布）を用いて、吸水性シート（２）を得た。【０２８８】
［実施例３］
実施例１において、表２に示されるよう、不織布（１）の代わりに不織布（３）（オレフィンを主成分とする、エアースルー不織布）を用いて、吸水性シート（３）を得た。【０２８９】
［実施例４］
実施例１において、表２に示されるよう、不織布（１）の代わりに不織布（４）（オレフィンを主成分とする、エアースルー不織布）を用いて、吸水性シート（４）を得た。【０２９０】
［実施例５］
実施例１において、粒子状吸水剤（１）の代わりに粒子状吸水剤（２）を、粒子状吸水剤（３）の代わりに粒子状吸収剤（４）を用いて、吸水性シート（５）を得た。【０２９１】
［実施例６］
実施例１において、粒子状吸水剤（３）の代わりに粒子状吸収剤（５）（オレフィンを主成分とする、エアースルー不織布）を用いて、吸水性シート（６）を得た。【０２９２】
［比較例１］
実施例６において、表２に示されるよう、不織布（１）の代わりに不織布（５）を用い、粒子状吸水剤（５）の代わりに粒子状吸収剤（Ｔ１）を用いて、比較吸水性シート（１）を得た。【０２９３】
得られた吸水性シートの吸収体評価（逆戻り量の測定）を行い、表３にその結果を示した。【０２９４】
〔吸収性シート評価方法等〕
＜逆戻り量＞
図９に示されるように縦１０ｃｍ、横４０ｃｍに切断した吸水性シートを、縦１４ｃｍ、横４０ｃｍの液体不透過性シートで上部に開口部ができるように包んだ。液不透過性シートで包んだ吸水性シートを平面に置き、その上に液注入筒（図１０）を図１１に示されるように吸水性シートの中央に置いた。この状態で、流速７ｍｌ／秒で液投入が可能な漏斗を使用して液注入筒へ２３℃の０．９重量％塩化ナトリウム水溶液８０ｇを投入した（図１２）。液を投入してから１０分後、予め重量を測定した濾紙（型式Ｎｏ．２、ＡＤＶＡＮＴＥＣ製；直径１１０ｍｍの円形のもの）２０枚を、吸水性シートの中央に載せ、直径１００ｍｍの円形の錘（１２００ｇ）をさらに載せて、１分間保持した。１分後、錘を除去し、濾紙の重量増分から逆戻り量１回目（ｇ）を測定した。錘を除去してから１分後、同様の操作（液を投入してから１０分後、濾紙および錘（１２００ｇ）を載せて、１分間保持した。１分後、錘を除去、逆戻り量の測定を繰り返し、逆戻り量２回目（ｇ）、逆戻り量３回目（ｇ）を測定した。なお、逆戻り量３回目（ｇ）が小さければ小さいほど、優れていると評価する。各吸水性シート、各比較吸水性シートの逆戻り量を表３に示す。【０２９５】
＜粒子状吸収剤の透過率測定方法＞
目開き８５０μｍを有するＪＩＳ標準篩（Ｔｈｅ  ＩＩＤＡ  ＴＥＳＴＩＮＧ  ＳＩＥＶＥ：内径８０ｍｍ；ＪＩＳ  Ｚ８８０１−１（２０００））、またはＪＩＳ標準篩に相当する篩の中に、直径８０ｍｍに切断した不織布（１）（中間シートに相当する）を図１３に示すように設置し、周囲をテープでとめた（少なくとも直径７５ｍｍ以上は粒子が透過可能な面積を確保する）。またこの際、吸水性シートの形態において、不織布（Ａ）（第１の基材）と接触する不織布（１）の面が上向となるよう、篩の中に不織布（１）を設置した。不織布（１）は後述の方法により、吸水性シートから取り出したものを使用してもよい。篩の中の不織布（１）上に粒子状吸水剤１０．０ｇを投入し、ロータップ型ふるい振盪機（株式会社飯田製作所製ＥＳ−６５型ふるい振盪機；回転数２３０ｒｐｍ、衝撃数１３０ｒｐｍ）を用いて、室温（２０〜２５℃）、相対湿度５０％ＲＨの条件下で５分間振盪した。粒子状吸水剤は後述の方法により、吸水性シートから取り出したものを使用してもよい。振盪後、不織布（１）と上記ＪＩＳ標準篩を通過した粒子状吸水剤の質量（Ｗ（ｇ））を測定し、下記式（ｉ）にしたがって、粒子状吸収剤の透過率を算出した。なお、測定は３回行い、その平均値を算出した。なお、当該振盪条件は、吸水性シートの現実的な製造条件や、製造された吸水性シートの現実的な運搬条件等を考慮して設定されたものである。ここで、粒子状吸水剤の中間シートに対する透過率が１００％であると中間シートに捕捉されずに粒子状吸水剤の全てが吸水性シート中で零れ落ちるようにも思われる。しかしながら、当該振盪条件は、現実的な製造、運搬等よりも強く設定され、かつ、過度に強すぎないよう設計されているため左記のような事態は発生しない。本発明において所定の透過率を有する中間シートによれば、現実的な製造、運搬における現実的な揺れの作用で、吸水性シート中に存在する粒子状吸水剤を多く捕捉することができる。【０２９６】
【数７】
2020032280.tif 000011
【０２９７】
不織布（２）〜不織布（５）の透過率も同様に測定した。【０２９８】
［吸水性シートからの粒子状吸収剤および中間シートに用いられる不織布の取出し方法］
吸水性シートから上方不織布（第１の基材に相当する）および下方の不織布（第２の基材に相当する）を剥がすことで粒子状吸収剤と中間シートを取り出した。上方及び下方の不織布や中間シートに貼着した粒子状吸収剤も全て取り出した。上方及び下方の不織布を剥がす際には、吸水性シートを冷却し、不織布や粒子状吸水剤を貼着している接着剤（ホットメルト接着剤やスプレー糊）の接着性を十分に弱めた後に剥がした。この手順を踏むことで、中間シートの繊維や構造厚みを変化させることなく取り出すことができ、正確に透過率を測定することが可能になる。吸水性シートの冷却方法は−１０℃以下の恒温槽に一定時間入れる、冷却スプレーを吹きかける、液体窒素をかける等、種々手段が考えられるが、中間シートの繊維や構造、厚みを変化させることなく、かつ吸水性シートに含まれる粒子状吸水剤が吸湿しない条件で行うのであれば、特に限定されない。【０２９９】
また、取出した粒子状吸水剤が吸湿している場合、例えば乾燥することで、含水率を１０質量％以下、好ましくは５±２質量％に調整して、上記透過率や本願で規定する諸物性を測定すればよい。含水率を調整するための乾燥条件としては、吸水性樹脂（粒子状吸水剤）の分解や変性が生じない条件ならば特に限定されないが、好ましくは減圧乾燥が良い。【０３００】
【表３】
2020032280.tif 000012
【０３０１】
【表４】
2020032280.tif 000013
【０３０２】
【表５】
2020032280.tif 000014
【０３０３】
［符号の説明］
１１    第１の基材、
１２    吸水層、
１３    第２の基材、
１４    粒子状吸水剤
１４ａ  第１の粒子状吸水剤
１４ｂ  第２の粒子状吸水剤
１６    中間シート、
４０    吸水性シート、
４００  装置、
４１０  容器、
４１１  セル、
４１２  ピストン、
４１３ａ、４１３ｂ  金網、
４１４  膨潤ゲル（粒子状吸水剤を吸水させたもの）、
４１５  孔、
４２０  タンク、
４２１  ガラス管、
４２２  コックガラス管付きＬ字管、
４２３  液体、
４３１  ステンレス製の金網、
４３２  捕集容器、
４３３  上皿天秤。【０３０４】
本発明の第２が、特許の保護を請求したいと考える範囲は、以下のとおりである。【０３０５】
［１．］
第１の基材と、
第２の基材と、
前記第１の基材および前記第２の基材の間に位置する吸水層と、
を有する、吸水性シートであって、
前記第１の基材が、吸液される液が導入される側に位置する、透水性シートであり、
前記吸水層が、粒子状吸水剤と、中間シートと、を有し、
前記粒子状吸水剤の重量平均粒子径が、２００〜６００μｍであり、
前記粒子状吸水剤のＣＲＣが、３６ｇ／ｇ以上であり、
前記粒子状吸水剤の前記中間シートに対する透過率が、６０質量％以上である、吸水性シート。【０３０６】
［２．］
前記透過率が、８０質量％以上である、１．に記載の吸水性シート。【０３０７】
［３．］
前記透過率が、８９質量％以上である、２．に記載の吸水性シート。【０３０８】
［４．］
前記中間シートが、不織布である、１．〜３．のいずれか１項に記載の吸水性シート。【０３０９】
［５．］
前記中間シートの厚みが、前記第１の基材および前記第２の基材のいずれか一方の厚みより厚い、１．〜４．のいずれか１つに記載の吸水性シート。【０３１０】
［６．］
吸水性シート単位体積当たりの粒子状吸水剤の含有量が、５０ｍｇ／ｃｍ３以上である、１．〜５．のいずれか１つに記載の吸水性シート。【０３１１】
［７．］
前記粒子状吸水剤のＧＰＲが、１００ｇ／ｍｉｎ以下である、１．〜６．のいずれか１つに記載の吸水性シート。【０３１２】
［８．］
前記粒子状吸水剤のＡＡＰ２．１ｋＰａが２０ｇ／ｇ以上である、１．〜７．のいずれか１つに記載の吸水性シート。【０３１３】
［９．］
前記粒子状吸水剤の表面張力が、６５ｍＮ／ｍ以上である、１．〜８．のいずれか１つに記載の吸水性シート。【０３１４】
［１０．］
前記粒子状吸水剤の平均真円度が０．７０以下である、１．〜９．のいずれか１つに記載の吸水性シート。【０３１５】
［１１．］
前記粒子状吸水剤の形状は、不定形破砕状のものを含む、１．〜１０．のいずれか１項に記載の吸水性シート。【０３１６】
［１２．］
前記粒子状吸水剤の重量平均粒子径が、４００μｍ以下である、１．〜１１．のいずれか１つに記載の吸水性シート。【０３１７】
［１３．］
前記粒子状吸水剤のＧＰＲが、７０ｇ／ｍｉｎ以上である、１．〜１２．のいずれか１つに記載の吸水性シート。【０３１８】
［１４．］
前記透過率が、９２質量％以上である、１３．に記載の吸水性シート。【０３１９】
［１５．］
前記吸水性シートが、接着剤を含み、
前記接着剤の使用量が、前記粒子状吸水剤の合計の質量に対して、０．０５〜２．０倍である、１．〜１４．のいずれか１つに記載の吸水性シート。【０３２０】
［１６．］
第１の基材と、
第２の基材と、
前記第１の基材および前記第２の基材の間に位置する吸水層と、
を有する、吸水性シートであって、
前記第１の基材が、吸液される液が導入される側に位置する、透水性シートであり、
前記吸水層が、粒子状吸水剤と、中間シートと、を有し、
前記粒子状吸水剤の重量平均粒子径が、２００〜６００μｍであり、
不織布透過指数（ＮＰＩ）が６０以上である、吸水性シート。【０３２１】
［１７．］
前記粒子状吸水剤のＣＲＣが、３４ｇ／ｇ以上である、１７．に記載の吸水性シート。【０３２２】
［１８．］
請求項１〜１７のいずれか１項に記載の吸水性シートを液体透過性シートと、液体不透過性シートとで挟持することによりなり、前記液体透過性シートが、前記第１の基材側に位置し、前記液体不透過性シートが、前記第２の基材側に位置している、吸水性物品。【０３２３】
以上が、「本発明の第２」の説明である。【０３２４】
以下、「本発明の第３」の説明を行う。【０３２５】
＜本発明の第３＞
第１の基材と、第２の基材と、前記第１の基材と、前記第２の基材との間に位置する吸水層と、を有する、吸水性シートであって、前記第１の基材が、吸液される液が導入される側に位置する、透水性シートであり、前記吸水層が、中間シートと、前記第１の基材の前記第２の基材に対向する面側に局在している第１の粒子状吸水剤と、前記第２の基材の前記第１の基材に対向する面側に局在している第２の粒子状吸水剤と、を有し、前記第１の粒子状吸水剤および前記第２の粒子状吸水剤の混合物の前記中間シートに対する透過率が、６０％未満であり、前記第２の粒子状吸水剤のＧＰＲが、４５．０ｇ／ｍｉｎ以上である、吸水性シートによって、上記課題を解決する。【０３２６】
［発明を実施するための形態］
以下、本発明を最良の形態を示しながら説明する。本明細書の全体にわたり、単数形の表現は、特に言及しない限り、その複数形の概念をも含むことが理解されるべきである。従って、単数形の冠詞（例えば、英語の場合は「ａ」、「ａｎ」、「ｔｈｅ」等）は、特に言及しない限り、その複数形の概念をも含むことが理解されるべきである。また、本明細書において使用される用語は、特に言及しない限り、当該分野で通常用いられる意味で用いられることが理解されるべきである。したがって、他に定義されない限り、本明細書中で使用される全ての専門用語及び科学技術用語は、本発明の属する分野の当業者によって一般的に理解されるのと同じ意味を有する。矛盾する場合、本明細書（定義を含めて）が優先する。本発明は、下記の実施形態に限定されるものではなく、特許請求の範囲内で種々改変することができる。【０３２７】
〔１．用語の定義〕
［１−１．吸水性シート］
本発明における「吸水性シート」とは、長尺の２枚以上の基材間に吸水性樹脂（粒子状吸水剤）と中間シートとが担持された構造物をいう。上記吸水性シートは、基材と中間シートと粒子状吸水剤との少なくともいずれかの接着に、接着剤を用いていてもよく、ホットメルト接着剤を用いていてもよい。上記吸水性シートは、粒子状吸水剤に加えて、他の成分（繊維成分、抗菌剤、消臭剤など）を含んでいてもよい。また、上記吸水性シートは、粒子状吸水剤などを挟持する２枚の基材以外にも、他のシートを含んでもよい。【０３２８】
通常、吸水性シートは、連続シート状、または、当該連続シートを巻き取ったロール状である。上記吸水性シートを使用する際には、連続シートを適当な形状（長方形など）に裁断した後に、使い捨てオムツなどの吸収体として使用する。一方、従来の高濃度吸水性樹脂の使い捨てオムツ（例えば、吸収体がパルプレスの使い捨てオムツ）は、使い捨てオムツ一枚ごとに、個々に型取りされた吸収体を使用する。したがって、このような吸収体は、本発明の吸水性シートとは技術の性質を異にする。【０３２９】
［１−２．吸水性樹脂］
本明細書において「吸水性樹脂」とは、ＥＲＴ４４１．２−０２により規定される水膨潤性（ＣＲＣ）が５ｇ／ｇ以上であり、およびＥＲＴ４７０．２−０２により規定される水可溶成分（Ｅｘｔ）が５０質量％以下である高分子ゲル化剤をいう。【０３３０】
吸水性樹脂は、好ましくは、カルボキシル基を有する不飽和単量体を架橋重合させた、親水性架橋重合体である。上記吸水性樹脂の形状は、シート状、繊維状、フィルム状、粒子状、ゲル状などである。本発明の一実施形態に係る吸水性シートは、粒子状の吸水性樹脂を用いる。【０３３１】
本明細書において「吸水性樹脂」とは、全量（１００質量％）が当該吸水性樹脂のみである態様に限定されない。添加剤などを含んでいる吸水性樹脂組成物であってもよい。また、本明細書において「吸水性樹脂」とは、吸水性樹脂の製造工程における中間体をも包含する概念である。例えば、重合後の含水ゲル状架橋重合体、乾燥後の乾燥重合体、表面架橋前の吸水性樹脂粉末なども、「吸水性樹脂」と表記する場合がある。【０３３２】
このように、本明細書においては、吸水性樹脂そのものに加えて、吸水性樹脂組成物および中間体をも総称して「吸水性樹脂」と表記する場合がある。【０３３３】
［１−３．吸水剤、粒子状吸水剤］
本明細書において「吸水剤」とは、吸水性樹脂を主成分として含む、水性液（液）を吸収するための吸収ゲル化剤を意味する。ここで、上記水性液（液）とは水のみならず、水を含む液体であれば特に限定されない。本発明の一実施形態に係る吸水性シートが吸収する水性液は、尿、経血、汗、その他の体液である。【０３３４】
本明細書において「粒子状吸水剤」とは、粒子状（粉末状）の吸水剤を意味する（吸水剤中に吸水性樹脂を主成分として含むため、粒子状の吸水性樹脂に相当する）。「粒子状吸水剤」の概念には、一粒の粒子状吸水剤と、複数個の粒子状吸水剤の集合体との、いずれもが包含される。本明細書において「粒子状」とは、粒子の形態を有することを意味する。ここで、「粒子」とは、物質の比較的小さな分割体を指し、数Å〜数ｍｍの大きさを有している（「粒子」、マグローヒル科学技術用語大辞典編集委員会  編『マグローヒル科学技術用語大辞典  第３版』、日刊工業新聞社、１９９６年、１９２９頁を参照）。なお、本明細書では、「粒子状吸水剤」を単に「吸水剤」と表記することがある。本発明の一実施形態に係る吸水性シートにおいて、前記粒子状吸水剤の重量平均粒子径が、好ましくは２００〜６００μｍであり、より好ましくは２５０〜５００μｍであり、さらに好ましくは３００〜４５０μｍである。また、本発明の吸水性シートにおいて、粒子状吸水剤全体の９５％以上が８５０μｍ以下の粒子径であることが好ましく、粒子状吸水剤全体の９８％以上が８５０μｍ以下の粒子径であることがより好ましく、粒子状吸水剤全体の実質的に１００％が８５０μｍ以下の粒子径であることがさらに好ましい。なお、本願の実施例では、粒子状吸水剤全体の実質的に１００％が８５０μｍ以下の粒子径である。ここで、本明細書中、重量平均粒子径の測定方法は、ＥＲＴ４２０．２−０２に規定される「ＰＳＤ」の測定方法に従って得られたＰＳＤに基づいて米国特許第７６３８５７０号に記載された「（３）Ｍａｓｓ−Ａｖｅｒａｇｅ  Ｐａｒｔｉｃｌｅ  Ｄｉａｍｅｔｅｒ  （Ｄ５０）  ａｎｄ  Ｌｏｇａｒｉｔｈｍｉｃ  Ｓｔａｎｄａｒｄ  Ｄｅｖｉａｔｉｏｎ  （σζ）  ｏｆ  Ｐａｒｔｉｃｌｅ  Ｄｉａｍｅｔｅｒ  Ｄｉｓｔｒｉｂｕｔｉｏｎ」と同様の方法で算出する。【０３３５】
粒子状吸水剤は、重合体としての吸水性樹脂（もしくは、粒子状の吸水性樹脂、吸水性樹脂粒子とも言う）を主成分として含む。上記粒子状吸水剤は、重合体としての吸水性樹脂を、６０〜１００質量％、好ましくは７０〜１００質量％、より好ましくは８０〜１００質量％、さらに好ましくは９０〜１００質量％、特に好ましくは９５〜１００質量％含む。上記粒子状吸水剤の残部は、水、添加剤（無機微粒子、多価金属カチオンなど）などを任意に含んでもよい。なお、本願の実施例で使用した粒子状吸水剤には、吸水性樹脂が約９５〜約９９質量％含まれている。【０３３６】
すなわち、粒子状吸水剤中の吸水性樹脂の上限は、例えば、１００質量％、９９質量％、９７質量％、９５質量％、または、９０質量％である。そして、好ましくは、吸水性樹脂以外に０〜１０質量％の成分、特に水、添加剤（無機微粒子、多価金属カチオン）などをさらに含む。【０３３７】
なお、粒子状吸水剤の好ましい含水率は、０．２〜３０質量％である。上記に説明した通り、水や添加剤などの成分が吸水性樹脂と一体化している吸水性樹脂組成物、及び／又は、混合している形態の吸水性樹脂組成物も、「粒子状吸水剤」に包含される。【０３３８】
粒子状吸水剤の主成分となる吸水性樹脂の例としては、ポリアクリル酸（塩）系樹脂、ポリスルホン酸（塩）系樹脂、無水マレイン酸（塩）系樹脂、ポリアクリルアミド系樹脂、ポリビニルアルコール系樹脂、ポリエチレンオキシド系樹脂、ポリアスパラギン酸（塩）系樹脂、ポリグルタミン酸（塩）系樹脂、ポリアルギン酸（塩）系樹脂、デンプン系樹脂、セルロース系樹脂が挙げられる。このうち、好ましくは、ポリアクリル酸（塩）系樹脂が吸水性樹脂として使用される。【０３３９】
［１−４．ポリアクリル酸（塩）］
本明細書において「ポリアクリル酸（塩）」とは、ポリアクリル酸および／またはその塩を指す。上記ポリアクリル酸（塩）は、主成分として、アクリル酸および／またはその塩（以下、「アクリル酸（塩）」と称する）の繰り返し単位を含み、任意成分としてグラフト成分をさらに含む、重合体である。上記ポリアクリル酸（塩）は、アクリル酸（塩）の重合、ポリアクリルアミドやポリアクリニトリルなどの加水分解、などによって得られる。好ましくは、上記ポリアクリル酸（塩）は、アクリル酸（塩）の重合によって得られる。【０３４０】
ここで、「主成分として含む」とは、ポリアクリル酸（塩）を重合する際のアクリル酸（塩）の使用量が、重合に用いられる単量体（ただし、内部架橋剤を除く）全体に対して、通常５０〜１００モル％、好ましくは７０〜１００モル％、より好ましくは９０〜１００モル％、さらに好ましくは実質的に１００モル％であることをいう。【０３４１】
［１−５．ＥＤＡＮＡおよびＥＲＴ］
「ＥＤＡＮＡ」は、欧州不織布工業会（Ｅｕｒｏｐｅａｎ  Ｄｉｓｐｏｓａｂｌｅｓ  ａｎｄ  Ｎｏｎｖｅｎｓ  Ａｓｓｏｃｉａｔｉｏｎｓ）の略称である。「ＥＲＴ」は、ＥＤＡＮＡが制定している、欧州標準（実質的な世界標準）の吸水性樹脂の測定法（ＥＤＡＮＡ  Ｒｅｃｏｍｍｅｎｄｅｄ  Ｔｅｓｔ  Ｍｅｔｈｏｄｓ）の略称である。本明細書では、特に断りのない限り、２００２年版のＥＲＴに準拠して、吸水性樹脂の物性を測定する。【０３４２】
［１−６．その他］
本明細書において、範囲を示す「Ｘ〜Ｙ」は「Ｘ以上、Ｙ以下」を意味する。【０３４３】
本明細書において、特に注釈のない限り、質量の単位である「ｔ（トン）」は「メートルトン（Ｍｅｔｒｉｃ  ｔｏｎ）」を意味する。「ｐｐｍ」は、「質量ｐｐｍ」を意味する。「質量」と「重量」、「質量部」と「重量部」、「質量％」と「重量％」、「質量ｐｐｍ」と「重量ｐｐｍ」は、それぞれ同じ意味として扱う。【０３４４】
本明細書において、「〜酸（塩）」は「〜酸および／またはその塩」を意味する。「（メタ）アクリル」は「アクリルおよび／またはメタクリル」を意味する。【０３４５】
本明細書においては、体積の単位「リットル」を「ｌ」または「Ｌ」と表記する場合がある。「質量％」を「ｗｔ％」と表記することがある。微量成分の測定を行う場合において、検出限界以下をＮ．Ｄ．（Ｎｏｎ  Ｄｅｔｅｃｔｅｄ）と表記する。【０３４６】
〔２．吸水性シート〕
本発明の吸水性シートは、第１の基材と、第２の基材と、前記第１の基材と、前記第２の基材との間に位置する吸水層と、を有する、吸水性シートであって、前記第１の基材が、吸液される液が導入される側に位置する、透水性シートであり、前記吸水層が、中間シートと、前記第１の基材の前記第２の基材に対向する面側に局在している第１の粒子状吸水剤と、前記第２の基材の前記第１の基材に対向する面側に局在している第２の粒子状吸水剤と、を有し、前記第１の粒子状吸水剤および前記第２の粒子状吸水剤の混合物（本明細書中、「吸水剤混合物」とも称する）の前記中間シートに対する、本願の実施例の欄に記載の方法によって測定される透過率（本明細書中、単に「透過率」とも称する）が、６０％未満であり、前記第２の粒子状吸水剤のＧＰＲが、４５．０ｇ／ｍｉｎ以上である、吸水性シートである。かかる構成によって、無加圧下の状況で断続的に複数回（特に、３回以上）の液の導入があって液の導入量が多くなっても、戻り量を有意に低減することができる。特に、かかる構成であることによって、本願の実施例における特定条件での戻り量の測定（本明細書中、「特定戻り量評価」とも称する）において非常に優れた結果を得ることができる。つまり、断続的に複数回（特に、３回以上）の液の導入があると、通常の構成であれば、液量が設定の吸収量以上となって過剰な「戻り」が発生してしまう。本発明者らは、本来、中間シートに対する透過率が６０質量％以上であることが、特定戻り量評価を優れたものとすることを見出している。以下、透過率について、質量％を単に％とも称する。その理由は、かような透過率を実現できる粒子状吸水剤と中間シートとの組み合わせによれば、中間シートが、吸水性シート中に存在する粒子状吸水剤を捕捉し易くなる。中間シートが粒子状吸水剤を多く捕捉することによって粒子状吸水剤が吸水性シート中に拡散することになり吸水性シート中に存在する粒子状吸水剤同士の隙間が空き易くなる。仮に透過率が６０％未満であると、中間シートと基材との間に存在している粒子状吸水剤が中間シートに捕捉され難く、粒子状吸水剤が中間シートと基材との間に存在する確率が上がり、粒子状吸水剤が中間シートと基材との間に密に存在することになる。そうすると、吸水した粒子状吸水剤間でゲルブロッキング現象を起こし、液拡散性が低下し、過剰な「戻り量」が発生してしまう。つまり、透過率が６０％以上であると、中間シートと基材との間に存在している粒子状吸水剤が中間シート中まで広く拡散することによって粒子状吸水剤同士の隙間が空き易くなり、粒子状吸水剤の性能を最大限に発揮することもできるし、吸水性シートとしても吸水を行える面積をより広く活用することができるという技術的効果を有する。しかし、本発明者らは、中間シートに対する粒子状吸水剤の透過率が６０％未満であっても、中間シートに組み合わせる粒子状吸水剤を第１の粒子状吸水剤と、第２の粒子状吸水剤とに局在化させ、かつ、前記第２の粒子状吸水剤のＧＰＲを４５．０ｇ／ｍｉｎ以上にすることによって、「特定戻り量評価」を優れたものとすることができることを見出した。しかも、透過率が６０％未満であると中間シートが柔らかくなり、風合いが良くなり、使用者が快適に過ごし易くなるとの技術的効果も有する。なお、本明細書中に記載したメカニズム等が本願の請求の範囲の技術的範囲を限定することはない。ここで、一般条件での戻り量を抑制しようと設計された吸水性シートや吸水性物品が、本願の「特定戻り量評価」において必ずしも優れた結果にならないことを付言しておく。また、本発明の一実施形態に係る吸水性シートは、例えば、走ることを覚え始めの、膀胱がまだまだ小さな乳児が昼間等の活動的に動き回っている時間帯に使用する吸水性物品（例えば、おむつ）として好適であるが、無論使用形態がこれに限定されるわけではない。透過率が６０％未満になるように実現させる方法としては後述するが、（中間シートの構成部材が繊維であれば）繊維径を制御したり、（中間シートが不織布であれば）複数枚の不織布を重ねあわせたりする方法が好適と考えられる。つまり、中間シートを構成する部材の性質、その表面状態、網目構造の複雑さ、繊維径、繊維間の融着状態、目付、厚み等を調整することにより透過率６０％未満を実現することができる。本発明を実施しようとする者は、例えば、中間シートとしてエアースルー不織布を用いるのであればエアースルー不織布の熱処理条件や繊維径及び密度を変更することによって透過率を調整することができる。中間シートとして別の種類のものを使用する場合であっても上述のような透過率の調整に関係する因子を適宜変更することによって透過率６０％未満を実現することができる。【０３４７】
以下、添付した図面を参照しながら、本発明の実施形態を説明する。なお、図面の説明において同一の要素には同一の符号を付し、重複する説明を省略する。また、図面の寸法比率は、説明の都合上誇張されており、実際の比率とは異なる場合がある。【０３４８】
図１４は、本発明の一実施形態に係る吸水性シート４０の、断面を表す模式図である。第１の基材１１は、吸液される液が導入される側に位置する。すなわち、少なくとも第１の基材は、液体の排出側（例えば紙オムツでは肌側）に配置される。第１の基材１１と第２の基材１３との間に吸水層１２が配置される。なお、図１４では、前記第２の基材１３が、吸液される液が導入される側と吸水層１２を挟んで反対側にのみ位置しているが、例えば、前記第２の基材１３の面積を前記第１の基材１１よりも大きく設計し、前記第１の基材１１を包み込むように折り重ねてもよい。そうすることで、粒子状吸水剤１４ａ、１４ｂの脱落を抑制することができる。図１４の吸水性シート４０は、中間シート１６と、前記第１の基材１１の前記第２の基材に対向する面側に局在している第１の粒子状吸水剤１４ａと、前記第２の基材１３の前記第１の基材に対向する面側に局在している第２の粒子状吸水剤１４ｂと、を有する。この中間シート１６は吸水剤混合物の透過率が６０％未満であるが、粒子状吸水剤１４ａと、粒子状吸水剤１４ａとに局在化され、かつ、前記第２の粒子状吸水剤１４ｂのＧＰＲが４５．０ｇ／ｍｉｎ以上であるため、中間シート１６内に、粒子状吸水剤１４ａと、粒子状吸水剤１４ｂが多く存在せず、拡散して吸水性シート中で存在しなくても、本発明の所期の効果を奏する。【０３４９】
上述のとおり、図１４の形態においては、吸水層１２は、第１の基材１１に固着している粒子状吸水剤１４ａおよび第２の基材に固着している粒子状吸水剤１４ｂを有するが、一部の粒子状吸水剤１４ａ、１４ｂは各シートから脱離しうる。したがって、吸水「層」とは、シートのような連続体だけを指すのではなく、第１の基材１１および第２の基材１３間に一定の厚さをもって存在するものであればいずれの形態であってもよい。各基材に粒子状吸水剤を固着させる方法としては、例えば、接着剤を使用すればよい。接着剤を用いて吸水性シートを製造する方法については、〔３．〕にて詳述する。【０３５０】
本発明の一実施形態に係る吸水性シートは、従来型の吸収性物品に用いられる吸収体よりも、薄型化が可能である。上記吸水性シートを、使い捨てオムツに使用する場合、その厚さは、例えば４０％ＲＨ〜５０％ＲＨにおいて、好ましくは１５ｍｍ以下、より好ましくは１０ｍｍ以下、さらにより好ましくは７ｍｍ以下、特に好ましくは５ｍｍ以下、最も好ましくは４ｍｍ以下である。一方、厚さの下限は、吸水性シートの強度および粒子状吸水剤の直径を鑑みると、０．２ｍｍ以上、好ましくは０．３ｍｍ以上、より好ましくは０．５ｍｍ以上である。本願の実施例で使用した吸水性シートの厚みは、下記の条件で、３ｍｍ〜５ｍｍであった。【０３５１】
なお、吸水性シートの厚みは、ダイヤルシックネスゲージ  大型タイプ（厚み測定器）（株式会社  尾崎製作所製、型番：Ｊ−Ｂ、測定子：アンビル上下φ５０ｍｍ）を用いて測定する。測定箇所は、長手方向に吸収体を３等分割し、それぞれの中央部（吸収体の端から対角線を引きその交点に位置する点）とした。例えば、長手方向が３６ｃｍ、幅方向が１０ｃｍの吸水性シートの場合、測定位置は長手方向３６ｃｍの長さに対して、長手方向左端から６ｃｍかつ幅方向が両端から５ｃｍの点（左とする）、長手方向左端から１８ｃｍかつ幅方向が両端から５ｃｍの点（中央とする）、長手方向左端から３０ｃｍかつ幅方向が両端から５ｃｍの点（右とする）、の３点が測定箇所に該当する。測定点数は、各箇所について２回測定し、厚みの測定値は、合計６点の平均値とする。具体的な手順としては、吸水性シートの測定箇所に皺や歪みが生じないよう、厚みが一定の板の上に平らに貼り付け、その板を厚み測定器の下部測定子の上にセットする。次に、厚み測定器の上部測定子を吸水性シートから２〜３ｍｍの高さ位置まで近づけた後、ハンドルからゆっくりと手を離し、吸水性シートと板を合わせた厚みを測定する。吸水性シートの厚みは、式：Ｔ１＝Ｔ２−Ｔ０（Ｔ０：板の厚み（ｍｍ）、Ｔ１：吸水性シートの厚み（ｍｍ）、Ｔ２：吸水性シートおよび板の厚み（ｍｍ））によって定まる。【０３５２】
吸水性シートにさらに通液性、拡散性、柔軟性などを付与するために、吸水性シートの表面に適宜エンボス加工を施してもよい。エンボス加工を施す領域は、吸水性シート表面の全面でもよく、一部でもよい。連続したエンボス加工領域を、吸水性シートの長手方向に設けることにより、液を長手方向に容易に拡散させることができる。また、粒子状吸水剤は吸水性シートの全面に散布されていてもよく、一部に粒子状吸水剤の非存在領域が設けられていてもよい。粒子状吸水剤の非存在領域を設ける場合は、吸水性シートの長手方向に、チャネル状（筋状）に設けることが好ましい。このように、エンボス加工領域および／または粒子状吸水剤の不存在領域を、長手方向に連続して設けることにより、当該領域が、大量の液を流すための通路（液体搬送通路）の役割を果たす。エンボス加工領域および／または粒子状吸水剤の不存在領域は直線状に設けても、曲線状に設けても、波型に設けてもよい。【０３５３】
以下、吸水性シートを構成する各部材について詳細に説明する。【０３５４】
［２−１．第１の基材、第２の基材および中間シート］
第１の基材は、吸液される液が導入される側に位置する、透水性シートである。なお、吸液される液とは水に限らず、尿、血液、汗、糞、廃液、湿気、蒸気、氷、水と有機溶媒及び／または無機溶媒との混合物、雨水、地下水等であってもよく、水を含んでいれば特に制限されるものではない。好ましくは、尿、経血、汗、その他の体液を挙げることができる。【０３５５】
本発明の一実施形態に係る吸水性シートにおける吸水剤混合物の中間シートに対する透過率の上限は、６０％未満であれば特に制限はないが、５９％以下であっても、５７％以下であっても、５５％以下であっても、５３％以下であっても、５１％以下であっても、４９％以下であっても、４７％以下であっても、４５％以下であっても、４３％以下であってもよい。下限としては、１０％以上であることが好ましく、２０％以上であることがより好ましく、３０％以上であることがさらに好ましく、３５％以上であることがよりさらに好ましく、４０％超であることがよりさらに好ましく、４２％以上であることがよりさらに好ましく、４４％以上であることがよりさらに好ましく、４６％以上であることがよりさらに好ましく、４８％以上であることがよりさらに好ましく、５０％以上であることがよりさらに好ましい。かような下限を有することによって、粒子状吸水剤の捕捉率が高まり本発明の所期の効果を発揮し易くなる。【０３５６】
本発明の一実施形態に係る吸水性シートにおける吸水剤混合物の中間シートに対する空隙率は、好ましくは８０〜９９．９％であり、より好ましくは８５〜９９．９％であり、さらに好ましくは９０〜９９．９％、特に好ましくは９８．０（もしくは９８．１）〜９９．９％、最も好ましくは９８．２（９８．３、もしくは９８．４）〜９９．５（もしくは９９．０）％である。なお、上述のように、中間シートを構成する部材の性質、その表面状態、網目構造の複雑さ、繊維径、繊維間の融着状態、目付、厚み等によって透過率６０％未満を実現することができるため、空隙率と、透過率とに直接的な関係性はない。【０３５７】
本発明の一実施形態に係る吸水性シートに用いられる第１の基材、第２の基材および中間シートの材質は、それぞれ独立して、不織布が好ましい。不織布の素材は、特に限定されないが、液体浸透性、柔軟性、および吸水性シートの強度の観点からは、ポリオレフィン繊維（ポリエチレン（ＰＥ）、ポリプロピレン（ＰＰ）など）、ポリエステル繊維（ポリエチレンテレフタレート（ＰＥＴ）、ポリトリメチレンテレフタレート（ＰＴＴ）、ポリエチレンナフタレート（ＰＥＮ）など）、ポリアミド繊維（ナイロンなど）、レーヨン繊維、パルプ（セルロース）繊維などが、好ましい。また、その他の合成繊維の不織布、合成繊維と綿、絹、麻、パルプ（セルロース）繊維などとを混合して製造した不織布も、同様に好ましい。上記に説明した不織布は、上述の繊維を１種類のみ含んでいる不織布でも、２種以上の繊維を組み合わせた不織布でもよい。第１の基材、第２の基材に用いられる不織布は、エアレイド法で作成されたものであることが好ましい。また、パルプ（セルロース）繊維であることが好ましい。【０３５８】
本発明の一実施形態に係る吸水性シートにおいて、中間シート用に用いる不織布は、エアースルー不織布が好ましい。また、中間シート用に用いる不織布は、嵩高いものが好ましく、具体的には、無荷重下の厚みは１．３ｍｍ以上が好ましく、１．５ｍｍ以上がより好ましく、１．７ｍｍ以上がさらに好ましく、１．９ｍｍ以上がよりさらに好ましく、２．１ｍｍ以上がよりさらに好ましく、２．３ｍｍ以上がよりさらに好ましく、２．５ｍｍ以上がよりさらに好ましく、３ｍｍ以上がよりさらに好ましく、５ｍｍ以上がよりさらに好ましく、７ｍｍ以上がよりさらに好ましい。上記に説明した不織布は、吸水性シートの厚みを増大させない程度に、少量のパルプ繊維を含んでもよい。中間シート用に用いる不織布の厚みの上限も特に制限はないが、例えば、無荷重下の厚み１４ｍｍ以下程度であることが好ましく、１３ｍｍ以下であることがより好ましく、１２ｍｍ以下であることがさらに好ましく、１１ｍｍ以下であることがよりさらに好ましく、１０ｍｍ以下であることがよりさらに好ましい。【０３５９】
本発明の一実施形態に係る吸水性シートにおいて、中間シートの目付量は、中間シート１枚当たり好ましくは４７ｇ／ｍ２以上、より好ましくは５０ｇ／ｍ２以上、さらに好ましくは５５ｇ／ｍ２以上、よりさらに好ましくは６１ｇ／ｍ２以上、よりさらに好ましくは７０ｇ／ｍ２以上、よりさらに好ましくは８０ｇ／ｍ２以上であり、よりさらに好ましくは９０ｇ／ｍ２以上であり、よりさらに好ましくは９５ｇ／ｍ２以上である。上限としては、特に制限はないが、２００ｇ／ｍ２以下が好ましく、１５０ｇ／ｍ２以下がより好ましく、１２０ｇ／ｍ２以下がさらに好ましい。【０３６０】
本発明の一実施形態に係る吸水性シートにおいて、前記中間シートの厚みが、前記第１の基材および前記第２の基材のいずれか一方の厚みより厚い。より好適には、中間シートの厚みが、第１の基材および第２の基材の双方の厚みより厚い。かかる実施形態によって吸液初期の保水に寄与し漏れの低減に資するし、第１の基材、第２の基材を薄く設計することができ、吸水性シートの全体的な厚みを薄くすることができる。前記第１の基材および前記第２の基材の厚みの相加平均に対する、中間シートの厚みの比率は、１．５〜１００が好ましく、２〜８０がより好ましく、３〜５０がさらに好ましく、よりさらに好ましく３．２〜１５である。【０３６１】
上述したように、本発明の一実施形態に係る吸水性シートに用いられる不織布は、透水性を高めるために親水性不織布であることが好ましいが、親水化剤（界面活性剤など）を用いて、不織布または不織布の材料である繊維を親水化してもよい。【０３６２】
親水化剤の例としては、アニオン系界面活性剤（脂肪族スルホン酸塩、高級アルコール硫酸エステル塩など）、カチオン系界面活性剤（第４級アンモニウム塩など）、ノニオン系界面活性剤（ポリエチレングリコール脂肪酸エステル、ポリグリセリン脂肪酸エステル、ソルビタン脂肪酸エステルなど）、シリコーン系界面活性剤（ポリオキシアルキレン変性シリコーンなど）、ポリエステル系、ポリアミド系、アクリル系、ウレタン系の樹脂を含むステイン・リリース剤などが用いられる。【０３６３】
本発明の一実施形態に係る吸水性シートに使用される第１の基材は、吸液される液が導入される側に位置するため、透水性シートであるが、第２の基材および中間シートも、透水性を有する透水性シートであることが好ましく、それぞれ同じ種類でもよく、異なった種類でもよい。透水性シートにおける透水性は、透水計数（ＪＩＳ  Ａ１２１８：２００９）が１×１０−５ｃｍ／ｓｅｃ以上であることが好ましい。該透水係数は、より好ましくは１×１０−４ｃｍ／ｓｅｃ以上、さらに好ましくは１×１０−３ｃｍ／ｓｅｃ以上、よりさらに好ましくは１×１０−２ｃｍ／ｓｅｃ以上、よりさらに好ましくは１×１０−１ｃｍ／ｓｅｃ以上である。本発明の一実施形態に係る吸水性シートは、親水性不織布であることが好ましい。親水性不織布であることによって、本発明の所期の効果を効率的に奏することができる。【０３６４】
第１の基材および第２の基材の厚さは吸水性シートとして強度を有する範囲で薄いほどよく、基材１枚当たり、それぞれ独立して、０．０１〜２ｍｍ、０．０２〜１ｍｍ、０．０３〜０．９ｍｍ、０．０５〜０．８ｍｍの範囲で適宜選択される。第１の基材および第２の基材の目付量は、それぞれ独立して、基材１枚当たり好ましくは５〜３００ｇ／ｍ２、より好ましくは８〜２００ｇ／ｍ２、さらに好ましくは１０〜１００ｇ／ｍ２、よりさらに好ましくは１１〜５０ｇ／ｍ２である。【０３６５】
［２−２．吸水層］
本発明の一実施形態に係る吸水性シートにおける吸水層は、中間シートと、前記第１の基材の前記第２の基材に対向する面側に局在している第１の粒子状吸水剤と、前記第２の基材の前記第１の基材に対向する面側に局在している第２の粒子状吸水剤とを有する。前記吸水層が、中間シートを有することによって、第１の粒子状吸水剤と、第２の粒子状吸水剤とを、より効率的にそれぞれ第１の基材、第２の基材側にも局在させ易くなる利点もある。また、中間シートが空気層のようなものを構成することで、万一吸水性シートから逆戻りがあっても肌がそれを感じなくなる利点もある。中間シートの説明については上述のとおりなのでここでは説明を省略する。なお、第１の粒子状吸水剤と第２の粒子状吸水剤の局在は、以下の〔３．〕に記載のように例えば接着剤を適宜利用することによっても実現することができる。【０３６６】
（粒子状吸水剤）
本発明の一実施形態に係る吸水性シートにおける吸水層は、第１の粒子状吸水剤と、第２の粒子状吸水剤を含む。なお、別途記載のない限り、単に、粒子状吸水剤と称するとき、第１の粒子状吸水剤と、第２の粒子状吸水剤との混合物、あるいは、第１の粒子状吸水剤、第２の粒子状吸水剤の少なくとも一方を意味する。また、第１の粒子状吸水剤および／または第２の粒子状吸水剤が複数種類の粒子状吸水剤の混合物である場合は、以下の記載は、当該混合物の物性に関する説明である。【０３６７】
「ＣＲＣ」（ＥＲＴ４４１．２−０２）
「ＣＲＣ」は、Ｃｅｎｔｒｉｆｕｇｅ  Ｒｅｔｅｎｔｉｏｎ  Ｃａｐａｃｉｔｙ（遠心分離機保持容量）の略称であり、粒子状吸水剤の無加圧下吸水倍率（「吸水倍率」と称する場合もある）を意味する。具体的には、粒子状吸水剤０．２ｇを不織布製の袋に入れた後、大過剰の０．９質量％塩化ナトリウム水溶液中に３０分間浸漬して自由膨潤させ、その後、遠心分離機（２５０Ｇ）で水切りした後の吸水倍率（単位；ｇ／ｇ）のことをいう。【０３６８】
本発明の一実施形態に係る吸水性シートにおける前記第２の粒子状吸水剤のＣＲＣは、３０〜５０ｇ／ｇであることが好ましく、３１〜４５ｇ／ｇであることがより好ましく、３２〜４２ｇ／ｇであることがさらに好ましい。かような実施形態であることによって、特定戻り量評価において優れた結果となる。【０３６９】
本発明の一実施形態に係る吸水性シートにおける前記第１の粒子状吸水剤のＣＲＣは、３０〜５０ｇ／ｇであることが好ましく、３１〜４８ｇ／ｇであることがより好ましく、３２〜４５ｇ／ｇであることがさらに好ましい。かような実施形態であることによって、特定戻り量評価において優れた結果となる。【０３７０】
本発明の一実施形態に係る吸水性シートにおける粒子状吸水剤のＣＲＣ（前記第１の粒子状吸水剤と前記第２の粒子状吸水剤との混合物のＣＲＣ）の下限は、３０ｇ／ｇ以上であることが好ましく、３２ｇ／ｇ以上であることがより好ましく、３３ｇ／ｇ以上であることがさらに好ましい。かような実施形態であることによって、特定戻り量評価において優れた結果となる。上限は、４８ｇ／ｇ以下であることが好ましく、４５ｇ／ｇ以下であることがより好ましい。【０３７１】
「ＡＡＰ」（ＥＲＴ４４２．２−０２）
「ＡＡＰ」は、Ａｂｓｏｒｐｔｉｏｎ  Ａｇａｉｎｓｔ  Ｐｒｅｓｓｕｒｅの略称であり、粒子状吸水剤の加圧下吸水倍率を意味する。具体的には、粒子状吸水剤０．９ｇを大過剰の０．９質量％塩化ナトリウム水溶液に対して、１時間、２．０６ｋＰａ（２１ｇ／ｃｍ２、０．３ｐｓｉ）荷重下で膨潤させた後の吸水倍率（単位；ｇ／ｇ）のことをいう。また、ＥＲＴ４４２．２−０２には、Ａｂｓｏｒｐｔｉｏｎ  Ｕｎｄｅｒ  Ｐｒｅｓｓｕｒｅ（ＡＵＰ）と表記されているが、実質的に同一内容である。【０３７２】
本発明の一実施形態に係る吸水性シートにおける前記第２の粒子状吸水剤のＡＡＰ２．１ｋＰａは、１８〜４０ｇ／ｇであることが好ましく、２３〜３４ｇ／ｇであることがより好ましく、２４〜３３ｇ／ｇであることがさらに好ましい。かような実施形態であることによって、特定戻り量評価において優れた結果となる。【０３７３】
本発明の一実施形態に係る吸水性シートにおける前記第１の粒子状吸水剤のＡＡＰ２．１ｋＰａは、１８〜４０ｇ／ｇであることが好ましく、２３〜３６ｇ／ｇであることがより好ましく、２４〜３４ｇ／ｇであることがさらに好ましい。かような実施形態であることによって、特定戻り量評価において優れた結果となる。【０３７４】
「ボルテックス（Ｖｏｒｔｅｘ）法に準じて求めた吸水時間」
本発明における「ボルテックス（Ｖｏｒｔｅｘ）」とは、ＪＩＳ  Ｋ７２２４−１９９６に記載の「高吸水性樹脂の吸水速度試験法」に準じて求めた吸水時間である。具体的な測定方法は、予め調製された０．９０重量％塩化ナトリウム水溶液の１０００重量部に食品添加物である食用青色１号０．０２重量部を添加し、液温３０℃に調整する。青色に着色した０．９０重量％塩化ナトリウム水溶液５０ｍｌを１００ｍｌビーカーに計り取り、長さ４０ｍｍで太さ８ｍｍの円筒型攪拌子で、６００ｒｐｍで攪拌する中に、粒子状吸水剤２．００ｇを投入し、吸水時間（秒）を測定する。終点は、ＪＩＳ  Ｋ  ７２２４−１９９６年度「高吸水性樹脂の吸水速度試験方法解説」に記載されている基準に準じ、吸水剤が生理食塩水を吸液して試験液がスターラーチップを覆うまでの時間を吸水時間（秒）として測定する。【０３７５】
本発明の一実施形態に係る吸水性シートにおいて、前記第２の粒子状吸水剤のボルテックス法に準じて求めた吸水時間が、１０秒以上が好ましく、２０秒以上がより好ましく、２５秒以上がさらに好ましく、２８秒以上がよりさらに好ましい。本発明の一実施形態に係る吸水性シートにおいて、前記第２の粒子状吸水剤のボルテックス法に準じて求めた吸水時間の上限としては特に制限はないが、液漏れ防止の観点から、例えば、１００秒以下、８０秒以下、または６０秒以下であるとよい。【０３７６】
本発明の一実施形態に係る吸水性シートにおいて、前記第１の粒子状吸水剤のボルテックス法に準じて求めた吸水時間が、１０秒以上が好ましく、２０秒以上がより好ましく、２５秒以上がさらに好まし、２８秒以上がよりさらに好ましい。第１の粒子状吸水剤のボルテックス法に準じて求めた吸水時間を有意に長くさせることによって面方向への拡散性を高めることができ、前記第１の粒子状吸水剤が有している吸水体積を有効に活用することができ、特定戻り量評価において優れた結果となる。また、吸液される液が第１の基材側より導入された後、第２の粒子状吸水剤へと送られ易くなり、第２の粒子状吸水剤を有効に利用させることができる技術的効果がある。本発明の一実施形態に係る吸水性シートにおいて、前記第１の粒子状吸水剤のボルテックス法に準じて求めた吸水時間の上限としては特に制限はないが、液漏れ防止の観点から、例えば、１００秒以下、８０秒以下、または６０秒以下であるとよい。ボルテックス法に準じて求めた吸水時間は、吸水性樹脂粒子の比表面積等によって制御することができる。吸水性樹脂粒子の比表面積が大きくなると、吸水時間は短くなる傾向にある。【０３７７】
「ＧＰＲ」
ゲル透過速度（Ｇｅｌ  Ｐｅｒｍｅａｔｉｏｎ  Ｒａｔｅ：ＧＰＲ）
本明細書において、粒子状吸水剤の「通液性」とは、荷重下において膨潤ゲル粒子間を通過する液体の流れ性のことを言う。この指標として、ゲル透過速度（ＧＰＲ）が用いられる。本発明の一実施形態に係る吸水性シートに含まれている粒子状吸水剤（第１の粒子状吸水剤および第２の粒子状吸水剤）のゲル透過速度（ＧＰＲ）は、米国特許第５８４９４０５号明細書記載の食塩水流れ誘導性（ＳＦＣ）試験を参考に、測定条件を変更し、以下の手順で行う。【０３７８】
測定のための装置として、図１５に示す装置４００を用いる。装置４００は、大きく分けて、容器４１０とタンク４２０とから構成されている。容器４１０にはセル４１１（内径６ｃｍ）が設けられており、セル４１１の内部に膨潤ゲル４１４（粒子状吸水剤を吸水させたもの）を収納、および液体４２３を導入できる。また、セル４１１にピストン４１２を嵌合させることにより、膨潤ゲル４１４に対して圧力を負荷することができる。セル４１１の底面およびピストン４１２の底面には、金網４１３ａ、４１３ｂ（Ｎｏ．４００ステンレス製金網、目開き３８μｍ）が張られており、膨潤ゲル４１４（および粒子状吸水剤）が通過できないようになっている。ここで、液体４２３は、０．９０重量％塩化ナトリウム水溶液を用いる。タンク４２０は、内部に液体４２３を蓄えている。液体４２３は、コック付きＬ字管４２２を通じてセル４１１に導入される。また、タンク４２０にはガラス管４２１が挿入されており、ガラス管４２１の内部は空気で満たされている。これによって、ガラス管４２１の下端とセル４１１内の液面を同じとすることができる。すなわち、タンク４２０内の液体４２３の液面がガラス管４２１の下端よりも上部にある間は、セル４１１内の液面を一定に保持することが可能となる。今回の測定では、タンク４２０内の液体４２３の下部液面（すなわち、ガラス管４２１の下端）と、膨潤ゲル４１４の底面との高低差を、４ｃｍとした。つまり、装置４００によれば、セル４１１に一定の静水圧の液体４２３を導入することができる。ピストン４１２には孔４１５が空けられているので、液体４２３は孔４１５を流通し、さらに膨潤ゲル４１４層も流通して、セル４１１の外部へと流出する。容器４１０は、液体４２３の通過を妨げないステンレス製の金網４３１の上に載せられている。そのため、セル４１１から流出した液体４２３は、最終的に捕集容器４３２に集められる。そして、捕集容器４３２に集められた液体４２３の量は、上皿天秤４３３によって秤量できる。【０３７９】
具体的なゲル透過速度（ＧＰＲ）の測定方法は以下の通りである。なお、以下の操作は室温（２０〜２５℃）にて行う。【０３８０】
（１）セル４１１に、粒子状吸水剤（０．９００ｇ）を均一に入れる。【０３８１】
（２）上記粒子状吸水剤を、無加圧下にて、液体（０．００から０．９０質量％の（本出願では０．９質量％）塩化ナトリウム水溶液）を６０分間吸水させ、膨潤ゲル４１４とする。【０３８２】
（３）膨潤ゲル４１４の上にピストンを載置して、０．３ｐｓｉ（２．０７ｋＰａ）の加圧状態にする。【０３８３】
（４）静水圧を３９２３ｄｙｎｅ／ｃｍ２の一定値に保ちながら、液体４２３をセル４１１に導入し、膨潤ゲル４１４層を通液させる。【０３８４】
（５）膨潤ゲル４１４層を通液する液体４２３の量を、５秒間隔で３分間記録する。すなわち、膨潤ゲル４１４層を通過する液体４２３の流速を測定する。測定には、上皿天秤４３３およびコンピュータ（図示せず）を使用する。【０３８５】
（６）液体４２３の流通を開始してから１分後〜３分後の流速を平均し、ゲル透過速度（ＧＰＲ）［ｇ／ｍｉｎ］を算出する。【０３８６】
本発明の一実施形態に係る吸水性シートにおいて、前記第１の粒子状吸水剤のＧＰＲが、２０ｇ／ｍｉｎ以上であることがより好ましく、３５ｇ／ｍｉｎ以上であることがさらに好ましく、４５ｇ／ｍｉｎ以上であることがさらに好ましく、５０ｇ／ｍｉｎ以上であることがよりさらに好ましく、５５ｇ／ｍｉｎ以上であることがよりさらに好ましく、７５ｇ／ｍｉｎ以上であることがよりさらに好ましく、９５ｇ／ｍｉｎ以上であることがよりさらに好ましく、１１８ｇ／ｍｉｎ以上であることがよりさらに好ましく、１５０ｇ／ｍｉｎ以上であることがより好ましく、１６０ｇ／ｍｉｎ以上であることがより好ましく、１６５ｇ／ｍｉｎ以上であることがより好ましく、１７５ｇ／ｍｉｎ以上であることがより好ましい。かような実施形態であることによって、吸液される液が第１の基材側より導入された後、第２の粒子状吸水剤へと送られ易くなり、第２の粒子状吸水剤を有効に利用させることができ、特定戻り量評価において優れた結果となる。本発明の一実施形態に係る吸水性シートにおいて、前記第１の粒子状吸水剤のＧＰＲの上限にも特に制限はないが、液漏れ防止の観点から、５００ｇ／ｍｉｎ以下、４００ｇ／ｍｉｎ以下、または３００ｇ／ｍｉｎ以下である。【０３８７】
本発明の一実施形態に係る吸水性シートにおいて、前記第２の粒子状吸水剤のＧＰＲが、４５ｇ／ｍｉｎ以上である。本発明では透過率が６０％未満である中間シートを用いるため、前記第２の粒子状吸水剤のＧＰＲが、４５ｇ／ｍｉｎ未満であると、本発明の所期の課題を解決することができない。より詳しく説明すると、そもそも前記透過率が６０％以上であれば、粒子状吸水剤が中間シート中に広く分布して液の拡散性を向上させることができるが、前記透過率が６０％未満であると、中間シートによる液の拡散性が不十分となってしまう。そこで、本発明においては第２の粒子状吸水剤に液の拡散性を担わせる。すなわち、吸収される液が第１の粒子状吸水剤を通過して第２の粒子状吸水剤に導入された後、言わばタンクのような作用を有し得る第２の粒子状吸水剤にて適切に液の拡散が行われ、吸水面積を有効に活用して第２の粒子状吸水剤が液を汲まなく吸収するため、透過率が６０％未満であっても本発明の所期の課題を解決することができる。本発明の一実施形態に係る吸水性シートにおいて、前記第２の粒子状吸水剤のＧＰＲが、４５ｇ／ｍｉｎ以上であればよいが、４６ｇ／ｍｉｎ以上が好ましく、４７ｇ／ｍｉｎ以上がより好ましく、５０ｇ／ｍｉｎ以上であること好ましく、５５ｇ／ｍｉｎ以上であることがさらに好ましく、７５ｇ／ｍｉｎ以上であることがよりさらに好ましく、９５ｇ／ｍｉｎ以上であることがよりさらに好ましく、１１８ｇ／ｍｉｎ以上であることがよりさらに好ましく、１５０ｇ／ｍｉｎ以上であることがより好ましく、１６０ｇ／ｍｉｎ以上であることがより好ましく、１６５ｇ／ｍｉｎ以上であることがより好ましく、１７５ｇ／ｍｉｎ以上であることがより好ましい。かような下限を有することによってゲルブロッキングを抑制し、拡散性を高め、液が吸収体に吸収されやすくなる。本発明の一実施形態に係る吸水性シートにおいて、前記第１の粒子状吸水剤のＧＰＲの上限にも特に制限はないが、液漏れ防止の観点から、５００ｇ／ｍｉｎ以下、４００ｇ／ｍｉｎ以下、または３００ｇ／ｍｉｎ以下である。【０３８８】
本発明の一実施形態に係る吸水性シートにおいて、前記第２の粒子状吸水剤のＧＰＲが、５０ｇ／ｍｉｎ以上であり、前記吸水性シートにおける、前記第２の粒子状吸水剤の含有量に対する前記第１の粒子状吸水剤の含有量が、０．４以下であり、前記透過率が４０％超である。かかる実施形態であることによって本発明の所期の効果をより優れたものとすることができる。また、本実施形態において、前記第１の粒子状吸水剤のＧＰＲが、５０ｇ／ｍｉｎ以上である。かかる実施形態であることによって本発明の所期の効果をよりさらに優れたものとすることができる。【０３８９】
「劣化可溶分」
本発明の一実施形態に係る吸水性シートにおける、前記第１の粒子状吸水剤の劣化可溶分および前記第２の粒子状吸水剤の劣化可溶分の上限は、特に制限はないが、長時間使用時の液漏れの観点から、それぞれ独立して、５０％未満であることが好ましく、２５％以下であることがより好ましく、１５％以下であることがさらに好ましい。下限としては、特に制限はないが、長時間使用時の液漏れの観点から、例えば、１％以上、３％以上、５％以上程度である。なお、劣化可溶分の測定方法は、以下のとおりである。【０３９０】
予め調製した生理食塩水に、０．０５質量％となるようにＬ−アスコルビン酸を添加し、劣化試験液を作成する。具体的には、９９９．５ｇの生理食塩水に０．５０ｇのＬ−アスコルビン酸を溶解して、劣化試験液を調製した。劣化試験液２５ｍｌを２５０ｍｌ容量のガラス製ビーカー容器に加え、そこに粒子状吸水剤１．０ｇを添加することにより膨潤ゲルを形成させる。ラップで容器に蓋をして密閉し、膨潤ゲルを３７℃の雰囲気下（楠本化成社製、ＥＴＡＣ商標、ＨＩＳＰＥＣシリーズ、ＨＴ３２０使用、３７℃設定・風速可変器目盛３０設定）に１６時間静置した。１６時間後、１７５ｍｌの生理食塩水と長さ３０ｍｍで太さ８ｍｍの円筒型攪拌子を投入し、劣化させた後、１０分間５００ｒｐｍで攪拌して含水ゲルから抽出する。【０３９１】
この抽出液を濾紙（ＡＤＶＡＮＴＥＣ東洋株式会社、品名：（ＪＩＳ  Ｐ  ３８０１、Ｎｏ．２）、厚さ０．２６ｍｍ、保留粒子径５μｍ）を用いて濾過することにより得られる濾液を２０．０ｇはかり取り、さらに生理食塩水３０ｇを加え、測定溶液とする。【０３９２】
測定方法は、生理食塩水を、０．１ＮのＮａＯＨ水溶液を用いてｐＨ１０まで滴定を行い、その後、０．１ＮのＨＣｌ水溶液を用いてｐＨ２．７まで滴定し、空滴定量（［ｂＮａＯＨ］ｍｌ、［ｂＨＣｌ］ｍｌ）を得た。同様の滴定操作を測定溶液についても行うことにより滴定量（［ＮａＯＨ］ｍｌ、［ＨＣｌ］ｍｌ）を求める。例えば既知量のアクリル酸とそのナトリウム塩とからなる粒子状吸水剤の場合、そのモノマーの平均分子量と上記操作により得られた滴定量とをもとに、粒子状吸水剤中の可溶分を以下の計算式：
劣化可溶分（質量％）＝０．１×（平均分子量）×２００×１００×（［ＨＣｌ］−［ｂＨＣｌ］）／１０００／１．０／２０．０により算出することができる。未知量の場合は滴定により求めた中和率を用いてモノマーの平均分子量を算出する。【０３９３】
「表面張力」
表面張力とは、固体や液体の表面積を増加させるのに必要な仕事（自由エネルギー）を単位面積当たりで表したものである。本願でいう表面張力は、粒子状吸水剤を０．９０質量％塩化ナトリウム水溶液中に分散させた際の、水溶液の表面張力をいう。なお、吸水剤の表面張力は、以下の手順により測定する。即ち、十分に洗浄された１００ｍｌのビーカーに２０℃に調整された生理食塩水５０ｍｌを入れ、まず、生理食塩水の表面張力を、表面張力計（ＫＲＵＳＳ社製のＫ１１自動表面張力計）を用いて測定する。次に、２０℃に調整した表面張力測定後の生理食塩水を含んだビーカーに、十分に洗浄された２５ｍｍ長のフッ素樹脂製回転子、及び粒子状吸水剤０．５ｇを投入し、５００ｒｐｍの条件で４分間攪拌する。４分後、攪拌を止め、含水した粒子状吸水剤が沈降した後に、上澄み液の表面張力を再度同様の操作を行い測定する。なお、本発明では白金プレートを用いるプレート法を採用し、プレートは各測定前に十分脱イオン水にて洗浄し、かつ、ガスバーナーで加熱洗浄して使用する。本発明の一実施形態に係る吸水性シートにおいて、前記第１の粒子状吸水剤および前記第２の粒子状吸水剤の少なくとも一方の表面張力が、以下順に、６５ｍＮ／ｍ以上、６６ｍＮ／ｍ以上、６７ｍＮ／ｍ以上、６９ｍＮ／ｍ以上、７０ｍＮ／ｍ以上、７１ｍＮ／ｍ以上が好ましく、最も好ましくは７２ｍＮ／ｍ以上である。粒子状吸水剤の吸水性シートへの適用では従来の紙オムツよりも表面張力の影響が表れやすく、表面張力が上記の条件を満たすことにより、紙オムツでの戻り量が低減させることができる。本発明の一実施形態に係る吸水性シートにおいて、前記第１の粒子状吸水剤および前記第２の粒子状吸水剤の少なくとも一方の表面張力の上限には特に制限はないが、７３ｍＮ／ｍ以下である。【０３９４】
「粒子形状」
本発明の一実施形態に係る吸水性シートにおける、前記第１の粒子状吸水剤および前記第２の粒子状吸水剤の少なくとも一方は、粒子形状として不定形破砕状のものを含むことが好ましい。ここで、不定形破砕状とは、形状が一定でない破砕状の粒子である。逆相懸濁重合や気相重合で得られた球状粒子に比べて不定形破砕状では基材へ固定を容易にすることができる。本発明の一実施形態に係る粒子状吸水剤は、好ましくは水溶液重合における粉砕物である。一方、粉砕工程を経ない場合、代表的には逆相懸濁重合や重合モノマーを噴霧し重合するような液滴重合等によって得られる球状の粒子または球状粒子の造粒物は、不定形破砕状ではない。本発明の実施形態において、粒子状吸水剤の形状が不定形破砕状であると、平均真円度の高いもの（例えば、球形のもの）と比べて吸水性シートの形状保持がなされやすい。本発明の実施形態において、前記第１の粒子状吸水剤および前記第２の粒子状吸水剤の少なくとも一方の平均真円度は、０．７０以下であることが好ましく、０．６０以下であることがより好ましく、０．５５以下であることがさらに好ましい。【０３９５】
平均真円度の算出方法は以下のとおりである。ランダムに１００個以上の粒子状吸水剤を選択し、各粒子状吸水剤を電子顕微鏡（株式会社キーエンス社製  ＶＥ−９８００）（倍率５０倍）で撮影して粒子状吸水剤の画像を取得し、付属の画像解析ソフトを用いて粒子ごとに周囲長および面積を算出した。以下の式：【０３９６】
【数８】
2020032280.tif 000015
【０３９７】
で各粒子の真円度を求め、得られた値の平均値を平均真円度として算出する。【０３９８】
本発明の一実施形態に係る吸水性シートにおける、吸水性シート単位体積当たりの粒子状吸水剤の含有量の下限は、好ましい順に、５０ｍｇ／ｃｍ３以上、５１ｍｇ／ｃｍ３以上、５２ｍｇ／ｃｍ３以上、５３ｍｇ／ｃｍ３以上、５４ｍｇ／ｃｍ３以上、５５ｍｇ／ｃｍ３以上、５７ｍｇ／ｃｍ３以上、５９ｍｇ／ｃｍ３以上、６０ｍｇ／ｃｍ３以上である。また、本発明の一実施形態に係る吸水性シートにおける、吸水性シート単位体積当たりの粒子状吸水剤の含有量の上限としても特に制限はないが、現実的に、６００ｍｇ／ｃｍ３以下であり、５００ｍｇ／ｃｍ３以下が好ましく、４００ｍｇ／ｃｍ３以下がより好ましく、３００ｍｇ／ｃｍ３以下がさらに好ましく、１５０ｍｇ／ｃｍ３以下がよりさらに好ましい。粒子状吸水剤の含有量を上記の範囲とすることにより、上記吸水性シートは本発明の効果を効率的に発揮する。本願の実施例で使用した吸水性シートの吸水性シート単位体積当たりの粒子状吸水剤の含有量は、５０ｍｇ／ｃｍ３以上であった。【０３９９】
粒子状吸水剤の製造方法は、所望の物性を有する吸水剤の製造方法であれば、特に限定されず、例えば、実施例に記載の公報等を参酌して適宜製造することができる。【０４００】
また、本発明の一実施形態に係る吸水性シートにおける、前記第２の粒子状吸水剤の含有重量に対する前記第１の粒子状吸水剤の含有重量は、１．０以下であることが好ましく、０．５以下であることがより好ましく、０．４以下であることがさらに好ましい。第２の粒子状吸水剤の含有量を第１の粒子状吸水剤の含有量と同じとする、好ましくは多くすることによって、いわゆるタンクのような作用機能があると考えられる第２の粒子状吸水剤が有効に機能して特定戻り量評価が優れた結果となる。【０４０１】
本発明の一実施形態は、第１の基材と、第２の基材と、前記第１の基材と、前記第２の基材との間に位置する吸水層と、を有する、吸水性シートであって、前記第１の基材が、吸液される液が導入される側に位置する、透水性シートであり、前記吸水層が、中間シートと、前記第１の基材の前記第２の基材に対向する面側に局在している第１の粒子状吸水剤と、前記第２の基材の前記第１の基材に対向する面側に局在している第２の粒子状吸水剤と、を有し、前記第１の粒子状吸水剤および前記第２の粒子状吸水剤の混合物の前記中間シートに対する透過率が、６０％未満であり、前記第２の粒子状吸水剤のＧＰＲが、４５．０ｇ／ｍｉｎ以上であり、不織布透過指数（ＮＰＩ）が６０％未満である、吸水性シートである。かかる実施形態によれば、かかる構成によって、無加圧下の状況で断続的に複数回（特に、３回以上）の液の導入があって液の導入量が多くなっても、戻り量を有意に低減することができる透水性シートを提供することができる。【０４０２】
本発明の一実施形態において、不織布透過指数（ＮＰＩ）の上限は、特に制限はないが、好ましくは５５以下、より好ましくは５０以下である。かような下限を有することによって本発明の所期の効果が効率的に奏される。本発明の一実施形態において、不織布透過指数（ＮＰＩ）の下限は、特に制限はないが、好ましくは１０以上、より好ましくは２０以上、さらに好ましくは３０以上である。【０４０３】
なお、本願明細書に記載の不織布透過指数（ＮＰＩ）は、以下の式：【０４０４】
【数９】
2020032280.tif 000016
【０４０５】
で示される。ここで、Ａは、Ｘ線ＣＴで測定された中間シート（例えば、不織布）の比表面積（ｍｍ−１）であり、Ｂが、中間シート（例えば、不織布）の厚み（ｍｍ）であり、Ｃが、中間シート（例えば、不織布）の目付（ｇ／ｍ２）であり、Ｄが、粒子状吸水剤の平均粒子径（μｍ）（Ｄ５０）である。【０４０６】
ここで、中間シートの比表面積は、以下に記すとおりＸ線ＣＴで撮影した画像を、解析ソフトで解析して求めた。【０４０７】
＜Ｘ線ＣＴによる撮影＞
中間シートを縦１０ｍｍ、横１０ｍｍの正方形に切り取ったもの（厚みはそのまま）を、株式会社島津製作所製マイクロフォーカスＸ線ＣＴシステム  ｉｎｓｐｅＸｉｏ  ＳＭＸ−１００ＣＴにより測定を行った。測定条件を以下に記す。【０４０８】
・画像横サイズ（ｐｉｘｅｌ）：５１２
・画像縦サイズ（ｐｉｘｅｌ）：５１２
・Ｘ線管電圧（ｋＶ）：４０
・Ｘ線管電流（μＡ）：５０
・インチサイズ（ｉｎｃｈ）：４．０
・Ｘ線フィルタ：なし
・ＳＤＤ（Ｘ線源の焦点とＸ線検出器の距離）（ｍｍ）：５００
・ＳＲＤ（Ｘ線源の焦点と測定試料の回転中心の距離）（ｍｍ）：４０
・走査モード  １：ＣＢＣＴ
・走査モード  ２：ノーマル走査
・走査角度：フル走査
・ビュー数：１２００
・アベレージ数：５
・スムージング：ＹＺ
・スライス厚（ｍｍ）：０．０１２
・スライス間距離（ｍｍ）：０．０１０
・スケーリング数：５０
・ＢＨＣデータ：なし
・精細モード：あり
・ＦＯＶ  ＸＹ（最大撮影領域  ＸＹ）（ｍｍ）：５．０
・ＦＯＶ  Ｚ（最大撮影領域  Ｚ）（ｍｍ）：１．５
・ボクセルサイズ（ｍｍ／ｖｏｘｅｌ）：０．０１０。【０４０９】
＜比表面積の計算＞
Ｘ線ＣＴの撮影データを、ラトックシステムエンジニアリング株式会社製解析ソフト  ＴＲＩ／３Ｄ−ＰＲＴ−ＬＲＧを用いて以下の手順で解析を行った。【０４１０】
１．メニューから、粒子計測＞３Ｄ粒子＞粒子分離＞巨大粒子分離を選択する。ＥＶパネル、ＢＣパネル、ＥＶＣパネル、巨大粒子分離パネルが表示される。【０４１１】
２．ＥＶＣパネルのＢｉｎａｒｉｚｅタブでＬ−Ｗを選択し、Ｌ値を変化させて円形の計測対象領域を選択する。「Ｅｘｅｃｕｔｅ」を押し、すべてのスライス画像にこの処理を適用する（全体として円柱状の測定領域が選択される）。巨大粒子分離パネルの「ＲＯＩ  ＯＫ」を押す。【０４１２】
３．ＥＶＣパネルのＢｉｎａｒｉｚｅタブでＬ−Ｗを選択し、Ｌ値を３７５８０に設定することにより、繊維のみを選択する。「Ｅｘｅｃｕｔｅ」を押す。ＢＣパネルのｂＤを選択し、「保管」を押す。【０４１３】
４．ＥＶＣパネルの３ＤタブでＬａｂｅｌｉｎｇタブを選択し、「体積」を選択し、ＭＡＸを実行する（この作業により、３ＤＬａｂｅｌ  Ｃｏｕｎｔ  ＝１と表示される）。【０４１４】
５．メニューから、粒子計測＞３Ｄ粒子中Ｖｏｉｄ＞分離後計測を選択する。分離後計測パネルが表示される。エッジ粒子除去のチェックを外す、計測項目の表面積計算にチェックを入れる、Ｖｏｉｄ計算を選択、計算ＲＯＩ指定でＢｉｎａｒｙ  ５ｃｈを選択し、「登録ＯＫ」を押してデータを保存するフォルダを選択する。「最新登録データ実行」を押し、計算処理を行う。【０４１５】
６．計算結果から、比表面積を下式により計算した。【０４１６】
比表面積（ｍｍ−１）＝  粒子総表面積（ｍｍ２）／（粒子総体積（ｍｍ３）
なお、計算ソフトの構成上、「粒子」との表現がされているが、実際は繊維の測定結果であり、計測・計算上の問題はない。  〔３．吸水性シートの製造方法〕
本発明の一実施形態に係る吸水性シートの製造方法は、（１）第１の基材に第１の粒子状吸水剤を散布する工程、（２）第２の基材に第２の粒子状吸水剤を散布する工程、および、（３）中間シートに、第１の粒子状吸水剤および／または第２の粒子状吸水剤を散布する工程、の少なくとも１つを含む。より具体的な製造方法の一例として、下記（ａ）〜（ｄ）の製造方法が挙げられる。【０４１７】
（ａ）第１の基材の上に、第１の粒子状吸水剤（および、好ましくは接着剤）を均一に散布する。その上に中間シートを重ねて、圧着する。さらに、上記中間シートの第１の粒子状吸水剤に面していない側の表面に、第２の粒子状吸水剤（および、好ましくは接着剤）を均一に散布する。その上に中間シートを重ねて、（好ましくはホットメルトが溶融する加熱条件下、またはホットメルトが溶融している状態下で）圧着する。【０４１８】
（ｂ）中間シートの上に、第２の粒子状吸水剤を均一に散布する。また、第２の基材の上に接着剤を散布する。そして、上記中間シートの第２の粒子状吸水剤を散布した面と、上記第２の基材の接着剤を散布した面とを圧着する。次に、圧着後の中間シートにおいて、上記第２の粒子状吸水剤を散布した面と反対側の面に、第１の粒子状吸水剤を均一に散布する。また、第１の基材の上に接着剤を散布する。そして、上記中間シートの第１の粒子状吸水剤を散布した面と、上記第１の基材の接着剤を散布した面を圧着する。上記圧着は、ホットメルトが溶融する加熱条件下、またはホットメルトが溶融している状態下で行うことが好ましい。【０４１９】
（ｃ）第２の基材の上に接着剤を散布する。次に、その上に第２の粒子状吸水剤を均一に散布する。次に、その上に中間シートを載せて圧着する。次に、上記中間シートの第２の粒子状吸水剤と面していない方の面に、接着剤を散布する。次に、その上に第１の粒子状吸水剤を均一に散布する。次に、その上に第１の基材を載せて圧着する。上記圧着はホットメルトが溶融する加熱条件下、またはホットメルトが溶融している状態下で行うことが好ましい。【０４２０】
（ｄ）第２の基材の上に接着剤を散布する。次に、その上に第２の粒子状吸水剤を均一に散布する。次に、その上に中間シートを載せて圧着する。次に、上記中間シートの第２の粒子状吸水剤と面していない方の面に、第１の粒子状吸水剤を均一に散布する。また、第１の基材の上に接着剤を散布する。そして、上記中間シートの第１の粒子状吸水剤を散布した面と、上記第１の基材の接着剤を散布した面を圧着する。上記圧着はホットメルトが溶融する加熱条件下、またはホットメルトが溶融している状態下で行うことが好ましい。【０４２１】
以上に説明した以外の工程として、吸水性シートの触感を改善し、液体吸収性能を向上させる目的で、吸水性シートにエンボス加工を施してもよい。エンボス加工は、第１の基材および第２の基材を圧着する際に同時に施してもよいし、シート製造後に施してもよい。【０４２２】
本発明の一実施形態に係る吸水性シートの製造方法においては、添加剤（消臭剤、繊維、抗菌剤、ゲル安定剤など）適宜配合してもよい。添加剤の配合量は、粒子状吸水剤の質量に対して好ましくは０〜５０質量％であり、より好ましくは０〜１０質量％である。上記製造方法においては、予め添加剤を混合した粒子状吸水剤を用いてもよいし、製造工程の途中で添加剤を添加してもよい。【０４２３】
製造される吸水性シートの寸法は、適宜設計されうる。通常は、横幅が１０ｃｍ〜１０ｍ、長さが数１０ｍ〜数１０００ｍ（連続シートまたはロールの状態において）である。製造された吸水性シートは、目的（使用される吸収体の大きさ）に応じて裁断して用いられる。【０４２４】
上記に例示した以外にも、吸水性シートの製造方法は、例えば以下の特許文献に開示されている：国際公開第２０１２／１７４０２６号、国際公開第２０１３／０７８１０９号、国際公開第２０１５／０４１７８４号、国際公開第２０１１／１１７１８７号、国際公開第２０１２／００１１１７号、国際公開第２０１２／０２４４４５号、国際公開第２０１０／００４８９４号、国際公開第２０１０／００４８９５号、国際公開第２０１０／０７６８５７号、国際公開第２０１０／０８２３７３号、国際公開第２０１０／１１３７５４号、国際公開第２０１０／１４３６３５号、国際公開第２０１１／０４３２５６号、国際公開第２０１１／０８６８４１号、国際公開第２０１１／０８６８４２号、国際公開第２０１１／０８６８４３号、国際公開第２０１１／０８６８４４号、国際公開第２０１１／１１７９９７号、国際公開第２０１１／１１８４０９号、国際公開第２０１１／１３６０８７号、国際公開第２０１２／０４３５４６号、国際公開第２０１３／０９９６３４号、国際公開第２０１３／０９９６３５号、特開２０１０−１１５４０６号、特開２００２−３４５８８３号、特開平６−３１５５０１号、特開平６−１９０００３号、特開平６−１９０００２号、特開平６−１９０００１号、特開平２−２５２５５８号、特開平２−２５２５６０号、特開平２−２５２５６１号。これらの文献に開示されている吸水性シートの製造方法も、適宜参照される。【０４２５】
本発明の一実施形態に係る吸水性シートにおいて、基材同士、または基材と粒子状吸水剤とを固着させる方法としては、（ｉ）接着剤を使用し、必要に応じ圧着によってもよく、（ｉｉ）水、水溶性高分子、溶媒に溶解または分散した各種バインダーによってもよく、（ｉｉｉ）基材自体の材質の融点で基材同士をヒートシールさせてもよい。好ましくは、接着剤を使用して固着される。【０４２６】
使用される接着剤は溶液型でもよいが、溶媒除去の手間や残存する溶媒の問題、生産性の問題から、高い生産性と残存溶媒の問題がないホットメルト接着剤が好ましい。本発明でホットメルト接着剤は、予め基材または粒子状吸水剤の表面に含有されていてもよく、別途、ホットメルト接着剤を吸水性シートの製造工程で使用してもよい。ホットメルト接着剤の形態や融点は適宜選択でき、粒子状でもよく、繊維状でよく、ネット状でもよく、フィルム状でもよく、また、加熱によって溶融させた液状でもよい。ホットメルト接着剤の溶融温度または軟化点は５０〜２００℃、６０〜１８０℃が好ましい。粒子状の接着剤を使用する場合、その粒子径は上記粒子状吸水剤の平均粒子径の０．０１〜２倍、０．０２〜１倍、０．０５〜０．５倍程度の粒子状接着剤が使用される。【０４２７】
本発明の一実施形態に係る吸水性シートの製造においてホットメルト接着剤を使用する方法には、以下の例が挙げられる。基材（例えば不織布）の上に粒子状吸水剤とホットメルト接着剤との混合物とを均一に散布し、さらにもう１枚の基材を積層してから、ホットメルト接着剤の溶融温度付近で加熱圧着することにより、吸水性シートを製造することができる。【０４２８】
本発明に使用するホットメルト接着剤としては、適宜選択できるが、好ましくは、エチレン−酢酸ビニル共重合体接着剤、スチレン系エラストマー接着剤、ポリオレフィン系接着剤及びポリエステル系接着剤等から選ばれる１種以上が適宜使用できる。【０４２９】
具体的に、ポリオレフィン系接着剤として、ポリエチレン、ポリプロピレン、アタクチックポリプロピレンが挙げられ、スチレン系エラストマー接着剤としてはスチレン−イソプレンブロック共重合体（ＳＩＳ）、スチレン−ブタジエンブロック共重合体（ＳＢＳ）、スチレン−イソブチレンブロック共重合体（ＳＩＢＳ）、スチレン−エチレン−ブチレン−スチレンブロック共重合体（ＳＥＢＳ）、スチレンブタジエンゴム（ＳＢＲ）等が挙げられ、共重合ポリオレフィン等、ポリエステル系接着剤としてポリエチレンテレフタレート（ＰＥＴ）、ポリブチレンテレフタレート（ＰＢＴ）、共重合ポリエステル等が挙げられ、エチレン−酢酸ビニル共重合体接着剤として、エチレン−酢酸ビニル共重合体（ＥＶＡ）接着剤；エチレン−アクリル酸エチル共重合体（ＥＥＡ）、エチレン−アクリル酸ブチル共重合体（ＥＢＡ）等が挙げられる。【０４３０】
本発明の一実施形態に係る吸水性シートおよび／またはその製造方法において、前記吸水性シートが、接着剤を含むことが好ましく、当該接着剤は、ホットメルト接着剤であることが好ましく、接着剤（例えばホットメルト接着剤）の使用量（含有量）は、前記第１の粒子状吸水剤および前記第２の粒子状吸水剤の合計の質量に対して、０超〜３．０倍であることが好ましく、０．０５〜２．０倍であることがより好ましい。接着剤（特にホットメルトメルト接着剤）の含有量が多すぎると、コスト面や吸水性シートの質量面（紙オムツの質量増）で不利となるだけでなく、粒子状吸水剤が膨潤規定を受けて吸水性シートの吸水能を低下させる可能性もある。【０４３１】
〔４．吸収性物品〕
本発明の一実施形態に係る吸収性物品は、〔２〕で説明されている吸水性シートを、液体透過性シートおよび液体不透過性シートによって挟持した構造を有している。よって、本発明においては、前記吸水性シートを液体透過性シートと、液体不透過性シートとで挟持することによりなり、前記液体透過性シートが、前記第１の基材側に位置し、前記液体不透過性シートが、前記第２の基材側に位置している、吸水性物品が提供される。吸収性物品の具体例としては、使い捨てオムツ、失禁パッド、生理用ナプキン、ペットシート、食品用ドリップシート、電力ケーブルの止水剤などが挙げられる。かかる構成であることによって、特定戻り量評価において優れた結果となる。【０４３２】
液体透過性シートおよび液体不透過性シートとしては、吸収性物品の技術分野で公知のものを、特に制限なく用いることができる。また、吸収性物品は、公知の方法によって製造することができる。【０４３３】
[実施例]
本発明を、以下の実施例および比較例を用いてさらに詳細に説明する。ただし、本発明の技術的範囲が以下の実施例のみに制限されるわけではない。また、下記実施例において、特記しない限り、操作は室温（２５℃）／相対湿度４０〜５０％ＲＨの条件下で行われた。【０４３４】
＜製造例＞
以下の特許に記載の製造例、実施例、比較例を参考に、内部架橋剤量によって、ＣＲＣを適宜調整することで、ポリアクリル酸（塩）系樹脂の粒子状吸水剤（１）〜（２）を得た。得られた粒子状吸水剤の物性を表１に示した。【０４３５】
国際公開第２０１４／０３４８９７号
国際公開第２０１７／１７０６０５号
国際公開第２０１６／２０４３０２号
国際公開第２０１４／０５４６５６号
国際公開第２０１５／１５２２９９号
国際公開第２０１８／０６２５３９号
国際公開第２０１２／０４３８２１号。【０４３６】
〔アクリル酸の製造例〕
市販のアクリル酸（アクリル酸ダイマー２０００ｐｐｍ、酢酸５００ｐｐｍ、プロピオン酸５００ｐｐｍ、ｐ−メトキシフェノール２００ｐｐｍ）酸を、無堰多孔板５０段を有する高沸点不純物分離塔の塔底に供給して、還流比を１として蒸留し、マレイン酸やアクリル酸からなる二量体（アクリル酸ダイマー）などの除去後、さらに晶析を行なうことで、アクリル酸（アクリル酸ダイマー２０ｐｐｍ、酢酸５０ｐｐｍ、プロピオン酸５０ｐｐｍ、フルフラール１ｐｐｍ以下、プロトアネモニン１ｐｐｍ以下）を得て、さらに蒸留後にｐ−メトキシフェノールを５０ｐｐｍ添加した。
〔アクリル酸ナトリム水溶液の製法〕
上記アクリル酸１３９０ｇを米国特許５２１０２９８号の実施例９に従い、４８％苛性ソーダを用いて２０〜４０℃で中和して、濃度３７％で１００％中和のアクリル酸ナトリウム水溶液を得た。【０４３７】
＜粒子状吸水剤１＞
上記アクリル酸の製造例で得られたアクリル酸、該アクリル酸を用いて上記アクリル酸ナトリウム水溶液の製法で得られたアクリル酸ナトリウム水溶液、および脱イオン水を混合して得られた７３モル％の中和率を有するアクリル酸ナトリウムの水溶液５５００ｇ（単量体濃度３３．０質量％）に、ポリエチレングリコールジアクリレート（エチレンオキシドの平均付加モル数９）５．７１ｇを溶解し反応液とした。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換し、反応液中の溶存酸素を除去した。続いて、反応液を撹拌しながら、過硫酸ナトリウムの１０質量％水溶液２６．７８ｇ及びＬ−アスコルビン酸の１質量％水溶液３２．９６ｇを添加したところ、およそ１分後に重合が開始した。重合を開始して４０分後、１５０μｍ以下の吸水性樹脂微粉末を１８４．３ｇ添加したうえで、ニーダーのブレードを高速回転（１３０ｒｐｍ）で１０分間ゲル解砕してから含水ゲル状重合体を取り出した。得られた含水ゲル状重合体は約１〜２ｍｍの粒子に細分化されていた。この細分化された含水ゲル状重合体を５０メッシュ（目の大きさ３００μｍ）の金網上に広げ、１７５℃で６５分間熱風乾燥した。次いで、乾燥物をロールミルを用いて粉砕し、さらに目開き６００μｍの金網で分級、調合することにより、平均粒子径３５０μｍの不定形破砕状の吸水性樹脂（１−１）を得た。【０４３８】
得られた吸水性樹脂（１−１）１００質量部に、エチレングリコールジグリシジルエーテル０．０３質量部、１，４−ブタンジオール０．３質量部、プロピレングリコール０．５質量部、水３．０質量部からなる表面架橋剤水溶液３．８３質量部を噴霧混合した。上記の混合物を、パドル型混合加熱処理機を用いて、熱媒温度２１０℃で４０分間加熱処理して表面架橋された吸水性樹脂（１−２）を得た。得られた表面架橋された吸水性樹脂（１−２）１００質量部に、水１．０質量部を噴霧混合して、密閉容器内で６０℃で１時間硬化させた後、目開き７１０μｍのふるいを通過させて吸水性樹脂（１−３）を得た。吸水性樹脂（１−３）にＡｅｒｏｓｉｌ２００（親水性アモルファスシリカ、日本アエロジル社製）を０．３質量部添加して混合することにより得た吸水性樹脂を粒子状吸水剤（１）とした。【０４３９】
＜粒子状吸水剤２＞
上記アクリル酸の製造例で得られたアクリル酸、該アクリル酸を用いて上記アクリル酸ナトリウム水溶液の製法で得られたアクリル酸ナトリウム水溶液、および脱イオン水を混合して得られた７３モル％の中和率を有するアクリル酸ナトリウムの水溶液５５００ｇ（単量体濃度３３．０質量％）に、ポリエチレングリコールジアクリレート（エチレンオキシドの平均付加モル数９）４．１７ｇを溶解し反応液とした。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換し、反応液中の溶存酸素を除去した。続いて、反応液を撹拌しながら、過硫酸ナトリウムの１０質量％水溶液２６．７８ｇ及びＬ−アスコルビン酸の１質量％水溶液３２．９６ｇを添加したところ、およそ１分後に重合が開始した。重合を開始して４０分後、１５０μｍ以下の吸水性樹脂微粉末を１８１．５ｇ添加したうえで、ニーダーのブレードを高速回転（１３０ｒｐｍ）で１０分間ゲル解砕してから含水ゲル状重合体を取り出した。得られた含水ゲル状重合体は約１〜２ｍｍの粒子に細分化されていた。この細分化された含水ゲル状重合体を５０メッシュ（目の大きさ３００μｍ）の金網上に広げ、１７５℃で６５分間熱風乾燥した。次いで、乾燥物をロールミルを用いて粉砕し、さらに目開き６００μｍの金網で分級、調合することにより、平均粒子径３５０μｍの不定形破砕状の吸水性樹脂（２−１）を得た。【０４４０】
得られた吸水性樹脂（２−１）１００質量部に、エチレングリコールジグリシジルエーテル０．０３質量部、１，４−ブタンジオール０．３質量部、プロピレングリコール０．５質量部、水３．０質量部からなる表面架橋剤水溶液３．８３質量部を噴霧混合した。上記の混合物を、パドル型混合加熱処理機を用いて、熱媒温度１９５℃で４０分間加熱処理して表面架橋された吸水性樹脂（２−２）を得た。得られた表面架橋された吸水性樹脂（２−２）１００質量部に、水１．０質量部を噴霧混合して、密閉容器内で６０℃で１時間硬化させた後、目開き７１０μｍのふるいを通過させて吸水性樹脂（２−３）を得た。吸水性樹脂（２−３）にＡｅｒｏｓｉｌ２００（親水性アモルファスシリカ、日本アエロジル社製）を０．３質量部添加して混合することにより得た吸水性樹脂を粒子状吸水剤（２）とした。【０４４１】
［市販品使い捨てオムツからの吸水性樹脂の取出し１］
市販の使い捨てオムツ（ムーニーエアフィット（Ｌサイズ、Ｌｏｔ  Ｎｏ．２０１５１２１６３０７２）、ユニ・チャーム製、２０１６年５月に購入）から、吸水性樹脂を取り出した。取出しの際には、綿状パルプなどが混じらないように、吸水性樹脂のみを取り出した。取出された吸水性樹脂は、球状粒子を造粒した粒子形状であった。この吸水性樹脂を、粒子状吸水剤（Ｔ１）とした。粒子状吸水剤（Ｔ１）の物性を、表１に示した。【０４４２】
〔実施例〕
［実施例１］
縦１０ｃｍ、横４０ｃｍに切断した、オレフィンを主成分とする、無荷重下での厚み８．３ｍｍのエアースルー不織布（１）（中間シートに相当する）の表面に、粒子状吸水剤（１）（第２の粒子状吸水剤に相当する）を、９．０ｇ（散布量：２２５ｇ／ｍ２）均一に散布した。【０４４３】
次に、縦１０ｃｍ、横４０ｃｍに切断した不織布（Ｂ）（パルプ繊維を主成分とする。無荷重下での厚み０．７ｍｍ。エアレイド法で作成されたもの。第２の基材に相当する。目付量：４２ｇ／ｍ２）の表面に、スチレンブタジエンゴムを含む接着剤（スプレーのり７７、スリーエムジャパン株式会社製）を、０．３〜０．５ｇ均一に散布した（散布量：７．５〜１２．５ｇ／ｍ２）。【０４４４】
次に、不織布（１）の粒子状吸水剤を散布した面と不織布（Ｂ）の接着剤を散布した面が対合するように（接触するように）重ね、加圧圧着した。【０４４５】
次に、上記粒子状吸水剤と面していない側の不織布（１）の表面に、粒子状吸水剤（１）（第１の粒子状吸水剤に相当する）を、３．０ｇ（散布量：７５ｇ／ｍ２）均一に散布した。【０４４６】
さらにその上に、スチレンブタジエンゴムを含む接着剤（スプレーのり７７、スリーエムジャパン株式会社製）を０．３〜０．５ｇ均一に散布した（散布量：７．５〜１２．５ｇ／ｍ２）、不織布（Ａ）（パルプ繊維を主成分とする。無荷重下での厚み０．７ｍｍ。エアレイド法で作成されたもの。第１の基材に相当する。目付量：４２ｇ／ｍ２）を、不織布（１）の粒子状吸水剤を散布した面と不織布（Ａ）の接着剤を散布した面が対合するように（接触するように）重ね、加圧圧着した。このようにして、吸水性シート（１）を得た。【０４４７】
［実施例２］
実施例１において、表２に示されるよう、不織布（１）の代わりに不織布（２）（オレフィンを主成分とする、エアースルー不織布）を、第２の粒子状吸水剤に相当する粒子状吸水剤（１）の代わりに粒子状吸水剤（２）を用いて、吸水性シート（２）を得た。【０４４８】
［実施例３］
実施例１において、第１の粒子状吸水剤に相当する粒子状吸水剤（１）の代わりに粒子状吸水剤（２）を用いて、吸水性シート（３）を得た。【０４４９】
［実施例４］
実施例３において、粒子状吸水剤（１）を６．０ｇ（散布量：１５０ｇ／ｍ２）、粒子状吸水剤（２）を６．０ｇ（散布量：１５０ｇ／ｍ２）を用いて、吸水性シート（４）を得た。【０４５０】
［比較例１］
実施例１において、第２粒子状吸水剤に相当する粒子状吸水剤（１）の代わりに粒子状吸水剤（Ｔ１）を用いて、比較吸水性シート（１）を得た。【０４５１】
得られた吸水性シートの吸収体評価（逆戻り量の測定）を行い、表３にその結果を示した。【０４５２】
［実施例５］
実施例２において、表２に示されるよう、不織布（２）の代わりに不織布（１）を用いて、吸水性シート（５）を得た。【０４５３】
［実施例６］
実施例１において、粒子状吸水剤（１）を６．０ｇ（散布量：１５０ｇ／ｍ２）、粒子状吸水剤（２）を６．０ｇ（散布量：１５０ｇ／ｍ２）を用いて、吸水性シート（６）を得た。【０４５４】
［実施例７］
実施例１において、表２に示されるよう、不織布（１）の代わりに不織布（２）を用いて、吸水性シート（７）を得た。【０４５５】
〔吸収性シート評価方法等〕
＜逆戻り量＞
図１６に示されるように縦１０ｃｍ、横４０ｃｍに切断した吸水性シートを、縦１４ｃｍ、横４０ｃｍの液体不透過性シートで上部に開口部ができるように包んだ。液不透過性シートで包んだ吸水性シートを平面に置き、その上に液注入筒（図１７）を図１８に示されるように吸水性シートの中央に置いた。この状態で、流速７ｍｌ／秒で液投入が可能な漏斗を使用して液注入筒へ２３℃の０．９重量％塩化ナトリウム水溶液８０ｇを投入した（図１９）。液を投入してから１０分後、予め重量を測定した濾紙（型式Ｎｏ．２、ＡＤＶＡＮＴＥＣ製；直径１１０ｍｍの円形のもの）２０枚を、吸水性シートの中央に載せ、直径１００ｍｍの円形の錘（１２００ｇ）をさらに載せて、１分間保持した。１分後、錘を除去し、濾紙の重量増分から逆戻り量１回目（ｇ）を測定した。錘を除去してから１分後、同様の操作（液を投入してから１０分後、濾紙および錘（１２００ｇ）を載せて、１分間保持した。１分後、錘を除去、逆戻り量の測定を繰り返し、逆戻り量２回目（ｇ）、逆戻り量３回目（ｇ）を測定した。なお、逆戻り量３回目（ｇ）が小さければ小さいほど、優れていると評価する。各吸水性シート、各比較吸水性シートの逆戻り量を表２に示す。【０４５６】
＜粒子状吸収剤の透過率測定方法＞
目開き８５０μｍを有するＪＩＳ標準篩（Ｔｈｅ  ＩＩＤＡ  ＴＥＳＴＩＮＧ  ＳＩＥＶＥ：内径８０ｍｍ；ＪＩＳ  Ｚ８８０１−１（２０００））、またはＪＩＳ標準篩に相当する篩の中に、直径８０ｍｍに切断した不織布（１）（中間シートに相当する）を図２０に示すように設置し、周囲をテープでとめた（少なくとも直径７５ｍｍ以上は粒子が透過可能な面積を確保する）。またこの際、吸水性シートの形態において、不織布（Ａ）（第１の基材）と接触する不織布（１）の面が上向となるよう、篩の中に不織布（１）を設置した。不織布（１）は後述の方法により、吸水性シートから取り出したものを使用してもよい。篩の中の不織布（１）上に粒子状吸水剤１０．０ｇを投入し、ロータップ型ふるい振盪機（株式会社飯田製作所製ＥＳ−６５型ふるい振盪機；回転数２３０ｒｐｍ、衝撃数１３０ｒｐｍ）を用いて、室温（２０〜２５℃）、相対湿度５０％ＲＨの条件下で５分間振盪した。粒子状吸水剤は後述の方法により、吸水性シートから取り出したものを使用してもよい。振盪後、不織布（１）と上記ＪＩＳ標準篩を通過した粒子状吸水剤の質量（Ｗ（ｇ））を測定し、下記式（ｉ）にしたがって、粒子状吸収剤の透過率を算出した。なお、測定は３回行い、その平均値を算出した。【０４５７】
【数１０】
2020032280.tif 000017
【０４５８】
不織布（２）の透過率も同様に測定した。【０４５９】
［吸水性シートからの粒子状吸収剤および中間シートに用いられる不織布の取出し方法］
吸水性シートから上方不織布（第１の基材に相当する）および下方の不織布（第２の基材に相当する）を剥がすことで粒子状吸収剤と中間シートを取り出した。上方及び下方の不織布や中間シートに貼着した粒子状吸収剤も全て取り出した。上方及び下方の不織布を剥がす際には、吸水性シートを冷却し、不織布や粒子状吸水剤を貼着している接着剤（ホットメルト接着剤やスプレー糊）の接着性を十分に弱めた後に剥がした。この手順を踏むことで、中間シートの繊維や構造厚みを変化させることなく取り出すことができ、正確に透過率を測定することが可能になる。吸水性シートの冷却方法は−１０℃以下の恒温槽に一定時間入れる、冷却スプレーを吹きかける、液体窒素をかける等、種々手段が考えられるが、中間シートの繊維や構造、厚みを変化させることなく、かつ吸水性シートに含まれる粒子状吸水剤が吸湿しない条件で行うのであれば、特に限定されない。【０４６０】
また、取出した粒子状吸水剤が吸湿している場合、例えば乾燥することで、含水率を１０質量％以下、好ましくは５±２質量％に調整して、上記透過率や本願で規定する諸物性を測定すればよい。含水率を調整するための乾燥条件としては、吸水性樹脂（粒子状吸水剤）の分解や変性が生じない条件ならば特に限定されないが、好ましくは減圧乾燥が良い。【０４６１】
【表６】
2020032280.tif 000018
【０４６２】
【表７】
2020032280.tif 000019
【０４６３】
【表８】
2020032280.tif 000020
【０４６４】
［符号の説明］
１１    第１の基材、
１２    吸水層、
１３    第２の基材、
１４    粒子状吸水剤
１４ａ  第１の粒子状吸水剤
１４ｂ  第２の粒子状吸水剤
１６    中間シート、
４０    吸水性シート、
４００  装置、
４１０  容器、
４１１  セル、
４１２  ピストン、
４１３ａ、４１３ｂ  金網、
４１４  膨潤ゲル（粒子状吸水剤を吸水させたもの）、
４１５  孔、
４２０  タンク、
４２１  ガラス管、
４２２  コックガラス管付きＬ字管、
４２３  液体、
４３１  ステンレス製の金網、
４３２  捕集容器、
４３３  上皿天秤。【０４６５】
本発明の第３が、特許の保護を請求したいと考える範囲は、以下のとおりである。【０４６６】
［１．］
第１の基材と、
第２の基材と、
前記第１の基材と、前記第２の基材との間に位置する吸水層と、
を有する、吸水性シートであって、
前記第１の基材が、吸液される液が導入される側に位置する、透水性シートであり、
前記吸水層が、中間シートと、前記第１の基材の前記第２の基材に対向する面側に局在している第１の粒子状吸水剤と、前記第２の基材の前記第１の基材に対向する面側に局在している第２の粒子状吸水剤と、を有し、
前記第１の粒子状吸水剤および前記第２の粒子状吸水剤の混合物の前記中間シートに対する透過率が、６０％未満であり、
前記第２の粒子状吸水剤のＧＰＲが、４５．０ｇ／ｍｉｎ以上である、吸水性シート。【０４６７】
［２．］
前記中間シートが、不織布である、１．に記載の吸水性シート。【０４６８】
［３．］
前記中間シートの厚みが、前記第１の基材および前記第２の基材のいずれか一方の厚みより厚い、１．または２．に記載の吸水性シート。【０４６９】
［４．］
吸水性シート単位体積当たりの前記第１の粒子状吸水剤および前記第２の粒子状吸水剤の混合物の含有量が、５０ｍｇ／ｃｍ３以上である、１．〜３．のいずれか１つに記載の吸水性シート。【０４７０】
［５．］
前記第１の粒子状吸水剤および前記第２の粒子状吸水剤の混合物の重量平均粒子径が、２００〜６００μｍである、１．〜４．のいずれか１つに記載の吸水性シート。【０４７１】
［６．］
前記第１の粒子状吸水剤および前記第２の粒子状吸水剤の混合物のＣＲＣが、３３ｇ／ｇ以上である、１．〜５．のいずれか１つに記載の吸水性シート。【０４７２】
［７．］
前記吸水性シートにおける、前記第２の粒子状吸水剤の含有量に対する前記第１の粒子状吸水剤の含有量が、０．４以下である、１．〜６．のいずれか１つに記載の吸水性シート。【０４７３】
［８．］
前記第２の粒子状吸水剤のＧＰＲが、５０ｇ／ｍｉｎ以上であり、前記吸水性シートにおける、前記第２の粒子状吸水剤の含有量に対する前記第１の粒子状吸水剤の含有量が、０．４以下であり、前記透過率が４０％超である、１．〜７．のいずれか１つに記載の吸水性シート。【０４７４】
［９．］
前記第１の粒子状吸水剤のＧＰＲが、５０ｇ／ｍｉｎ以上である、８．に記載の吸水性シート。【０４７５】
［１０．］
前記第１の粒子状吸水剤および前記第２の粒子状吸水剤の少なくとも一方の表面張力が、６５ｍＮ／ｍ以上である、１．〜９．のいずれか１つに記載の吸水性シート。【０４７６】
［１１．］
前記第１の粒子状吸水剤および前記第２の粒子状吸水剤の少なくとも一方の平均真円度が０．７０以下である、１．〜１０．のいずれか１つに記載の吸水性シート。【０４７７】
［１２．］
前記第１の粒子状吸水剤および前記第２の粒子状吸水剤の少なくとも一方は、粒子形状として不定形破砕状のものを含む、１．〜１１．のいずれか１つに記載の吸水性シート。【０４７８】
［１３．］
前記吸水性シートが、接着剤を含み、
前記接着剤の使用量が、前記第１の粒子状吸水剤および前記第２の粒子状吸水剤の合計の質量に対して、０．０５〜２．０倍である、１．〜１２．のいずれか１つに記載の吸水性シート。【０４７９】
［１４．］
第１の基材と、
第２の基材と、
前記第１の基材と、前記第２の基材との間に位置する吸水層と、を有する、吸水性シートであって、
前記第１の基材が、吸液される液が導入される側に位置する、透水性シートであり、前記吸水層が、中間シートと、前記第１の基材の前記第２の基材に対向する面側に局在している第１の粒子状吸水剤と、前記第２の基材の前記第１の基材に対向する面側に局在している第２の粒子状吸水剤と、を有し、
前記第２の粒子状吸水剤のＧＰＲが、４５．０ｇ／ｍｉｎ以上であり、不織布透過指数（ＮＰＩ）が６０％未満である、吸水性シート。【０４８０】
［１５．］
１．〜１４．のいずれか１つに記載の吸水性シートを液体透過性シートと、液体不透過性シートとで挟持することによりなり、前記液体透過性シートが、前記第１の基材側に位置し、前記液体不透過性シートが、前記第２の基材側に位置している、吸水性物品。【０４８１】
以上が、「本発明の第３」の説明である。
【図１】
2020032280.tif 000023
【図２】
2020032280.tif 000024
【図３】
2020032280.tif 000025
【図４】
2020032280.tif 000026
【図５】
2020032280.tif 000027
【図６】
2020032280.tif 000028
【図７】
2020032280.tif 000029
【図８】
2020032280.tif 000030
【図９】
2020032280.tif 000031
【図１０】
2020032280.tif 000032
【図１１】
2020032280.tif 000033
【図１２】
2020032280.tif 000034
【図１３】
2020032280.tif 000035
【図１４】
2020032280.tif 000036
【図１５】
2020032280.tif 000037
【図１６】
2020032280.tif 000038
【図１７】
2020032280.tif 000039
【図１８】
2020032280.tif 000040
【図１９】
2020032280.tif 000041
【図２０】
2020032280.tif 000042
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
第１の基材と、
第２の基材と、
前記第１の基材と、前記第２の基材との間に位置する吸水層と、
を有する、吸水性シートであって、
前記第１の基材が、吸液される液が導入される側に位置する、透水性シートであり、
前記吸水層が、前記第１の基材の前記第２の基材に対向する面側に局在している第１の粒子状吸水剤と、前記第２の基材の前記第１の基材に対向する面側に局在している第２の粒子状吸水剤と、を有し、
前記第２の粒子状吸水剤の下記式：
【数１】
2020032280.tif 000043
で示される総括吸収量が、４８ｇ／ｇ以上であり、かつ、ボルテックス法に準じて求めた吸水時間が、３５秒以上である、吸水性シート。
【請求項２】
前記第２の粒子状吸水剤のＣＲＣが、３０〜５０ｇ／ｇであり、かつ、ＡＡＰ２．１ｋＰａが、１５〜３５ｇ／ｇである、請求項１に記載の吸水性シート。
【請求項３】
前記第２の粒子状吸水剤のＣＲＣが３６〜４５ｇ／ｇである、請求項２に記載の吸水性シート。
【請求項４】
前記第２の粒子状吸水剤のＡＡＰ２．１ｋＰａが２３〜３３ｇ／ｇである、請求項２または３に記載の吸水性シート。
【請求項５】
吸水性シート単位体積当たりの粒子状吸水剤の含有量が、５０ｍｇ／ｃｍ３以上である、請求項１〜４のいずれか１項に記載の吸水性シート。
【請求項６】
前記吸水性シートにおける、前記第２の粒子状吸水剤の含有重量に対する前記第１の粒子状吸水剤の含有重量が、１．０以下である、請求項１〜５のいずれか１項に記載の吸水性シート。
【請求項７】
前記吸水性シートにおける、前記第２の粒子状吸水剤の含有重量に対する前記第１の粒子状吸水剤の含有重量が、０．４以下である、請求項６に記載の吸水性シート。
【請求項８】
前記第１の粒子状吸水剤のボルテックス法に準じて求めた吸水時間が、２５秒以上である、請求項１〜７のいずれか１項に記載の吸水性シート。
【請求項９】
前記第１の粒子状吸水剤のボルテックス法に準じて求めた吸水時間が、３５秒以上である、請求項８に記載の吸水性シート。
【請求項１０】
前記第１の粒子状吸水剤のボルテックス法に準じて求めた吸水時間が、４８秒以上である、請求項９に記載の吸水性シート。
【請求項１１】
前記第２の粒子状吸水剤のボルテックス法に準じて求めた吸水時間が、４０秒以上である、請求項１〜１０のいずれか１項に記載の吸水性シート。
【請求項１２】
前記第２の粒子状吸水剤のボルテックス法に準じて求めた吸水時間が、４３秒以上である、請求項１１に記載の吸水性シート。
【請求項１３】
前記第２の粒子状吸水剤の総括吸収量が、５０．０ｇ／ｇ以上である、請求項１〜１２のいずれか１項に記載の吸水性シート。
【請求項１４】
前記第２の粒子状吸水剤の総括吸収量が、５２．０ｇ／ｇ以上である、請求項１３に記載の吸水性シート。
【請求項１５】
前記第１の粒子状吸水剤のＧＰＲが、５ｇ／ｍｉｎ以上である、請求項１〜１４のいずれか１項に記載の吸水性シート。
【請求項１６】
前記第１の粒子状吸水剤のＧＰＲが、３５ｇ／ｍｉｎ以上である、請求項１５に記載の吸水性シート。
【請求項１７】
前記第１の粒子状吸水剤のＧＰＲが、１１８ｇ／ｍｉｎ以上である、請求項１６に記載の吸水性シート。
【請求項１８】
前記第２の粒子状吸水剤の総括吸収量が、５０．０ｇ／ｇ以上であり、前記第１の粒子状吸水剤のＧＰＲが、５ｇ／ｍｉｎ以上であり、前記第１の粒子状吸水剤の含有重量に対する前記第２の粒子状吸水剤の含有重量が、０．４以下である、請求項１に記載の吸水性シート。
【請求項１９】
前記第２の粒子状吸水剤のボルテックス法に準じて求めた吸水時間が、４３秒以上であり、前記第２の粒子状吸水剤の総括吸収量が、５２．０ｇ／ｇ以上である、請求項１８に記載の吸水性シート。
【請求項２０】
前記第１の粒子状吸水剤および前記第２の粒子状吸水剤の少なくとも一方の表面張力が、６５ｍＮ／ｍ以上である、請求項１〜１９のいずれか１項に記載の吸水性シート。
【請求項２１】
前記第１の粒子状吸水剤および前記第２の粒子状吸水剤の少なくとも一方の平均真円度が０．７０以下である、請求項１〜２０のいずれか１項に記載の吸水性シート。
【請求項２２】
前記第１の粒子状吸水剤および前記第２の粒子状吸水剤の形状の少なくとも一方は、不定形破砕状である、請求項１〜２１のいずれか１項に記載の吸水性シート。
【請求項２３】
拡散率が３８％以上である、請求項１〜２２のいずれか１項に記載の吸水性シート。
【請求項２４】
前記透水性シートが、親水性不織布である、請求項１〜２３のいずれか１項に記載の吸水性シート。
【請求項２５】
前記吸水層が、中間シートを有する、請求項１〜２４のいずれか１項に記載の吸水性シート。
【請求項２６】
前記吸水性シートが、接着剤を含み、
前記接着剤の使用量が、前記第１の粒子状吸水剤および前記第２の粒子状吸水剤の合計の質量に対して、０．０５〜２．０倍である、請求項１〜２５のいずれか１項に記載の吸水性シート。
【請求項２７】
請求項１〜２６のいずれか１項に記載の吸水性シートを液体透過性シートと、液体不透過性シートとで挟持することによりなり、前記液体透過性シートが、前記第１の基材側に位置し、前記液体不透過性シートが、前記第２の基材側に位置している、吸収性物品。
【手続補正３】
【補正対象書類名】明細書
【補正対象項目名】０００１
【補正方法】変更
【補正の内容】
【０００１】
本発明は、吸水性シートおよびそれを含む吸収性物品に関する。
【手続補正４】
【補正対象書類名】明細書
【補正対象項目名】００２２
【補正方法】変更
【補正の内容】
【００２２】
粒子状吸水剤は、重合体としての吸水性樹脂（もしくは、粒子状の吸水性樹脂、吸水性樹脂粒子とも言う）を主成分として含む。上記粒子状吸水剤は、重合体としての吸水性樹脂を、６０〜１００質量％、好ましくは７０〜１００質量％、より好ましくは８０〜１００質量％、さらに好ましくは９０〜１００質量％、特に好ましくは９５〜１００質量％含む。上記粒子状吸水剤の残部は、水、添加剤（無機微粒子、多価金属カチオンなど）などを任意に含んでもよい。なお、本願の実施例で使用した粒子状吸水剤には、吸水性樹脂が８０〜１００質量％含まれている。
【手続補正５】
【補正対象書類名】明細書
【補正対象項目名】００２６
【補正方法】変更
【補正の内容】
【００２６】
［１−４．ポリアクリル酸（塩）］
本明細書において「ポリアクリル酸（塩）」とは、ポリアクリル酸および／またはその塩を指す。上記ポリアクリル酸（塩）は、主成分として、アクリル酸および／またはその塩（以下、「アクリル酸（塩）」と称する）の繰り返し単位を含み、任意成分としてグラフト成分をさらに含む、重合体である。上記ポリアクリル酸（塩）は、アクリル酸（塩）の重合、ポリアクリルアミドやポリアクリロニトリルなどの加水分解、などによって得られる。好ましくは、上記ポリアクリル酸（塩）は、アクリル酸（塩）の重合によって得られる。
【手続補正６】
【補正対象書類名】明細書
【補正対象項目名】００２８
【補正方法】変更
【補正の内容】
【００２８】
［１−５．ＥＤＡＮＡおよびＥＲＴ］
「ＥＤＡＮＡ」は、欧州不織布工業会（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎｓ）の略称である。「ＥＲＴ」は、ＥＤＡＮＡが制定している、欧州標準（実質的な世界標準）の吸水性樹脂の測定法（ＥＤＡＮＡ  Ｒｅｃｏｍｍｅｎｄｅｄ  Ｔｅｓｔ  Ｍｅｔｈｏｄｓ）の略称である。本明細書では、特に断りのない限り、２００２年版のＥＲＴに準拠して、吸水性樹脂の物性を測定する。
【手続補正７】
【補正対象書類名】明細書
【補正対象項目名】００３５
【補正方法】変更
【補正の内容】
【００３５】
で示される総括吸収量が、４８ｇ／ｇ以上であり、かつ、ボルテックス法に準じて求めた吸水時間が、３５秒以上である、吸水性シートである。かかる構成によって、無加圧下の状況で断続的に複数回（特に、３回以上）の液の導入があって液の導入量が多くなっても、戻り量を有意に低減することができる。特に、かかる構成であることによって、本願の実施例における特定条件での戻り量の測定（本明細書中、「特定戻り量評価」とも称する）において非常に優れた結果を得ることができる。つまり、断続的に複数回（特に、３回以上）の液の導入があると、通常の構成であれば、液量が設定の吸収量以上となって過剰な「戻り」が発生してしまう。これに対し、本発明では、粒子状吸水剤がシート（層）状に形成されている利点を活かして、粒子状吸水剤の層（特に、第２の粒子状吸水剤の層）の面積を最大限に利用する構成を備えている。より具体的に言えば、第２の粒子状吸水剤のボルテックス法に準じて求めた吸水時間が有意に遅いので拡散性が高く、拡散された液（例えば、尿）を、総括吸収量が有意に高い、言わばタンクのような機能を果たす第２の粒子状吸水剤が汲まなく吸収する。そして第２の粒子状吸水剤が吸収できなかった液が逆戻りしようとしても第１の粒子状吸水剤が存在するおかげで、肌まで上がることを抑制できる。そのため、「特定戻り量評価」を優れたものとすることができる。ここで、一般条件での戻り量を抑制しようと設計された吸水性シートや吸収性物品が、本願の「特定戻り量評価」において必ずしも優れた結果にならないことを付言しておく。また、本発明の一実施形態に係る吸水性シートは、例えば、走ることを覚え始めの、膀胱がまだまだ小さな乳児が昼間等の活動的に動き回っている時間帯に使用する吸収性物品（例えば、おむつ）として好適であるが、無論使用形態がこれに限定されるわけではない。なお、第１の粒子状吸水剤と、第２の粒子状吸水剤とは、第２の粒子状吸水剤の総括吸収量と、ボルテックス法に準じて求めた吸水時間とが上述の規定の前提では、同じ種類になることを制限するものではない。また、本明細書中に記載したメカニズム等が本願の請求の範囲の技術的範囲を限定することはない。
【手続補正８】
【補正対象書類名】明細書
【補正対象項目名】００３７
【補正方法】変更
【補正の内容】
【００３７】
図１は、本発明の一実施形態に係る吸水性シート４０の、断面を表す模式図である。第１の基材１１は、吸液される液が導入される側に位置する。すなわち、少なくとも第１の基材は、液体の排出側（例えば紙オムツでは肌側）に配置される。第１の基材１１と第２の基材１３との間に吸水層１２が配置される。なお、図１では、前記第２の基材１３が、吸液される液が導入される側と吸水層１２を挟んで反対側にのみ位置しているが、例えば、前記第２の基材１３の面積を前記第１の基材１１よりも大きく設計し、前記第１の基材１１を包み込むように折り重ねてもよい。そうすることで、第１の粒子状吸水剤１４ａ、第２の粒子状吸水剤１４ｂの脱落を抑制することができる。本明細書中、第１の粒子状吸水剤、第２の粒子状吸水剤を合わせて単に粒子状吸水剤と称する場合もある。吸水層１２は、粒子状吸水剤１４を有し、必要に応じ中間シート１６を有していてもよい。図１の吸水性シート４０では、第１の基材１１の第２の基材１３に対向する面側に局在している第１の粒子状吸水剤１４ａと、第２の基材１３の第１の基材１１に対向する面側に局在している第２の粒子状吸水剤１４ｂと、が中間シート１６を挟むように存在している。この中間シート１６内には、例えば接着剤等により固着していた吸水剤１４が脱離して、中間シート１６に捕捉された吸水剤１４が存在していてもよい。図１の形態においては、吸水層１２は、第１の基材１１に固着している粒子状吸水剤１４ａおよび第２の基材に固着している粒子状吸水剤１４ｂを有する。一部の粒子状吸水剤１４ａ、１４ｂは各シートから脱離していてもよい。したがって、吸水「層」とは、シートのような連続体だけを指すのではなく、第１の基材１１および第２の基材１３間に一定の厚さをもって存在するものであればいずれの形態であってもよい。各基材に固着させる方法としては、例えば、接着剤を使用すればよい。接着剤を用いて吸水性シートを製造する方法については、〔３．〕にて詳述する。
【手続補正９】
【補正対象書類名】明細書
【補正対象項目名】００３９
【補正方法】変更
【補正の内容】
【００３９】
なお、吸水性シートの厚みは、ダイヤルシックネスゲージ  大型タイプ（厚み測定器）（株式会社  尾崎製作所製、型番：Ｊ−Ｂ、測定子：アンビル上下φ５０ｍｍ）を用いて測定する。測定箇所は、長手方向に吸収体を３等分割し、それぞれの中央部（吸収体の端から対角線を引きその交点に位置する点）とした。例えば、長手方向が３６ｃｍ、幅方向が１０ｃｍの吸水性シートの場合、測定位置は長手方向３６ｃｍの長さに対して、長手方向左端から６ｃｍかつ幅方向が両端から５ｃｍの点（左とする）、長手方向左端から１８ｃｍかつ幅方向が両端から５ｃｍの点（中央とする）、長手方向左端から３０ｃｍかつ幅方向が両端から５ｃｍの点（右とする）、の３点が測定箇所に該当する。測定点数は、各箇所について２回測定し、厚みの測定値は、合計６点の平均値とする。具体的な手順としては、吸水性シートの測定箇所に皺や歪みが生じないよう、厚みが一定の板の上に平らに貼り付け、その板を厚み測定器の下部測定子の上にセットする。次に、厚み測定器の上部測定子を吸水性シートから２〜３ｍｍの高さ位置まで近づけた後、ハンドルからゆっくりと手を離し、吸水性シートと板を合わせた厚みを測定する。吸水性シートの厚みは、式：Ｔ１＝Ｔ２−Ｔ０（Ｔ０：板の厚み（ｍｍ）、Ｔ１：吸水性シートの厚み（ｍｍ）、Ｔ２：吸水性シートおよび板の厚み（ｍｍ））によって定まる。
【手続補正１０】
【補正対象書類名】明細書
【補正対象項目名】００４１
【補正方法】変更
【補正の内容】
【００４１】
以下、吸水性シートを構成する各部材について詳細に説明する。
【手続補正１１】
【補正対象書類名】明細書
【補正対象項目名】００４６
【補正方法】変更
【補正の内容】
【００４６】
本発明の一実施形態に係る吸水性シートに使用される第１の基材は、吸液される液が導入される側に位置するため、透水性シートであるが、第２の基材および中間シートも、透水性を有する透水性シートであることが好ましく、それぞれ同じ種類でもよく、異なった種類でもよい。透水性シートにおける透水性は、透水係数（ＪＩＳ  Ａ１２１８：２００９）が１×１０−５ｃｍ／ｓｅｃ以上であることが好ましい。該透水係数は、より好ましくは１×１０−４ｃｍ／ｓｅｃ以上、さらに好ましくは１×１０−３ｃｍ／ｓｅｃ以上、よりさらに好ましくは１×１０−２ｃｍ／ｓｅｃ以上、よりさらに好ましくは１×１０−１ｃｍ／ｓｅｃ以上である。本発明の一実施形態に係る吸水性シートは、親水性不織布であることが好ましい。親水性不織布であることによって、本発明の所期の効果を効率的に奏することができる。
【手続補正１２】
【補正対象書類名】明細書
【補正対象項目名】００４７
【補正方法】変更
【補正の内容】
【００４７】
第１の基材、第２の基材および中間シート（例えば、不織布）の空隙率は、以下の式で測定できる。基材（または、シート）に用いられる目付量Ａ（ｇ／ｍ２）、基材（または、シート）の厚みＢ（ｍｍ）、基材（または、シート）に用いられる素材（例えば、ポリオレフィン）の密度Ｃ（ｇ／ｃｍ３）
基材（または、シート）の空隙率（％）＝１００−｛（Ａ／１００００）／（Ｂ／１０）｝／Ｃ＊１００
第１の基材および第２の基材の厚さは吸水性シートとして強度を有する範囲で薄いほどよく、基材１枚当たり、それぞれ独立して、０．０１〜２ｍｍ、さらには０．０２〜１ｍｍ、０．０３〜０．６ｍｍ、０．０５〜０．５ｍｍの範囲で適宜選択される。その目付量は、基材１枚当たり好ましくは５〜３００ｇ／ｍ２、より好ましくは８〜２００ｇ／ｍ２、さらに好ましくは１０〜１００ｇ／ｍ２、よりさらに好ましくは１１〜５０ｇ／ｍ２である。
【手続補正１３】
【補正対象書類名】明細書
【補正対象項目名】００６７
【補正方法】変更
【補正の内容】
【００６７】
測定のための装置として、図２に示す装置４００を用いる。装置４００は、大きく分けて、容器４１０とタンク４２０とから構成されている。容器４１０にはセル４１１（内径６ｃｍ）が設けられており、セル４１１の内部に膨潤ゲル４１４（粒子状吸水剤を吸水させたもの）を収納、および液体４２３を導入できる。また、セル４１１にピストン４１２を嵌合させることにより、膨潤ゲル４１４に対して圧力を負荷することができる。セル４１１の底面およびピストン４１２の底面には、金網４１３ａ、４１３ｂ（Ｎｏ．４００ステンレス製金網、目開き３８μｍ）が張られており、膨潤ゲル４１４（および粒子状吸水剤）が通過できないようになっている。ここで、液体４２３は、０．００から０．９０質量％（本出願では０．９質量％）塩化ナトリウム水溶液を用いる。タンク４２０は、内部に液体４２３を蓄えている。液体４２３は、コック付きＬ字管４２２を通じてセル４１１に導入される。また、タンク４２０にはガラス管４２１が挿入されており、ガラス管４２１の内部は空気で満たされている。これによって、ガラス管４２１の下端とセル４１１内の液面を同じとすることができる。すなわち、タンク４２０内の液体４２３の液面がガラス管４２１の下端よりも上部にある間は、セル４１１内の液面を一定に保持することが可能となる。今回の測定では、タンク４２０内の液体４２３の下部液面（すなわち、ガラス管４２１の下端）と、膨潤ゲル４１４の底面との高低差を、４ｃｍとした。つまり、装置４００によれば、セル４１１に一定の静水圧の液体４２３を導入することができる。ピストン４１２には孔４１５が空けられているので、液体４２３は孔４１５を流通し、さらに膨潤ゲル４１４層も流通して、セル４１１の外部へと流出する。容器４１０は、液体４２３の通過を妨げないステンレス製の金網４３１の上に載せられている。そのため、セル４１１から流出した液体４２３は、最終的に捕集容器４３２に集められる。そして、捕集容器４３２に集められた液体４２３の量は、上皿天秤４３３によって秤量できる。
【手続補正１４】
【補正対象書類名】明細書
【補正対象項目名】００７７
【補正方法】変更
【補正の内容】
【００７７】
以上より、本発明の一実施形態に係る吸水性シートにおいて、前記第２の粒子状吸水剤の総括吸収量が、５０．０ｇ／ｇ以上であり、前記第１の粒子状吸水剤のＧＰＲが、５ｇ／ｍｉｎ以上であり、前記第１の粒子状吸水剤の含有重量に対する前記第２の粒子状吸水剤の含有重量が、０．４以下である。かような実施形態であることによって、本発明の所期の効果を顕著に奏することができる。また、本発明の一実施形態に係る吸水性シートにおいて、前記第２の粒子状吸水剤のボルテックス法に準じて求めた吸水時間が、４３秒以上であり、前記第２の粒子状吸水剤の総括吸収量が、５２．０ｇ／ｇ以上である。かような実施形態であることによって、本発明の所期の効果を顕著に奏することができる。
【手続補正１５】
【補正対象書類名】明細書
【補正対象項目名】００８６
【補正方法】変更
【補正の内容】
【００８６】
「粒子形状」
本発明の一実施形態に係る粒子状吸水剤は、粒子形状が不定形破砕状であることが好ましい。よって、前記第１の粒子状吸水剤および前記第２の粒子状吸水剤の形状の少なくとも一方は、不定形破砕状である。ここで、不定形破砕状とは、形状が一定でない破砕状の粒子である。逆相懸濁重合や気相重合で得られた球状粒子に比べて不定形破砕状では基材へ固定を容易にすることができる。本発明の一実施形態に係る粒子状吸水剤は、好ましくは水溶液重合における粉砕物である。一方、粉砕工程を経ない場合、代表的には逆相懸濁重合や重合モノマーを噴霧し重合するような液滴重合等によって得られる球状の粒子又は球状粒子の造粒物は、不定形破砕状ではない。本発明の実施形態において、粒子状吸水剤の形状が不定形破砕状であると、平均真円度の高いもの（例えば、球形のもの）と比べて吸水性シートの形状保持がなされやすい。本発明の実施形態において、粒子状吸水剤の平均真円度は、０．７０以下であることが好ましく、０．６０以下であることがより好ましく、０．５５以下であることがさらに好ましい。
【手続補正１６】
【補正対象書類名】明細書
【補正対象項目名】０１１４
【補正方法】変更
【補正の内容】
【０１１４】
〔４．吸収性物品〕
本発明の一実施形態に係る吸収性物品は、〔２〕で説明されている吸水性シートを、液体透過性シートおよび液体不透過性シートによって挟持した構造を有している。よって、本発明においては、前記吸水性シートを液体透過性シートと、液体不透過性シートとで挟持することによりなり、前記液体透過性シートが、前記第１の基材側に位置し、前記液体不透過性シートが、前記第２の基材側に位置している、吸収性物品が提供される。吸収性物品の具体例としては、使い捨てオムツ、失禁パッド、生理用ナプキン、ペットシート、食品用ドリップシート、電力ケーブルの止水剤などが挙げられる。かかる構成であることによって、特定戻り量評価において優れた結果となる。
【手続補正１７】
【補正対象書類名】明細書
【補正対象項目名】０１１９
【補正方法】変更
【補正の内容】
【０１１９】
〔アクリル酸の製造例〕
市販のアクリル酸（アクリル酸ダイマー２０００ｐｐｍ、酢酸５００ｐｐｍ、プロピオン酸５００ｐｐｍ、ｐ−メトキシフェノール２００ｐｐｍ）を、無堰多孔板５０段を有する高沸点不純物分離塔の塔底に供給して、還流比を１として蒸留し、マレイン酸やアクリル酸からなる二量体（アクリル酸ダイマー）などの除去後、さらに晶析を行なうことで、アクリル酸（アクリル酸ダイマー２０ｐｐｍ、酢酸５０ｐｐｍ、プロピオン酸５０ｐｐｍ、フルフラール１ｐｐｍ以下、プロトアネモニン１ｐｐｍ以下）を得て、さらに蒸留後にｐ−メトキシフェノールを５０ｐｐｍ添加した。
〔アクリル酸ナトリウム水溶液の製法〕
上記アクリル酸１３９０ｇを米国特許５２１０２９８号の実施例９に従い、４８％苛性ソーダを用いて２０〜４０℃で中和して、濃度３７％で１００％中和のアクリル酸ナトリウム水溶液を得た。
【手続補正１８】
【補正対象書類名】明細書
【補正対象項目名】０１５７
【補正方法】変更
【補正の内容】
【０１５７】
【表２】
2020032280.tif 000044
【手続補正１９】
【補正対象書類名】明細書
【補正対象項目名】０１７６
【補正方法】変更
【補正の内容】
【０１７６】
［１−４．ポリアクリル酸（塩）］
本明細書において「ポリアクリル酸（塩）」とは、ポリアクリル酸および／またはその塩を指す。上記ポリアクリル酸（塩）は、主成分として、アクリル酸および／またはその塩（以下、「アクリル酸（塩）」と称する）の繰り返し単位を含み、任意成分としてグラフト成分をさらに含む、重合体である。上記ポリアクリル酸（塩）は、アクリル酸（塩）の重合、ポリアクリルアミドやポリアクリロニトリルなどの加水分解、などによって得られる。好ましくは、上記ポリアクリル酸（塩）は、アクリル酸（塩）の重合によって得られる。
【手続補正２０】
【補正対象書類名】明細書
【補正対象項目名】０１７８
【補正方法】変更
【補正の内容】
【０１７８】
［１−５．ＥＤＡＮＡおよびＥＲＴ］
「ＥＤＡＮＡ」は、欧州不織布工業会（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎｓ）の略称である。「ＥＲＴ」は、ＥＤＡＮＡが制定している、欧州標準（実質的な世界標準）の吸水性樹脂の測定法（ＥＤＡＮＡ  Ｒｅｃｏｍｍｅｎｄｅｄ  Ｔｅｓｔ  Ｍｅｔｈｏｄｓ）の略称である。本明細書では、特に断りのない限り、２００２年版のＥＲＴに準拠して、吸水性樹脂の物性を測定する。
【手続補正２１】
【補正対象書類名】明細書
【補正対象項目名】０１８３
【補正方法】変更
【補正の内容】
【０１８３】
〔２．吸水性シート〕
本発明の吸水性シートは、第１の基材と、第２の基材と、前記第１の基材および前記第２の基材の間に位置する吸水層と、を有する、吸水性シートであって、前記第１の基材が、吸液される液が導入される側に位置する、透水性シートであり、前記吸水層が、粒子状吸水剤と、中間シートと、を有し、前記粒子状吸水剤の重量平均粒子径が、２００〜６００μｍであり、前記粒子状吸水剤のＣＲＣが、３６ｇ／ｇ以上であり、前記粒子状吸水剤の前記中間シートに対する透過率が、６０質量％以上である、吸水性シートである。以下、透過率について、質量％を単に％とする。かかる構成によって、無加圧下の状況で断続的に複数回（特に、３回以上）の液の導入があって液の導入量が多くなっても、戻り量を有意に低減することができる。特に、かかる構成であることによって、本願の実施例における特定条件での戻り量の測定（本明細書中、「特定戻り量評価」とも称する）において非常に優れた結果を得ることができる。つまり、断続的に複数回（特に、３回以上）の液の導入があると、通常の構成であれば、液量が設定の吸収量以上となって過剰な「戻り」が発生してしまう。これに対し、本発明では、粒子状吸水剤の中間シートに対する透過率が６０％以上である。かような透過率を実現できる粒子状吸水剤と中間シートとの組み合わせによれば、中間シートが、吸水性シート中に存在する粒子状吸水剤を捕捉し易くなる。中間シートが粒子状吸水剤を多く捕捉することによって粒子状吸水剤が吸水性シート中に拡散することになり吸水性シート中に存在する粒子状吸水剤同士の隙間が空き易くなる。仮に透過率が６０％未満であると、中間シートと基材との間に存在している粒子状吸水剤が中間シートに捕捉され難く、粒子状吸水剤が中間シートと基材との間に存在する確率が上がり、粒子状吸水剤が中間シートと基材との間に密に存在することになる。そうすると、吸水した粒子状吸水剤間でゲルブロッキング現象を起こし、液拡散性が低下し、過剰な「戻り量」が発生してしまう。本発明では、透過率が６０％以上であるので、中間シートと基材との間に存在している粒子状吸水剤が中間シート中まで広く拡散することによって粒子状吸水剤同士の隙間が空き易くなり、粒子状吸水剤の性能を最大限に発揮することもできるし、吸水性シートとしても吸水を行える面積をより広く活用することができるという技術的効果を有する。そのため、「特定戻り量評価」を優れたものとすることができる。また、ＣＲＣ３６ｇ／ｇ以上であると一般的に液の拡散性が低下し易い傾向があるが、本発明は透過率が６０％以上であるので、液の拡散性を維持したまま、吸水量が大きいとの利点を活かしつつ、本発明の所期の課題を解決することができる。なお、本明細書中に記載したメカニズム等が本願の請求の範囲の技術的範囲を限定することはない。ここで、一般条件での戻り量を抑制しようと設計された吸水性シートや吸収性物品が、本願の「特定戻り量評価」において必ずしも優れた結果にならないことを付言しておく。また、本発明の一実施形態に係る吸水性シートは、例えば、走ることを覚え始めの、膀胱がまだまだ小さな乳児が昼間等の活動的に動き回っている時間帯に使用する吸収性物品（例えば、おむつ）とし���好適であるが、無論使用形態がこれに限定されるわけではない。ここで空隙率を高くしさえすれば透過率を６０％以上にせしめることができるようにも考えられる。しかしながら、仮に高い空隙率を有する中間シートが粒子状吸水剤を多く透過させることができるとは限らない。透過率が６０％以上になるように実現させる方法としては後述もするが、（中間シートの構成部材が繊維であれば）繊維径を制御したり、（中間シートが不織布であれば）複数枚の不織布を重ねあわせたりする方法が好適と考えられる。つまり、中間シートを構成する部材の性質、その表面状態、網目構造の複雑さ、繊維径、繊維間の融着状態、目付、厚み等を適宜調整することにより透過率６０％以上を実現することができる。本発明を実施しようとする者は、例えば、中間シートとしてエアースルー不織布を用いるのであればエアースルー不織布の熱処理条件や繊維径及び密度を変更することによって透過率を調整することができる。中間シートとして別の種類のものを使用する場合であっても上述のような透過率の調整に関係する因子を適宜変更することによって透過率６０％以上を実現することができる。
【手続補正２２】
【補正対象書類名】明細書
【補正対象項目名】０２００
【補正方法】変更
【補正の内容】
【０２００】
本発明の一実施形態に係る吸水性シートに使用される第１の基材は、吸液される液が導入される側に位置するため、透水性シートであるが、第２の基材および中間シートも、透水性を有する透水性シートであることが好ましく、それぞれ同じ種類でもよく、異なった種類でもよい。透水性シートにおける透水性は、透水係数（ＪＩＳ  Ａ１２１８：２００９）が１×１０−５ｃｍ／ｓｅｃ以上であることが好ましい。該透水係数は、より好ましくは１×１０−４ｃｍ／ｓｅｃ以上、さらに好ましくは１×１０−３ｃｍ／ｓｅｃ以上、よりさらに好ましくは１×１０−２ｃｍ／ｓｅｃ以上、よりさらに好ましくは１×１０−１ｃｍ／ｓｅｃ以上である。本発明の一実施形態に係る吸水性シートは、親水性不織布であることが好ましい。親水性不織布であることによって、本発明の所期の効果を効率的に奏することができる。
【手続補正２３】
【補正対象書類名】明細書
【補正対象項目名】０２２９
【補正方法】変更
【補正の内容】
【０２２９】
「表面張力」
表面張力とは、固体や液体の表面積を増加させるのに必要な仕事（自由エネルギー）を単位面積当たりで表したものである。本願でいう表面張力は、粒子状吸水剤を０．９０質量％塩化ナトリウム水溶液中に分散させた際の、水溶液の表面張力をいう。なお、吸水剤の表面張力は、以下の手順により測定する。即ち、十分に洗浄された１００ｍｌのビーカーに２０℃に調整された生理食塩水５０ｍｌを入れ、まず、生理食塩水の表面張力を、表面張力計（ＫＲＵＳＳ社製のＫ１１自動表面張力計）を用いて測定する。次に、２０℃に調整した表面張力測定後の生理食塩水を含んだビーカーに、十分に洗浄された２５ｍｍ長のフッ素樹脂製回転子、及び粒子状吸水剤０．５ｇを投入し、５００ｒｐｍの条件で４分間攪拌する。４分後、攪拌を止め、含水した粒子状吸水剤が沈降した後に、上澄み液の表面張力を再度同様の操作を行い測定する。なお、本発明では白金プレートを用いるプレート法を採用し、プレートは各測定前に十分脱イオン水にて洗浄し、かつ、ガスバーナーで加熱洗浄して使用する。本発明の一実施形態に係る吸水性シートにおいて、前記粒子状吸水剤の表面張力が、以下順に、５７ｍＮ／ｍ以上、６５ｍＮ／ｍ以上、６６ｍＮ／ｍ以上、６７ｍＮ／ｍ以上、６９ｍＮ／ｍ以上、７０ｍＮ／ｍ以上、７１ｍＮ／ｍ以上が好ましく、最も好ましくは７２ｍＮ／ｍ以上である。粒子状吸水剤の吸水性シートへの適用では従来の紙オムツよりも表面張力の影響が表れやすく、表面張力が上記の条件を満たすことにより、紙オムツでの戻り量が低減させることができる。
【手続補正２４】
【補正対象書類名】明細書
【補正対象項目名】０２７０
【補正方法】変更
【補正の内容】
【０２７０】
〔４．吸収性物品〕
本発明の一実施形態に係る吸収性物品は、〔２〕で説明されている吸水性シートを、液体透過性シートおよび液体不透過性シートによって挟持した構造を有している。よって、本発明においては、前記吸水性シートを液体透過性シートと、液体不透過性シートとで挟持することによりなり、前記液体透過性シートが、前記第１の基材側に位置し、前記液体不透過性シートが、前記第２の基材側に位置している、吸収性物品が提供される。吸収性物品の具体例としては、使い捨てオムツ、失禁パッド、生理用ナプキン、ペットシート、食品用ドリップシート、電力ケーブルの止水剤などが挙げられる。かかる構成であることによって、特定戻り量評価において優れた結果となる。
【手続補正２５】
【補正対象書類名】明細書
【補正対象項目名】０２７５
【補正方法】変更
【補正の内容】
【０２７５】
〔アクリル酸の製造例〕
市販のアクリル酸（アクリル酸ダイマー２０００ｐｐｍ、酢酸５００ｐｐｍ、プロピオン酸５００ｐｐｍ、ｐ−メトキシフェノール２００ｐｐｍ）を、無堰多孔板５０段を有する高沸点不純物分離塔の塔底に供給して、還流比を１として蒸留し、マレイン酸やアクリル酸からなる二量体（アクリル酸ダイマー）などの除去後、さらに晶析を行なうことで、アクリル酸（アクリル酸ダイマー２０ｐｐｍ、酢酸５０ｐｐｍ、プロピオン酸５０ｐｐｍ、フルフラール１ｐｐｍ以下、プロトアネモニン１ｐｐｍ以下）を得て、さらに蒸留後にｐ−メトキシフェノールを５０ｐｐｍ添加した。
〔アクリル酸ナトリウム水溶液の製法〕
上記アクリル酸１３９０ｇを米国特許５２１０２９８号の実施例９に従い、４８％苛性ソーダを用いて２０〜４０℃で中和して、濃度３７％で１００％中和のアクリル酸ナトリウム水溶液を得た。
【手続補正２６】
【補正対象書類名】明細書
【補正対象項目名】０２８６
【補正方法】変更
【補正の内容】
【０２８６】
次に、上記粒子状吸水剤と面していない側の不織布（１）の表面に、粒子状吸水剤（１）（第１の粒子状吸水剤に相当する）を、６．０ｇ（散布量：１５０ｇ／ｍ２）均一に散布した。さらにその上に、スチレンブタジエンゴムを含む接着剤（スプレーのり７７、スリーエムジャパン株式会社製）を０．３〜０．５ｇ均一に散布した（散布量：７．５〜１２．５ｇ／ｍ２）不織布（Ａ）（パルプ繊維を主成分とする。無荷重下での厚み０．７ｍｍ。エアレイド法で作成されたもの。第１の基材に相当する。目付量：４２ｇ／ｍ２）を、不織布（１）の粒子状吸水剤を散布した面と不織布（Ａ）の接着剤を散布した面が対合するように（接触するように）重ね、加圧圧着した。このようにして、吸水性シート（１）を得た。
【手続補正２７】
【補正対象書類名】明細書
【補正対象項目名】０３２２
【補正方法】変更
【補正の内容】
【０３２２】
［１８．］
請求項１〜１７のいずれか１項に記載の吸水性シートを液体透過性シートと、液体不透過性シートとで挟持することによりなり、前記液体透過性シートが、前記第１の基材側に位置し、前記液体不透過性シートが、前記第２の基材側に位置している、吸収性物品。
【手続補正２８】
【補正対象書類名】明細書
【補正対象項目名】０３３９
【補正方法】変更
【補正の内容】
【０３３９】
［１−４．ポリアクリル酸（塩）］
本明細書において「ポリアクリル酸（塩）」とは、ポリアクリル酸および／またはその塩を指す。上記ポリアクリル酸（塩）は、主成分として、アクリル酸および／またはその塩（以下、「アクリル酸（塩）」と称する）の繰り返し単位を含み、任意成分としてグラフト成分をさらに含む、重合体である。上記ポリアクリル酸（塩）は、アクリル酸（塩）の重合、ポリアクリルアミドやポリアクリロニトリルなどの加水分解、などによって得られる。好ましくは、上記ポリアクリル酸（塩）は、アクリル酸（塩）の重合によって得られる。
【手続補正２９】
【補正対象書類名】明細書
【補正対象項目名】０３４１
【補正方法】変更
【補正の内容】
【０３４１】
［１−５．ＥＤＡＮＡおよびＥＲＴ］
「ＥＤＡＮＡ」は、欧州不織布工業会（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎｓ）の略称である。「ＥＲＴ」は、ＥＤＡＮＡが制定している、欧州標準（実質的な世界標準）の吸水性樹脂の測定法（ＥＤＡＮＡ  Ｒｅｃｏｍｍｅｎｄｅｄ  Ｔｅｓｔ  Ｍｅｔｈｏｄｓ）の略称である。本明細書では、特に断りのない限り、２００２年版のＥＲＴに準拠して、吸水性樹脂の物性を測定する。
【手続補正３０】
【補正対象書類名】明細書
【補正対象項目名】０３４６
【補正方法】変更
【補正の内容】
【０３４６】
〔２．吸水性シート〕
本発明の吸水性シートは、第１の基材と、第２の基材と、前記第１の基材と、前記第２の基材との間に位置する吸水層と、を有する、吸水性シートであって、前記第１の基材が、吸液される液が導入される側に位置する、透水性シートであり、前記吸水層が、中間シートと、前記第１の基材の前記第２の基材に対向する面側に局在している第１の粒子状吸水剤と、前記第２の基材の前記第１の基材に対向する面側に局在している第２の粒子状吸水剤と、を有し、前記第１の粒子状吸水剤および前記第２の粒子状吸水剤の混合物（本明細書中、「吸水剤混合物」とも称する）の前記中間シートに対する、本願の実施例の欄に記載の方法によって測定される透過率（本明細書中、単に「透過率」とも称する）が、６０％未満であり、前記第２の粒子状吸水剤のＧＰＲが、４５．０ｇ／ｍｉｎ以上である、吸水性シートである。かかる構成によって、無加圧下の状況で断続的に複数回（特に、３回以上）の液の導入があって液の導入量が多くなっても、戻り量を有意に低減することができる。特に、かかる構成であることによって、本願の実施例における特定条件での戻り量の測定（本明細書中、「特定戻り量評価」とも称する）において非常に優れた結果を得ることができる。つまり、断続的に複数回（特に、３回以上）の液の導入があると、通常の構成であれば、液量が設定の吸収量以上となって過剰な「戻り」が発生してしまう。本発明者らは、本来、中間シートに対する透過率が６０質量％以上であることが、特定戻り量評価を優れたものとすることを見出している。以下、透過率について、質量％を単に％とも称する。その理由は、かような透過率を実現できる粒子状吸水剤と中間シートとの組み合わせによれば、中間シートが、吸水性シート中に存在する粒子状吸水剤を捕捉し易くなる。中間シートが粒子状吸水剤を多く捕捉することによって粒子状吸水剤が吸水性シート中に拡散することになり吸水性シート中に存在する粒子状吸水剤同士の隙間が空き易くなる。仮に透過率が６０％未満であると、中間シートと基材との間に存在している粒子状吸水剤が中間シートに捕捉され難く、粒子状吸水剤が中間シートと基材との間に存在する確率が上がり、粒子状吸水剤が中間シートと基材との間に密に存在することになる。そうすると、吸水した粒子状吸水剤間でゲルブロッキング現象を起こし、液拡散性が低下し、過剰な「戻り量」が発生してしまう。つまり、透過率が６０％以上であると、中間シートと基材との間に存在している粒子状吸水剤が中間シート中まで広く拡散することによって粒子状吸水剤同士の隙間が空き易くなり、粒子状吸水剤の性能を最大限に発揮することもできるし、吸水性シートとしても吸水を行える面積をより広く活用することができるという技術的効果を有する。しかし、本発明者らは、中間シートに対する粒子状吸水剤の透過率が６０％未満であっても、中間シートに組み合わせる粒子状吸水剤を第１の粒子状吸水剤と、第２の粒子状吸水剤とに局在化させ、かつ、前記第２の粒子状吸水剤のＧＰＲを４５．０ｇ／ｍｉｎ以上にすることによって、「特定戻り量評価」を優れたものとすることができることを見出した。しかも、透過率が６０％未満であると中間シートが柔らかくなり、風合いが良くなり、使用者が快適に過ごし易くなるとの技術的効果も有する。なお、本明細書中に記載したメカニズム等が本願の請求の範囲の技術的範囲を限定することはない。ここで、一般条件での戻り量を抑制しようと設計された吸水性シートや吸収性物品が、本願の「特定戻り量評価」において必ずしも優れた結果にならないことを付言しておく。また、本発明の一実施形態に係る吸水性シートは、例えば、走ることを覚え始めの、膀胱がまだまだ小さな乳児が昼間等の活動的に動き回っている時間帯に使用する吸収性物品（例えば、おむつ）として好適であるが、無論使用形態がこれに限定されるわけではない。透過率が６０％未満になるように実現させる方法としては後述するが、（中間シートの構成部材が繊維であれば）繊維径を制御したり、（中間シートが不織布であれば）複数枚の不織布を重ねあわせたりする方法が好適と考えられる。つまり、中間シートを構成する部材の性質、その表面状態、網目構造の複雑さ、繊維径、繊維間の融着状態、目付、厚み等を調整することにより透過率６０％未満を実現することができる。本発明を実施しようとする者は、例えば、中間シートとしてエアースルー不織布を用いるのであればエアースルー不織布の熱処理条件や繊維径及び密度を変更することによって透過率を調整することができる。中間シートとして別の種類のものを使用する場合であっても上述のような透過率の調整に関係する因子を適宜変更することによって透過率６０％未満を実現することができる。
【手続補正３１】
【補正対象書類名】明細書
【補正対象項目名】０３６３
【補正方法】変更
【補正の内容】
【０３６３】
本発明の一実施形態に係る吸水性シートに使用される第１の基材は、吸液される液が導入される側に位置するため、透水性シートであるが、第２の基材および中間シートも、透水性を有する透水性シートであることが好ましく、それぞれ同じ種類でもよく、異なった種類でもよい。透水性シートにおける透水性は、透水係数（ＪＩＳ  Ａ１２１８：２００９）が１×１０−５ｃｍ／ｓｅｃ以上であることが好ましい。該透水係数は、より好ましくは１×１０−４ｃｍ／ｓｅｃ以上、さらに好ましくは１×１０−３ｃｍ／ｓｅｃ以上、よりさらに好ましくは１×１０−２ｃｍ／ｓｅｃ以上、よりさらに好ましくは１×１０−１ｃｍ／ｓｅｃ以上である。本発明の一実施形態に係る吸水性シートは、親水性不織布であることが好ましい。親水性不織布であることによって、本発明の所期の効果を効率的に奏することができる。
【手続補正３２】
【補正対象書類名】明細書
【補正対象項目名】０４３０
【補正方法】変更
【補正の内容】
【０４３０】
本発明の一実施形態に係る吸水性シートおよび／またはその製造方法において、前記吸水性シートが、接着剤を含むことが好ましく、当該接着剤は、ホットメルト接着剤であることが好ましく、接着剤（例えばホットメルト接着剤）の使用量（含有量）は、前記第１の粒子状吸水剤および前記第２の粒子状吸水剤の合計の質量に対して、０超〜３．０倍であることが好ましく、０．０５〜２．０倍であることがより好ましい。接着剤（特にホットメルト接着剤）の含有量が多すぎると、コスト面や吸水性シートの質量面（紙オムツの質量増）で不利となるだけでなく、粒子状吸水剤が膨潤規定を受けて吸水性シートの吸水能を低下させる可能性もある。
【手続補正３３】
【補正対象書類名】明細書
【補正対象項目名】０４３１
【補正方法】変更
【補正の内容】
【０４３１】
〔４．吸収性物品〕
本発明の一実施形態に係る吸収性物品は、〔２〕で説明されている吸水性シートを、液体透過性シートおよび液体不透過性シートによって挟持した構造を有している。よって、本発明においては、前記吸水性シートを液体透過性シートと、液体不透過性シートとで挟持することによりなり、前記液体透過性シートが、前記第１の基材側に位置し、前記液体不透過性シートが、前記第２の基材側に位置している、吸収性物品が提供される。吸収性物品の具体例としては、使い捨てオムツ、失禁パッド、生理用ナプキン、ペットシート、食品用ドリップシート、電力ケーブルの止水剤などが挙げられる。かかる構成であることによって、特定戻り量評価において優れた結果となる。
【手続補正３４】
【補正対象書類名】明細書
【補正対象項目名】０４３６
【補正方法】変更
【補正の内容】
【０４３６】
〔アクリル酸の製造例〕
市販のアクリル酸（アクリル酸ダイマー２０００ｐｐｍ、酢酸５００ｐｐｍ、プロピオン酸５００ｐｐｍ、ｐ−メトキシフェノール２００ｐｐｍ）を、無堰多孔板５０段を有する高沸点不純物分離塔の塔底に供給して、還流比を１として蒸留し、マレイン酸やアクリル酸からなる二量体（アクリル酸ダイマー）などの除去後、さらに晶析を行なうことで、アクリル酸（アクリル酸ダイマー２０ｐｐｍ、酢酸５０ｐｐｍ、プロピオン酸５０ｐｐｍ、フルフラール１ｐｐｍ以下、プロトアネモニン１ｐｐｍ以下）を得て、さらに蒸留後にｐ−メトキシフェノールを５０ｐｐｍ添加した。
〔アクリル酸ナトリウム水溶液の製法〕
上記アクリル酸１３９０ｇを米国特許５２１０２９８号の実施例９に従い、４８％苛性ソーダを用いて２０〜４０℃で中和して、濃度３７％で１００％中和のアクリル酸ナトリウム水溶液を得た。
【手続補正３５】
【補正対象書類名】明細書
【補正対象項目名】０４７２
【補正方法】変更
【補正の内容】
【０４７２】
［７．］
前記吸水性シートにおける、前記第２の粒子状吸水剤の含有重量に対する前記第１の粒子状吸水剤の含有重量が、０．４以下である、１．〜６．のいずれか１つに記載の吸水性シート。
【手続補正３６】
【補正対象書類名】明細書
【補正対象項目名】０４７３
【補正方法】変更
【補正の内容】
【０４７３】
［８．］
前記第２の粒子状吸水剤のＧＰＲが、５０ｇ／ｍｉｎ以上であり、前記吸水性シートにおける、前記第２の粒子状吸水剤の含有重量に対する前記第１の粒子状吸水剤の含有重量が、０．４以下であり、前記透過率が４０％超である、１．〜７．のいずれか１つに記載の吸水性シート。
【手続補正３７】
【補正対象書類名】明細書
【補正対象項目名】０４８０
【補正方法】変更
【補正の内容】
【０４８０】
［１５．］
１．〜１４．のいずれか１つに記載の吸水性シートを液体透過性シートと、液体不透過性シートとで挟持することによりなり、前記液体透過性シートが、前記第１の基材側に位置し、前記液体不透過性シートが、前記第２の基材側に位置している、吸収性物品。
【国際調査報告】
2020032280.tif 000045
2020032280.tif 000046
2020032280.tif 000047
2020032280.tif 000048